(57)【要約】  式（１）で表される金属錯体と、式（２）で表される金属錯体とを含有する、組成物。2019065388.tif 000109［式中、Ｍ1はイリジウム原子等；ｎ1は１以上の整数；ｎ2は０以上の整数；環Ｒ1Aはトリアゾール環等；環Ｒ2は芳香族炭化水素環等；Ｒ11A〜Ｒ13Aは水素原子又は置換基；Ａ1−Ｇ1−Ａ2はアニオン性の２座配位子を表す。但し、Ｅ11A〜Ｅ13Aの少なくとも１つは窒素原子であり、該窒素原子に結合するＲ11A〜Ｒ13Aの少なくとも１つは式（Ａｒ−１Ａ）で表される基である。］2019065388.tif 000110［式中、環Ａは芳香族炭化水素環等；Ｒ2は置換基を表す。］2019065388.tif 000111［式中、Ｍ2はイリジウム原子等；ｎ3は１以上の整数；ｎ4は０以上の整数；ＥLは炭素原子等；環Ｌ1は６員の芳香族複素環；環Ｌ2は芳香族炭化水素環等；Ａ3−Ｇ2−Ａ4はアニオン性の２座配位子を表す。但し、環Ｌ1及び環Ｌ2の少なくとも１つは、式（１−Ｔ）で表される基を有する。］2019065388.tif 000112［式中、Ｒ1Tは置換基を表す。］
2019065388.tif 000002
【特許請求の範囲】
【請求項１】
式（１）で表される金属錯体と、式（２）で表される金属錯体とを含有する、組成物。
【化１】
2019065388.tif 000094
［式中、
Ｍ1はロジウム原子、パラジウム原子、イリジウム原子又は白金原子を表す。
ｎ1は１以上の整数を表し、ｎ2は０以上の整数を表す。但し、Ｍ1がロジウム原子又はイリジウム原子の場合、ｎ1＋ｎ2は３であり、Ｍ1がパラジウム原子又は白金原子の場合、ｎ1＋ｎ2は２である。
環Ｒ1Aは、ジアゾール環、トリアゾール環又はテトラゾール環を表す。
環Ｒ2は、芳香族炭化水素環又は芳香族複素環を表し、これらの環は置換基を有していてもよい。前記置換基が複数存在する場合、互いに結合して、それぞれが結合する原子とともに環を形成していてもよい。環Ｒ2が複数存在する場合、それらは同一でも異なっていてもよい。
Ｅ1、Ｅ2、Ｅ11A、Ｅ12A及びＥ13Aは、それぞれ独立に、窒素原子又は炭素原子を表す。Ｅ1、Ｅ2、Ｅ11A、Ｅ12A及びＥ13Aが複数存在する場合、それらはそれぞれ同一でも異なっていてもよい。但し、Ｅ1及びＥ2の少なくとも一方は炭素原子である。
Ｒ11A、Ｒ12A及びＲ13Aは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ11A、Ｒ12A及びＲ13Aが複数存在する場合、それらはそれぞれ同一でも異なっていてもよい。
但し、Ｅ11A、Ｅ12A及びＥ13Aの少なくとも１つは窒素原子であり、且つ、該窒素原子に結合するＲ11A、Ｒ12A及びＲ13Aの少なくとも１つは式（Ａｒ−１Ａ）で表される基である。
Ｒ11AとＲ12Aとは、互いに結合して、それぞれが結合する原子とともに環を形成していてもよい。Ｒ12AとＲ13Aとは、互いに結合して、それぞれが結合する原子とともに環を形成していてもよい。環Ｒ2が有していてもよい置換基とＲ11Aとは、互いに結合して、それぞれが結合する原子とともに環を形成していてもよい。
Ｅ11Aが窒素原子の場合、Ｒ11Aは存在しても存在しなくてもよい。Ｅ12Aが窒素原子の場合、Ｒ12Aは存在しても存在しなくてもよい。Ｅ13Aが窒素原子の場合、Ｒ13Aは存在しても存在しなくてもよい。
Ａ1−Ｇ1−Ａ2は、アニオン性の２座配位子を表す。Ａ1及びＡ2は、それぞれ独立に、炭素原子、酸素原子又は窒素原子を表し、これらの原子は環を構成する原子であってもよい。Ｇ1は、単結合、又は、Ａ1及びＡ2とともに２座配位子を構成する原子団を表す。Ａ1−Ｇ1−Ａ2が複数存在する場合、それらは同一でも異なっていてもよい。］
【化２】
2019065388.tif 000095
［式中、
環Ａは、芳香族炭化水素環又は芳香族複素環を表し、これらの環は置換基を有していてもよい。前記置換基が複数存在する場合、それらは互いに結合して、それぞれが結合する原子とともに環を形成していてもよい。
Ｒ2は、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。］
【化３】
2019065388.tif 000096
［式中、
Ｍ2は、ロジウム原子、パラジウム原子、イリジウム原子又は白金原子を表す。
ｎ3は１以上の整数を表し、ｎ4は０以上の整数を表し、但し、Ｍ2がロジウム原子又はイリジウム原子の場合、ｎ3＋ｎ4は３であり、Ｍ2がパラジウム原子又は白金原子の場合、ｎ3＋ｎ4は２である。
ＥLは、炭素原子又は窒素原子を表す。ＥLが複数存在する場合、それらはそれぞれ同一でも異なっていてもよい。
環Ｌ1は、６員の芳香族複素環を表し、この環は置換基を有していてもよい。前記置換基が複数存在する場合、互いに結合して、それぞれが結合する原子とともに環を形成していてもよい。環Ｌ1が複数存在する場合、それらは同一でも異なっていてもよい。
環Ｌ2は、芳香族炭化水素環又は芳香族複素環を表し、これらの環は置換基を有していてもよい。前記置換基が複数存在する場合、互いに結合して、それぞれが結合する原子とともに環を形成していてもよい。環Ｌ2が複数存在する場合、それらは同一でも異なっていてもよい。
環Ｌ1が有していてもよい置換基と環Ｌ2が有していてもよい置換基とは、互いに結合して、それぞれが結合する原子とともに環を形成していてもよい。
但し、環Ｌ1及び環Ｌ2の少なくとも１つは、式（１−Ｔ）で表される基を有する。式（１−Ｔ）で表される基が複数存在する場合、それらは同一でも異なっていてもよい。
Ａ3−Ｇ2−Ａ4は、アニオン性の２座配位子を表す。Ａ3及びＡ4は、それぞれ独立に、炭素原子、酸素原子又は窒素原子を表し、これらの原子は環を構成する原子であってもよい。Ｇ2は、単結合、又は、Ａ3及びＡ4とともに２座配位子を構成する原子団を表す。Ａ3−Ｇ2−Ａ4が複数存在する場合、それらは同一でも異なっていてもよい。］
【化４】
2019065388.tif 000097
［式中、Ｒ1Tは、アルキル基、シクロアルキル基、アルコキシ基、シクロアルコキシ基、アリールオキシ基、アリール基、１価の複素環基、置換アミノ基又はハロゲン原子を表し、これらの基は置換基を有していてもよい。］
【請求項２】
前記式（１）で表される金属錯体が、式（１−Ａ１）又は式（１−Ａ２）で表される金属錯体である、請求項１に記載の組成物。
【化５】
2019065388.tif 000098
［式中、Ｍ1、ｎ1、ｎ2、Ｒ11A、Ｒ12A、Ｒ13A、Ｅ11A、Ｅ12A、Ｅ13A及びＡ1−Ｇ1−Ａ2は、前記と同じ意味を表す。
環Ｒ2Aは、ベンゼン環、フルオレン環、スピロビフルオレン環、ジヒドロフェナントレン環、ピリジン環、ジアザベンゼン環、カルバゾール環、ジベンゾフラン環又はジベンゾチオフェン環を表し、これらの環は置換基を有していてもよい。前記置換基が複数存在する場合、互いに結合して、それぞれが結合する原子とともに環を形成していてもよい。環Ｒ2Aが複数存在する場合、それらは同一でも異なっていてもよい。
環Ｒ2Aが有していてもよい置換基とＲ11Aとは、互いに結合して、それぞれが結合する原子とともに環を形成していてもよい。
但し、式（１−Ａ１）中、Ｒ11Aの少なくとも１つは前記式（Ａｒ−１Ａ）で表される基であり、式（１−Ａ２）中、Ｒ12Aの少なくとも１つは前記式（Ａｒ−１Ａ）で表される基である。］
【請求項３】
前記式（１−Ａ１）で表される金属錯体が、式（１−Ａ１−１）、式（１−Ａ１−２）又は式（１−Ａ１−３）で表される金属錯体である、請求項２に記載の組成物。
【化６】
2019065388.tif 000099
［式中、Ｍ1、ｎ1、ｎ2、Ｒ11A、Ｒ12A、Ｒ13A及びＡ1−Ｇ1−Ａ2は、前記と同じ意味を表す。
Ｒ21A、Ｒ22A、Ｒ23A及びＲ24Aは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ21A、Ｒ22A、Ｒ23A及びＲ24Aが複数存在する場合、それらはそれぞれ同一でも異なっていてもよい。Ｒ21AとＲ22A、Ｒ22AとＲ23A、Ｒ23AとＲ24A、及び、Ｒ11AとＲ21Aは、互いに結合して、それぞれが結合する原子とともに環を形成していてもよい。］
【請求項４】
前記式（１−Ａ２）で表される金属錯体が、式（１−Ａ２−１）又は式（１−Ａ２−２）で表される金属錯体である、請求項２に記載の組成物。
【化７】
2019065388.tif 000100
［式中、Ｍ1、ｎ1、ｎ2、Ｒ11A、Ｒ12A、Ｒ13A及びＡ1−Ｇ1−Ａ2は、前記と同じ意味を表す。
Ｒ21A、Ｒ22A、Ｒ23A及びＲ24Aは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ21A、Ｒ22A、Ｒ23A及びＲ24Aが複数存在する場合、それらはそれぞれ同一でも異なっていてもよい。Ｒ21AとＲ22A、Ｒ22AとＲ23A、Ｒ23AとＲ24A、及び、Ｒ11AとＲ21Aは、互いに結合して、それぞれが結合する原子とともに環を形成していてもよい。］
【請求項５】
前記式（Ａｒ−１Ａ）で表される基が、式（Ａｒ−２Ａ）で表される基である、請求項１〜４のいずれか一項に記載の発光素子。
【化８】
2019065388.tif 000101
［式中、Ｒ2は、前記と同じ意味を表す。
環Ａ1は、ベンゼン環、ピリジン環又はジアザベンゼン環を表す。
Ｅ1A、Ｅ2A及びＥ3Aは、それぞれ独立に、窒素原子又は炭素原子を表す。Ｅ1Aが窒素原子の場合、Ｒ1Aは存在しない。Ｅ2Aが窒素原子の場合、Ｒ2Aは存在しない。Ｅ3Aが窒素原子の場合、Ｒ3Aは存在しない。
Ｒ1A、Ｒ2A及びＲ3Aは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。
Ｒ1AとＲ2A、及び、Ｒ2AとＲ3Aは、それぞれ結合して、それぞれが結合する原子とともに環を形成していてもよい。］
【請求項６】
前記式（Ａｒ−２Ａ）で表される基が、式（Ａｒ−３Ａ）で表される基である、請求項５に記載の発光素子。
【化９】
2019065388.tif 000102
［式中、Ｒ2、Ｒ1A、Ｒ2A及びＲ3Aは、前記と同じ意味を表す。］
【請求項７】
前記式（２）で表される金属錯体が、式（２−Ｂ）で表される金属錯体である、請求項１〜６のいずれか一項に記載の組成物。
【化１０】
2019065388.tif 000103
［式中、
Ｍ2、ｎ3、ｎ4及びＡ3−Ｇ2−Ａ4は、前記と同じ意味を表す。
環Ｌ1Bは、ピリジン環、ジアザベンゼン環、アザナフタレン環又はジアザナフタレン環を表し、これらの環は置換基を有していてもよい。前記置換基が複数存在する場合、互いに結合して、それぞれが結合する原子とともに環を形成していてもよい。環Ｌ1Bが複数存在する場合、それらは同一でも異なっていてもよい。
Ｅ21B、Ｅ22B、Ｅ23B及びＥ24Bは、それぞれ独立に、窒素原子又は炭素原子を表す。Ｅ21B、Ｅ22B、Ｅ23B及びＥ24Bが複数存在する場合、それらはそれぞれ同一でも異なっていてもよい。Ｅ21Bが窒素原子の場合、Ｒ21Bは存在しない。Ｅ22Bが窒素原子の場合、Ｒ22Bは存在しない。Ｅ23Bが窒素原子の場合、Ｒ23Bは存在しない。Ｅ24Bが窒素原子の場合、Ｒ24Bは存在しない。
Ｒ21B、Ｒ22B、Ｒ23B及びＲ24Bは、それぞれ独立に、水素原子又は前記式（１−Ｔ）で表される基を表す。Ｒ21B、Ｒ22B、Ｒ23B及びＲ24Bが複数存在する場合、それらはそれぞれ同一でも異なっていてもよい。Ｒ21BとＲ22B、Ｒ22BとＲ23B、Ｒ23BとＲ24B、及び、環Ｌ1Bが有していてもよい置換基とＲ21Bは、それぞれ結合して、それぞれが結合する原子とともに環を形成していてもよい。但し、環Ｌ1Bの少なくとも１つが式（１−Ｔ）で表される基を有するか、或いは、Ｒ21B、Ｒ22B、Ｒ23B及びＲ24Bの少なくとも１つが前記式（１−Ｔ）で表される基である。
環Ｌ2Bは、ベンゼン環、ピリジン環又はジアザベンゼン環を表す。］
【請求項８】
前記式（２−Ｂ）で表される金属錯体が、式（２−Ｂ１）、式（２−Ｂ２）、式（２−Ｂ３）、式（２−Ｂ４）又は式（２−Ｂ５）で表される金属錯体である、請求項７に記載の組成物。
【化１１】
2019065388.tif 000104
［式中、
Ｍ2、ｎ3、ｎ4、Ｒ21B、Ｒ22B、Ｒ23B、Ｒ24B及びＡ3−Ｇ2−Ａ4は、前記と同じ意味を表す。
ｎ31及びｎ32は、それぞれ独立に、１以上の整数を表す。但し、Ｍ2がロジウム原子又はイリジウム原子の場合、ｎ31＋ｎ32は３であり、Ｍ2がパラジウム原子又は白金原子の場合、ｎ31＋ｎ32は２である。
Ｒ11B、Ｒ12B、Ｒ13B、Ｒ14B、Ｒ15B、Ｒ16B、Ｒ17B及びＲ18Bは、それぞれ独立に、水素原子又は前記式（１−Ｔ）で表される基を表す。Ｒ11B、Ｒ12B、Ｒ13B、Ｒ14B、Ｒ15B、Ｒ16B、Ｒ17B及びＲ18Bが複数存在する場合、それらはそれぞれ同一でも異なっていてもよい。但し、Ｒ11B、Ｒ12B、Ｒ13B、Ｒ14B、Ｒ15B、Ｒ16B、Ｒ17B、Ｒ18B、Ｒ21B、Ｒ22B、Ｒ23B及びＲ24Bの少なくとも１つは前記式（１−Ｔ）で表される基である。
式（２−Ｂ１）及び式（２−Ｂ３）中、Ｒ11BとＲ12B、Ｒ12BとＲ13B、Ｒ13BとＲ14B、及び、Ｒ11BとＲ21Bは、それぞれ結合して、それぞれが結合する原子とともに環を形成していてもよい。式（２−Ｂ２）及び式（２−Ｂ３）中、Ｒ13BとＲ14B、Ｒ13BとＲ15B、Ｒ15BとＲ16B、Ｒ16BとＲ17B、Ｒ17BとＲ18B、及び、Ｒ18BとＲ21Bは、それぞれ結合して、それぞれが結合する原子とともに環を形成していてもよい。式（２−Ｂ４）中、Ｒ11BとＲ18B、Ｒ14BとＲ15B、Ｒ15BとＲ16B、Ｒ16BとＲ17B、Ｒ17BとＲ18B、及び、Ｒ11BとＲ21Bは、それぞれ結合して、それぞれが結合する原子とともに環を形成していてもよい。式（２−Ｂ５）中、Ｒ11BとＲ12B、Ｒ12BとＲ18B、Ｒ15BとＲ16B、Ｒ16BとＲ17B、Ｒ17BとＲ18B、及び、Ｒ11BとＲ21Bは、それぞれ結合して、それぞれが結合する原子とともに環を形成していてもよい。］
【請求項９】
前記Ｒ1Tが、置換基を有していてもよいアルキル基、置換基を有していてもよいシクロアルキル基、式（Ｄ−Ａ）で表される基、式（Ｄ−Ｂ）で表される基又は式（Ｄ−Ｃ）で表される基である、請求項１〜８のいずれか一項に記載の組成物。
【化１２】
2019065388.tif 000105
［式中、
ｍDA1、ｍDA2及びｍDA3は、それぞれ独立に、０以上の整数を表す。
ＧDAは、窒素原子、芳香族炭化水素基又は複素環基を表し、これらの基は置換基を有していてもよい。
ＡｒDA1、ＡｒDA2及びＡｒDA3は、それぞれ独立に、アリーレン基又は２価の複素環基を表し、これらの基は置換基を有していてもよい。ＡｒDA1、ＡｒDA2及びＡｒDA3が複数存在する場合、それらはそれぞれ同一でも異なっていてもよい。
ＴDAは、アリール基又は１価の複素環基を表し、これらの基は置換基を有していてもよい。複数存在するＴDAは、同一でも異なっていてもよい。］
【化１３】
2019065388.tif 000106
［式中、
ｍDA1、ｍDA2、ｍDA3、ｍDA4、ｍDA5、ｍDA6及びｍDA7は、それぞれ独立に、０以上の整数を表す。
ＧDAは、窒素原子、芳香族炭化水素基又は複素環基を表し、これらの基は置換基を有していてもよい。複数存在するＧDAは、同一でも異なっていてもよい。
ＡｒDA1、ＡｒDA2、ＡｒDA3、ＡｒDA4、ＡｒDA5、ＡｒDA6及びＡｒDA7は、それぞれ独立に、アリーレン基又は２価の複素環基を表し、これらの基は置換基を有していてもよい。ＡｒDA1、ＡｒDA2、ＡｒDA3、ＡｒDA4、ＡｒDA5、ＡｒDA6及びＡｒDA7が複数存在する場合、それらはそれぞれ同一でも異なっていてもよい。
ＴDAは、アリール基又は１価の複素環基を表し、これらの基は置換基を有していてもよい。複数存在するＴDAは、同一でも異なっていてもよい。］
【化１４】
2019065388.tif 000107
［式中、
ｍDA1は、０以上の整数を表す。
ＡｒDA1は、アリーレン基又は２価の複素環基を表し、これらの基は置換基を有していてもよい。ＡｒDA1が複数存在する場合、それらは同一でも異なっていてもよい。
ＴDAは、アリール基又は１価の複素環基を表し、これらの基は置換基を有していてもよい。］
【請求項１０】
前記式（１）で表される金属錯体の発光スペクトルの最大ピーク波長が３８０ｎｍ以上４９５ｎｍ未満であり、前記式（２）で表される金属錯体の発光スペクトルの最大ピーク波長が４９５ｎｍ以上７５０ｎｍ未満である、請求項１〜９のいずれか一項に記載の組成物。
【請求項１１】
前記式（２）で表される金属錯体を２種以上含有する、請求項１〜１０のいずれか一項に記載の組成物。
【請求項１２】
前記式（２）で表される金属錯体の合計含有量が、前記式（１）で表される金属錯体の合計含有量を１００質量部とした場合、０．０１質量部以上５０質量部以下である、請求項１〜１１のいずれか一項に記載の組成物。
【請求項１３】
式（Ｈ−１）で表される化合物を更に含有する、請求項１〜１２のいずれか一項に記載の組成物。
【化１５】
2019065388.tif 000108
［式中、
ＡｒH1及びＡｒH2は、それぞれ独立に、アリール基又は１価の複素環基を表し、これらの基は置換基を有していてもよい。
ｎH1及びｎH2は、それぞれ独立に、０又は１を表す。ｎH1が複数存在する場合、それらは同一でも異なっていてもよい。複数存在するｎH2は、同一でも異なっていてもよい。
ｎH3は、０以上１０以下の整数を表す。
ＬH1は、アリーレン基、２価の複素環基、又は、−［Ｃ（ＲH11）2］ｎH11−で表される基を表し、これらの基は置換基を有していてもよい。ＬH1が複数存在する場合、それらは同一でも異なっていてもよい。ｎH11は、１以上１０以下の整数を表す。ＲH11は、水素原子、アルキル基、シクロアルキル基、アルコキシ基、シクロアルコキシ基、アリール基又は１価の複素環基を表し、これらの基は置換基を有していてもよい。複数存在するＲH11は、同一でも異なっていてもよく、互いに結合して、それぞれが結合する炭素原子とともに環を形成していてもよい。
ＬH2は、−Ｎ（−ＬH21−ＲH21）−で表される基を表す。ＬH2が複数存在する場合、それらは同一でも異なっていてもよい。ＬH21は、単結合、アリーレン基又は２価の複素環基を表し、これらの基は置換基を有していてもよい。ＲH21は、水素原子、アルキル基、シクロアルキル基、アリール基又は１価の複素環基を表し、これらの基は置換基を有していてもよい。］
【請求項１４】
正孔輸送材料、正孔注入材料、電子輸送材料、電子注入材料、発光材料、酸化防止剤及び溶媒からなる群より選ばれる少なくとも１種を更に含有する、請求項１〜１３のいずれか一項に記載の組成物。
【請求項１５】
請求項１〜１３のいずれか一項に記載の組成物を含有する発光素子。
【発明の詳細な説明】
【技術分野】
【０００１】
本発明は、組成物及びそれを用いた発光素子に関する。
【背景技術】
【０００２】
有機エレクトロルミネッセンス素子等の発光素子は、ディスプレイ及び照明の用途に好適に使用することが可能である。発光素子の発光層に用いられる発光材料としては、例えば、金属錯体ＢＣ１及び金属錯体Ｇ２を含有する組成物が提案されている（特許文献１）。【０００３】
【化１】
2019065388.tif 000003
【先行技術文献】
【特許文献】
【０００４】
【特許文献１】国際公開第２０１６／１８５１８３号
【発明の概要】
【発明が解決しようとする課題】
【０００５】
しかし、この組成物を用いて製造される発光素子は、輝度寿命が必ずしも十分ではなかった。
そこで、本発明は、輝度寿命が優れる発光素子の製造に有用な組成物を提供することを目的とする。
【課題を解決するための手段】
【０００６】
本発明は、以下の［１］〜［１５］を提供する。
［１］
式（１）で表される金属錯体と、式（２）で表される金属錯体とを含有する、組成物。【０００７】
【化２】
2019065388.tif 000004
［式中、
Ｍ1はロジウム原子、パラジウム原子、イリジウム原子又は白金原子を表す。
ｎ1は１以上の整数を表し、ｎ2は０以上の整数を表す。但し、Ｍ1がロジウム原子又はイリジウム原子の場合、ｎ1＋ｎ2は３であり、Ｍ1がパラジウム原子又は白金原子の場合、ｎ1＋ｎ2は２である。
環Ｒ1Aは、ジアゾール環、トリアゾール環又はテトラゾール環を表す。
環Ｒ2は、芳香族炭化水素環又は芳香族複素環を表し、これらの環は置換基を有していてもよい。前記置換基が複数存在する場合、互いに結合して、それぞれが結合する原子とともに環を形成していてもよい。環Ｒ2が複数存在する場合、それらは同一でも異なっていてもよい。
Ｅ1、Ｅ2、Ｅ11A、Ｅ12A及びＥ13Aは、それぞれ独立に、窒素原子又は炭素原子を表す。Ｅ1、Ｅ2、Ｅ11A、Ｅ12A及びＥ13Aが複数存在する場合、それらはそれぞれ同一でも異なっていてもよい。但し、Ｅ1及びＥ2の少なくとも一方は炭素原子である。
Ｒ11A、Ｒ12A及びＲ13Aは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ11A、Ｒ12A及びＲ13Aが複数存在する場合、それらはそれぞれ同一でも異なっていてもよい。
但し、Ｅ11A、Ｅ12A及びＥ13Aの少なくとも１つは窒素原子であり、且つ、該窒素原子に結合するＲ11A、Ｒ12A及びＲ13Aの少なくとも１つは式（Ａｒ−１Ａ）で表される基である。
Ｒ11AとＲ12Aとは、互いに結合して、それぞれが結合する原子とともに環を形成していてもよい。Ｒ12AとＲ13Aとは、互いに結合して、それぞれが結合する原子とともに環を形成していてもよい。環Ｒ2が有していてもよい置換基とＲ11Aとは、互いに結合して、それぞれが結合する原子とともに環を形成していてもよい。
Ｅ11Aが窒素原子の場合、Ｒ11Aは存在しても存在しなくてもよい。Ｅ12Aが窒素原子の場合、Ｒ12Aは存在しても存在しなくてもよい。Ｅ13Aが窒素原子の場合、Ｒ13Aは存在しても存在しなくてもよい。
Ａ1−Ｇ1−Ａ2は、アニオン性の２座配位子を表す。Ａ1及びＡ2は、それぞれ独立に、炭素原子、酸素原子又は窒素原子を表し、これらの原子は環を構成する原子であってもよい。Ｇ1は、単結合、又は、Ａ1及びＡ2とともに２座配位子を構成する原子団を表す。Ａ1−Ｇ1−Ａ2が複数存在する場合、それらは同一でも異なっていてもよい。］【０００８】
【化３】
2019065388.tif 000005
［式中、
環Ａは、芳香族炭化水素環又は芳香族複素環を表し、これらの環は置換基を有していてもよい。前記置換基が複数存在する場合、それらは互いに結合して、それぞれが結合する原子とともに環を形成していてもよい。
Ｒ2は、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。］【０００９】
【化４】
2019065388.tif 000006
［式中、
Ｍ2は、ロジウム原子、パラジウム原子、イリジウム原子又は白金原子を表す。
ｎ3は１以上の整数を表し、ｎ4は０以上の整数を表し、但し、Ｍ2がロジウム原子又はイリジウム原子の場合、ｎ3＋ｎ4は３であり、Ｍ2がパラジウム原子又は白金原子の場合、ｎ3＋ｎ4は２である。
ＥLは、炭素原子又は窒素原子を表す。ＥLが複数存在する場合、それらはそれぞれ同一でも異なっていてもよい。
環Ｌ1は、６員の芳香族複素環を表し、この環は置換基を有していてもよい。前記置換基が複数存在する場合、互いに結合して、それぞれが結合する原子とともに環を形成していてもよい。環Ｌ1が複数存在する場合、それらは同一でも異なっていてもよい。
環Ｌ2は、芳香族炭化水素環又は芳香族複素環を表し、これらの環は置換基を有していてもよい。前記置換基が複数存在する場合、互いに結合して、それぞれが結合する原子とともに環を形成していてもよい。環Ｌ2が複数存在する場合、それらは同一でも異なっていてもよい。
環Ｌ1が有していてもよい置換基と環Ｌ2が有していてもよい置換基とは、互いに結合して、それぞれが結合する原子とともに環を形成していてもよい。
但し、環Ｌ1及び環Ｌ2の少なくとも１つは、式（１−Ｔ）で表される基を有する。式（１−Ｔ）で表される基が複数存在する場合、それらは同一でも異なっていてもよい。
Ａ3−Ｇ2−Ａ4は、アニオン性の２座配位子を表す。Ａ3及びＡ4は、それぞれ独立に、炭素原子、酸素原子又は窒素原子を表し、これらの原子は環を構成する原子であってもよい。Ｇ2は、単結合、又は、Ａ3及びＡ4とともに２座配位子を構成する原子団を表す。Ａ3−Ｇ2−Ａ4が複数存在する場合、それらは同一でも異なっていてもよい。］【００１０】
【化５】
2019065388.tif 000007
［式中、Ｒ1Tは、アルキル基、シクロアルキル基、アルコキシ基、シクロアルコキシ基、アリールオキシ基、アリール基、１価の複素環基、置換アミノ基又はハロゲン原子を表し、これらの基は置換基を有していてもよい。］
［２］
前記式（１）で表される金属錯体が、式（１−Ａ１）又は式（１−Ａ２）で表される金属錯体である、［１］に記載の組成物。【００１１】
【化６】
2019065388.tif 000008
［式中、Ｍ1、ｎ1、ｎ2、Ｒ11A、Ｒ12A、Ｒ13A、Ｅ11A、Ｅ12A、Ｅ13A及びＡ1−Ｇ1−Ａ2は、前記と同じ意味を表す。
環Ｒ2Aは、ベンゼン環、フルオレン環、スピロビフルオレン環、ジヒドロフェナントレン環、ピリジン環、ジアザベンゼン環、カルバゾール環、ジベンゾフラン環又はジベンゾチオフェン環を表し、これらの環は置換基を有していてもよい。前記置換基が複数存在する場合、互いに結合して、それぞれが結合する原子とともに環を形成していてもよい。環Ｒ2Aが複数存在する場合、それらは同一でも異なっていてもよい。
環Ｒ2Aが有していてもよい置換基とＲ11Aとは、互いに結合して、それぞれが結合する原子とともに環を形成していてもよい。
但し、式（１−Ａ１）中、Ｒ11Aの少なくとも１つは前記式（Ａｒ−１Ａ）で表される基であり、式（１−Ａ２）中、Ｒ12Aの少なくとも１つは前記式（Ａｒ−１Ａ）で表される基である。］
［３］
前記式（１−Ａ１）で表される金属錯体が、式（１−Ａ１−１）、式（１−Ａ１−２）又は式（１−Ａ１−３）で表される金属錯体である、［２］に記載の組成物。【００１２】
【化７】
2019065388.tif 000009
［式中、Ｍ1、ｎ1、ｎ2、Ｒ11A、Ｒ12A、Ｒ13A及びＡ1−Ｇ1−Ａ2は、前記と同じ意味を表す。
Ｒ21A、Ｒ22A、Ｒ23A及びＲ24Aは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ21A、Ｒ22A、Ｒ23A及びＲ24Aが複数存在する場合、それらはそれぞれ同一でも異なっていてもよい。Ｒ21AとＲ22A、Ｒ22AとＲ23A、Ｒ23AとＲ24A、及び、Ｒ11AとＲ21Aは、互いに結合して、それぞれが結合する原子とともに環を形成していてもよい。］
［４］
前記式（１−Ａ２）で表される金属錯体が、式（１−Ａ２−１）又は式（１−Ａ２−２）で表される金属錯体である、［２］に記載の組成物。【００１３】
【化８】
2019065388.tif 000010
［式中、Ｍ1、ｎ1、ｎ2、Ｒ11A、Ｒ12A、Ｒ13A及びＡ1−Ｇ1−Ａ2は、前記と同じ意味を表す。
Ｒ21A、Ｒ22A、Ｒ23A及びＲ24Aは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ21A、Ｒ22A、Ｒ23A及びＲ24Aが複数存在する場合、それらはそれぞれ同一でも異なっていてもよい。Ｒ21AとＲ22A、Ｒ22AとＲ23A、Ｒ23AとＲ24A、及び、Ｒ11AとＲ21Aは、互いに結合して、それぞれが結合する原子とともに環を形成していてもよい。］
［５］
前記式（Ａｒ−１Ａ）で表される基が、式（Ａｒ−２Ａ）で表される基である、［１］〜［４］のいずれかに記載の発光素子。【００１４】
【化９】
2019065388.tif 000011
［式中、Ｒ2は、前記と同じ意味を表す。
環Ａ1は、ベンゼン環、ピリジン環又はジアザベンゼン環を表す。
Ｅ1A、Ｅ2A及びＥ3Aは、それぞれ独立に、窒素原子又は炭素原子を表す。Ｅ1Aが窒素原子の場合、Ｒ1Aは存在しない。Ｅ2Aが窒素原子の場合、Ｒ2Aは存在しない。Ｅ3Aが窒素原子の場合、Ｒ3Aは存在しない。
Ｒ1A、Ｒ2A及びＲ3Aは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。
Ｒ1AとＲ2A、及び、Ｒ2AとＲ3Aは、それぞれ結合して、それぞれが結合する原子とともに環を形成していてもよい。］
［６］
前記式（Ａｒ−２Ａ）で表される基が、式（Ａｒ−３Ａ）で表される基である、［５］に記載の発光素子。【００１５】
【化１０】
2019065388.tif 000012
［式中、Ｒ2、Ｒ1A、Ｒ2A及びＲ3Aは、前記と同じ意味を表す。］
［７］
前記式（２）で表される金属錯体が、式（２−Ｂ）で表される金属錯体である、［１］〜［６］のいずれかに記載の組成物。【００１６】
【化１１】
2019065388.tif 000013
［式中、
Ｍ2、ｎ3、ｎ4及びＡ3−Ｇ2−Ａ4は、前記と同じ意味を表す。
環Ｌ1Bは、ピリジン環、ジアザベンゼン環、アザナフタレン環又はジアザナフタレン環を表し、これらの環は置換基を有していてもよい。前記置換基が複数存在する場合、互いに結合して、それぞれが結合する原子とともに環を形成していてもよい。環Ｌ1Bが複数存在する場合、それらは同一でも異なっていてもよい。
Ｅ21B、Ｅ22B、Ｅ23B及びＥ24Bは、それぞれ独立に、窒素原子又は炭素原子を表す。Ｅ21B、Ｅ22B、Ｅ23B及びＥ24Bが複数存在する場合、それらはそれぞれ同一でも異なっていてもよい。Ｅ21Bが窒素原子の場合、Ｒ21Bは存在しない。Ｅ22Bが窒素原子の場合、Ｒ22Bは存在しない。Ｅ23Bが窒素原子の場合、Ｒ23Bは存在しない。Ｅ24Bが窒素原子の場合、Ｒ24Bは存在しない。
Ｒ21B、Ｒ22B、Ｒ23B及びＲ24Bは、それぞれ独立に、水素原子又は前記式（１−Ｔ）で表される基を表す。Ｒ21B、Ｒ22B、Ｒ23B及びＲ24Bが複数存在する場合、それらはそれぞれ同一でも異なっていてもよい。Ｒ21BとＲ22B、Ｒ22BとＲ23B、Ｒ23BとＲ24B、及び、環Ｌ1Bが有していてもよい置換基とＲ21Bは、それぞれ結合して、それぞれが結合する原子とともに環を形成していてもよい。但し、環Ｌ1Bの少なくとも１つが式（１−Ｔ）で表される基を有するか、或いは、Ｒ21B、Ｒ22B、Ｒ23B及びＲ24Bの少なくとも１つが前記式（１−Ｔ）で表される基である。
環Ｌ2Bは、ベンゼン環、ピリジン環又はジアザベンゼン環を表す。］
［８］
前記式（２−Ｂ）で表される金属錯体が、式（２−Ｂ１）、式（２−Ｂ２）、式（２−Ｂ３）、式（２−Ｂ４）又は式（２−Ｂ５）で表される金属錯体である、［７］に記載の組成物。【００１７】
【化１２】
2019065388.tif 000014
［式中、
Ｍ2、ｎ3、ｎ4、Ｒ21B、Ｒ22B、Ｒ23B、Ｒ24B及びＡ3−Ｇ2−Ａ4は、前記と同じ意味を表す。
ｎ31及びｎ32は、それぞれ独立に、１以上の整数を表す。但し、Ｍ2がロジウム原子又はイリジウム原子の場合、ｎ31＋ｎ32は３であり、Ｍ2がパラジウム原子又は白金原子の場合、ｎ31＋ｎ32は２である。
Ｒ11B、Ｒ12B、Ｒ13B、Ｒ14B、Ｒ15B、Ｒ16B、Ｒ17B及びＲ18Bは、それぞれ独立に、水素原子又は前記式（１−Ｔ）で表される基を表す。Ｒ11B、Ｒ12B、Ｒ13B、Ｒ14B、Ｒ15B、Ｒ16B、Ｒ17B及びＲ18Bが複数存在する場合、それらはそれぞれ同一でも異なっていてもよい。但し、Ｒ11B、Ｒ12B、Ｒ13B、Ｒ14B、Ｒ15B、Ｒ16B、Ｒ17B、Ｒ18B、Ｒ21B、Ｒ22B、Ｒ23B及びＲ24Bの少なくとも１つは前記式（１−Ｔ）で表される基である。
式（２−Ｂ１）及び式（２−Ｂ３）中、Ｒ11BとＲ12B、Ｒ12BとＲ13B、Ｒ13BとＲ14B、及び、Ｒ11BとＲ21Bは、それぞれ結合して、それぞれが結合する原子とともに環を形成していてもよい。式（２−Ｂ２）及び式（２−Ｂ３）中、Ｒ13BとＲ14B、Ｒ13BとＲ15B、Ｒ15BとＲ16B、Ｒ16BとＲ17B、Ｒ17BとＲ18B、及び、Ｒ18BとＲ21Bは、それぞれ結合して、それぞれが結合する原子とともに環を形成していてもよい。式（２−Ｂ４）中、Ｒ11BとＲ18B、Ｒ14BとＲ15B、Ｒ15BとＲ16B、Ｒ16BとＲ17B、Ｒ17BとＲ18B、及び、Ｒ11BとＲ21Bは、それぞれ結合して、それぞれが結合する原子とともに環を形成していてもよい。式（２−Ｂ５）中、Ｒ11BとＲ12B、Ｒ12BとＲ18B、Ｒ15BとＲ16B、Ｒ16BとＲ17B、Ｒ17BとＲ18B、及び、Ｒ11BとＲ21Bは、それぞれ結合して、それぞれが結合する原子とともに環を形成していてもよい。］
［９］
前記Ｒ1Tが、置換基を有していてもよいアルキル基、置換基を有していてもよいシクロアルキル基、式（Ｄ−Ａ）で表される基、式（Ｄ−Ｂ）で表される基又は式（Ｄ−Ｃ）で表される基である、［１］〜［８］のいずれかに記載の組成物。【００１８】
【化１３】
2019065388.tif 000015
［式中、
ｍDA1、ｍDA2及びｍDA3は、それぞれ独立に、０以上の整数を表す。
ＧDAは、窒素原子、芳香族炭化水素基又は複素環基を表し、これらの基は置換基を有していてもよい。
ＡｒDA1、ＡｒDA2及びＡｒDA3は、それぞれ独立に、アリーレン基又は２価の複素環基を表し、これらの基は置換基を有していてもよい。ＡｒDA1、ＡｒDA2及びＡｒDA3が複数存在する場合、それらはそれぞれ同一でも異なっていてもよい。
ＴDAは、アリール基又は１価の複素環基を表し、これらの基は置換基を有していてもよい。複数存在するＴDAは、同一でも異なっていてもよい。］【００１９】
【化１４】
2019065388.tif 000016
［式中、
ｍDA1、ｍDA2、ｍDA3、ｍDA4、ｍDA5、ｍDA6及びｍDA7は、それぞれ独立に、０以上の整数を表す。
ＧDAは、窒素原子、芳香族炭化水素基又は複素環基を表し、これらの基は置換基を有していてもよい。複数存在するＧDAは、同一でも異なっていてもよい。
ＡｒDA1、ＡｒDA2、ＡｒDA3、ＡｒDA4、ＡｒDA5、ＡｒDA6及びＡｒDA7は、それぞれ独立に、アリーレン基又は２価の複素環基を表し、これらの基は置換基を有していてもよい。ＡｒDA1、ＡｒDA2、ＡｒDA3、ＡｒDA4、ＡｒDA5、ＡｒDA6及びＡｒDA7が複数存在する場合、それらはそれぞれ同一でも異なっていてもよい。
ＴDAは、アリール基又は１価の複素環基を表し、これらの基は置換基を有していてもよい。複数存在するＴDAは、同一でも異なっていてもよい。］【００２０】
【化１５】
2019065388.tif 000017
［式中、
ｍDA1は、０以上の整数を表す。
ＡｒDA1は、アリーレン基又は２価の複素環基を表し、これらの基は置換基を有していてもよい。ＡｒDA1が複数存在する場合、それらは同一でも異なっていてもよい。
ＴDAは、アリール基又は１価の複素環基を表し、これらの基は置換基を有していてもよい。］
［１０］
前記式（１）で表される金属錯体の発光スペクトルの最大ピーク波長が３８０ｎｍ以上４９５ｎｍ未満であり、前記式（２）で表される金属錯体の発光スペクトルの最大ピーク波長が４９５ｎｍ以上７５０ｎｍ未満である、［１］〜［９］のいずれかに記載の組成物。
［１１］
前記式（２）で表される金属錯体を２種以上含有する、［１］〜［１０］のいずれかに記載の組成物。
［１２］
前記式（２）で表される金属錯体の合計含有量が、前記式（１）で表される金属錯体の合計含有量を１００質量部とした場合、０．０１質量部以上５０質量部以下である、［１］〜［１１］のいずれかに記載の組成物。
［１３］
式（Ｈ−１）で表される化合物を更に含有する、［１］〜［１２］のいずれかに記載の組成物。【００２１】
【化１６】
2019065388.tif 000018
［式中、
ＡｒH1及びＡｒH2は、それぞれ独立に、アリール基又は１価の複素環基を表し、これらの基は置換基を有していてもよい。
ｎH1及びｎH2は、それぞれ独立に、０又は１を表す。ｎH1が複数存在する場合、それらは同一でも異なっていてもよい。複数存在するｎH2は、同一でも異なっていてもよい。
ｎH3は、０以上１０以下の整数を表す。
ＬH1は、アリーレン基、２価の複素環基、又は、−［Ｃ（ＲH11）2］ｎH11−で表される基を表し、これらの基は置換基を有していてもよい。ＬH1が複数存在する場合、それらは同一でも異なっていてもよい。ｎH11は、１以上１０以下の整数を表す。ＲH11は、水素原子、アルキル基、シクロアルキル基、アルコキシ基、シクロアルコキシ基、アリール基又は１価の複素環基を表し、これらの基は置換基を有していてもよい。複数存在するＲH11は、同一でも異なっていてもよく、互いに結合して、それぞれが結合する炭素原子とともに環を形成していてもよい。
ＬH2は、−Ｎ（−ＬH21−ＲH21）−で表される基を表す。ＬH2が複数存在する場合、それらは同一でも異なっていてもよい。ＬH21は、単結合、アリーレン基又は２価の複素環基を表し、これらの基は置換基を有していてもよい。ＲH21は、水素原子、アルキル基、シクロアルキル基、アリール基又は１価の複素環基を表し、これらの基は置換基を有していてもよい。］
［１４］
正孔輸送材料、正孔注入材料、電子輸送材料、電子注入材料、発光材料、酸化防止剤及び溶媒からなる群より選ばれる少なくとも１種を更に含有する、［１］〜［１３］のいずれかに記載の組成物。
［１５］
［１］〜［１３］のいずれかに記載の組成物を含有する発光素子。
【発明の効果】
【００２２】
本発明によれば、輝度寿命が優れる発光素子の製造に有用な組成物を提供することができる。また、本発明によれば、この組成物を含有する発光素子を提供することができる。
【発明を実施するための形態】
【００２３】
以下、本発明の好適な実施形態について詳細に説明する。
【００２４】
＜共通する用語の説明＞
本明細書で共通して用いられる用語は、特記しない限り、以下の意味である。
Meはメチル基、Etはエチル基、Buはブチル基、i-Prはイソプロピル基、t-Buはtert-ブチル基を表す。
水素原子は、重水素原子であっても、軽水素原子であってもよい。
金属錯体を表す式中、金属との結合を表す実線は、イオン結合、共有結合又は配位結合を意味する。
【００２５】
「高分子化合物」とは、分子量分布を有し、ポリスチレン換算の数平均分子量が１×103〜１×108である重合体を意味する。
「低分子化合物」とは、分子量分布を有さず、分子量が１×104以下の化合物を意味する。
「構成単位」とは、高分子化合物中に１個以上存在する単位を意味する。
【００２６】
「アルキル基」は、直鎖及び分岐のいずれでもよい。直鎖のアルキル基の炭素原子数は、置換基の炭素原子数を含めないで、通常１〜50であり、好ましくは３〜30であり、より好ましくは４〜20である。分岐のアルキル基の炭素原子数は、置換基の炭素原子数を含めないで、通常３〜50であり、好ましくは３〜30であり、より好ましくは４〜20である。
アルキル基は、置換基を有していてもよく、例えば、メチル基、エチル基、プロピル基、イソプロピル基、ブチル基、2-ブチル基、イソブチル基、tert-ブチル基、ペンチル基、イソアミル基、2-エチルブチル基、ヘキシル基、ヘプチル基、オクチル基、2-エチルヘキシル基、3-プロピルヘプチル基、デシル基、3,7-ジメチルオクチル基、2-エチルオクチル基、2-ヘキシルデシル基、ドデシル基、及び、これらの基における水素原子が、シクロアルキル基、アルコキシ基、シクロアルコキシ基、アリール基、フッ素原子等で置換された基（例えば、トリフルオロメチル基、ペンタフルオロエチル基、パーフルオロブチル基、パーフルオロヘキシル基、パーフルオロオクチル基、3-フェニルプロピル基、3-(4-メチルフェニル）プロピル基、3-(3,5-ジ-ヘキシルフェニル)プロピル基、6-エチルオキシヘキシル基）が挙げられる。
「シクロアルキル基」の炭素原子数は、置換基の炭素原子数を含めないで、通常３〜50であり、好ましくは３〜30であり、より好ましくは４〜20である。
シクロアルキル基は、置換基を有していてもよく、例えば、シクロヘキシル基、シクロヘキシルメチル基、シクロヘキシルエチル基が挙げられる。
【００２７】
「アリール基」は、芳香族炭化水素から環を構成する炭素原子に直接結合する水素原子１個を除いた残りの原子団を意味する。アリール基の炭素原子数は、置換基の炭素原子数を含めないで、通常６〜60であり、好ましくは６〜20であり、より好ましくは６〜10である。
アリール基は、置換基を有していてもよく、例えば、フェニル基、1-ナフチル基、2-ナフチル基、1-アントラセニル基、2-アントラセニル基、9-アントラセニル基、1-ピレニル基、2-ピレニル基、4-ピレニル基、2-フルオレニル基、3-フルオレニル基、4-フルオレニル基、2-フェニルフェニル基、3-フェニルフェニル基、4-フェニルフェニル基、及び、これらの基における水素原子が、アルキル基、シクロアルキル基、アルコキシ基、シクロアルコキシ基、アリール基、フッ素原子等で置換された基が挙げられる。
【００２８】
「アルコキシ基」は、直鎖及び分岐のいずれでもよい。直鎖のアルコキシ基の炭素原子数は、置換基の炭素原子数を含めないで、通常１〜40であり、好ましくは４〜10である。分岐のアルコキシ基の炭素原子数は、置換基の炭素原子数を含めないで、通常３〜40であり、好ましくは４〜10である。
アルコキシ基は、置換基を有していてもよく、例えば、メトキシ基、エトキシ基、プロピルオキシ基、イソプロピルオキシ基、ブチルオキシ基、イソブチルオキシ基、tert-ブチルオキシ基、ペンチルオキシ基、ヘキシルオキシ基、ヘプチルオキシ基、オクチルオキシ基、2-エチルヘキシルオキシ基、ノニルオキシ基、デシルオキシ基、3,7-ジメチルオクチルオキシ基、ラウリルオキシ基、及び、これらの基における水素原子が、シクロアルキル基、アルコキシ基、シクロアルコキシ基、アリール基、フッ素原子等で置換された基が挙げられる。
「シクロアルコキシ基」の炭素原子数は、置換基の炭素原子数を含めないで、通常３〜40であり、好ましくは４〜10である。
シクロアルコキシ基は、置換基を有していてもよく、例えば、シクロヘキシルオキシ基が挙げられる。
【００２９】
「アリールオキシ基」の炭素原子数は、置換基の炭素原子数を含めないで、通常６〜60であり、好ましくは６〜48である。
アリールオキシ基は、置換基を有していてもよく、例えば、フェノキシ基、1-ナフチルオキシ基、2-ナフチルオキシ基、1-アントラセニルオキシ基、9-アントラセニルオキシ基、1-ピレニルオキシ基、及び、これらの基における水素原子が、アルキル基、シクロアルキル基、アルコキシ基、シクロアルコキシ基、フッ素原子等で置換された基が挙げられる。
【００３０】
「ｐ価の複素環基」（ｐは、１以上の整数を表す。）とは、複素環式化合物から、環を構成する炭素原子又はヘテロ原子に直接結合している水素原子のうちｐ個の水素原子を除いた残りの原子団を意味する。ｐ価の複素環基の中でも、芳香族複素環式化合物から、環を構成する炭素原子又はヘテロ原子に直接結合している水素原子のうちｐ個の水素原子を除いた残りの原子団である「ｐ価の芳香族複素環基」が好ましい。
「芳香族複素環式化合物」は、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾホスホール等の複素環自体が芳香族性を示す化合物、及び、フェノキサジン、フェノチアジン、ジベンゾボロール、ジベンゾシロール、ベンゾピラン等の複素環自体は芳香族性を示さなくとも、複素環に芳香環が縮環されている化合物を意味する。
【００３１】
１価の複素環基の炭素原子数は、置換基の炭素原子数を含めないで、通常、２〜60であり、好ましくは４〜20である。
１価の複素環基は、置換基を有していてもよく、例えば、チエニル基、ピロリル基、フリル基、ピリジル基、ピペリジニル基、キノリニル基、イソキノリニル基、ピリミジニル基、トリアジニル基、及び、これらの基における水素原子が、アルキル基、シクロアルキル基、アルコキシ基、シクロアルコキシ基等で置換された基が挙げられる。
【００３２】
「ハロゲン原子」とは、フッ素原子、塩素原子、臭素原子又はヨウ素原子を示す。
【００３３】
「アミノ基」は、置換基を有していてもよく、置換アミノ基が好ましい。アミノ基が有する置換基としては、アルキル基、シクロアルキル基、アリール基又は１価の複素環基が好ましい。
置換アミノ基としては、例えば、ジアルキルアミノ基、ジシクロアルキルアミノ基及びジアリールアミノ基が挙げられる。
アミノ基としては、例えば、ジメチルアミノ基、ジエチルアミノ基、ジフェニルアミノ基、ビス(4-メチルフェニル)アミノ基、ビス(4-tert-ブチルフェニル)アミノ基、ビス(3,5-ジ-tert-ブチルフェニル)アミノ基が挙げられる。
【００３４】
「アルケニル基」は、直鎖及び分岐のいずれでもよい。直鎖のアルケニル基の炭素原子数は、置換基の炭素原子数を含めないで、通常２〜30であり、好ましくは３〜20である。分岐のアルケニル基の炭素原子数は、置換基の炭素原子数を含めないで、通常３〜30であり、好ましくは４〜20である。
「シクロアルケニル基」の炭素原子数は、置換基の炭素原子数を含めないで、通常３〜30であり、好ましくは４〜20である。
アルケニル基及びシクロアルケニル基は、置換基を有していてもよく、例えば、ビニル基、1-プロペニル基、2-プロペニル基、2-ブテニル基、3-ブテニル基、3-ペンテニル基、4-ペンテニル基、1-ヘキセニル基、5-ヘキセニル基、7-オクテニル基、及び、これらの基が置換基を有する基が挙げられる。
【００３５】
「アルキニル基」は、直鎖及び分岐のいずれでもよい。アルキニル基の炭素原子数は、置換基の炭素原子を含めないで、通常２〜20であり、好ましくは３〜20である。分岐のアルキニル基の炭素原子数は、置換基の炭素原子を含めないで、通常４〜30であり、好ましくは４〜20である。
「シクロアルキニル基」の炭素原子数は、置換基の炭素原子を含めないで、通常４〜30であり、好ましくは４〜20である。
アルキニル基及びシクロアルキニル基は、置換基を有していてもよく、例えば、エチニル基、1-プロピニル基、2-プロピニル基、2-ブチニル基、3-ブチニル基、3-ペンチニル基、4-ペンチニル基、1-ヘキシニル基、5-ヘキシニル基、及び、これらの基が置換基を有する基が挙げられる。
【００３６】
「アリーレン基」は、芳香族炭化水素から環を構成する炭素原子に直接結合する水素原子２個を除いた残りの原子団を意味する。アリーレン基の炭素原子数は、置換基の炭素原子数を含めないで、通常、６〜60であり、好ましくは６〜30であり、より好ましくは６〜18である。
アリーレン基は、置換基を有していてもよく、例えば、フェニレン基、ナフタレンジイル基、アントラセンジイル基、フェナントレンジイル基、ジヒドロフェナントレンジイル基、ナフタセンジイル基、フルオレンジイル基、ピレンジイル基、ペリレンジイル基、クリセンジイル基、及び、これらの基が置換基を有する基が挙げられ、好ましくは、式(A-1)〜式(A-20)で表される基である。アリーレン基は、これらの基が複数結合した基を含む。
【００３７】
【化１７】
2019065388.tif 000019
【００３８】
【化１８】
2019065388.tif 000020
【００３９】
【化１９】
2019065388.tif 000021
【００４０】
【化２０】
2019065388.tif 000022
［式中、Ｒ及びＲaは、それぞれ独立に、水素原子、アルキル基、シクロアルキル基、アリール基又は１価の複素環基を表す。複数存在するＲ及びＲaは、各々、同一でも異なっていてもよく、Ｒa同士は互いに結合して、それぞれが結合する原子と共に環を形成していてもよい。］
【００４１】
２価の複素環基の炭素原子数は、置換基の炭素原子数を含めないで、通常、２〜60であり、好ましくは、３〜20であり、より好ましくは、４〜15である。
２価の複素環基は、置換基を有していてもよく、例えば、ピリジン、ジアザベンゼン、トリアジン、アザナフタレン、ジアザナフタレン、カルバゾール、ジベンゾフラン、ジベンゾチオフェン、ジベンゾシロール、フェノキサジン、フェノチアジン、アクリジン、ジヒドロアクリジン、フラン、チオフェン、アゾール、ジアゾール、トリアゾールから、環を構成する炭素原子又はヘテロ原子に直接結合している水素原子のうち２個の水素原子を除いた２価の基が挙げられ、好ましくは、式(AA-1)〜式(AA-34)で表される基である。２価の複素環基は、これらの基が複数結合した基を含む。
【００４２】
【化２１】
2019065388.tif 000023
【００４３】
【化２２】
2019065388.tif 000024
【００４４】
【化２３】
2019065388.tif 000025
【００４５】
【化２４】
2019065388.tif 000026
【００４６】
【化２５】
2019065388.tif 000027
【００４７】
【化２６】
2019065388.tif 000028
【００４８】
【化２７】
2019065388.tif 000029
［式中、Ｒ及びＲaは、前記と同じ意味を表す。］
【００４９】
「架橋基」とは、加熱、紫外線照射、近紫外線照射、可視光照射、赤外線照射、ラジカル反応等に供することにより、新たな結合を生成することが可能な基であり、好ましくは、式(B-1)-式(B-17)のいずれかで表される基である。これらの基は、置換基を有していてもよい。
【００５０】
【化２８】
2019065388.tif 000030
【００５１】
「置換基」とは、ハロゲン原子、シアノ基、アルキル基、シクロアルキル基、アリール基、１価の複素環基、アルコキシ基、シクロアルコキシ基、アリールオキシ基、アミノ基、置換アミノ基、アルケニル基、シクロアルケニル基、アルキニル基又はシクロアルキニル基を表す。置換基は架橋基であってもよい。
【００５２】
＜式（１）で表される金属錯体＞
式（１）で表される金属錯体は、通常、室温（２５℃）で燐光発光性を示す金属錯体であり、好ましくは、室温で三重項励起状態からの発光を示す金属錯体である。
【００５３】
Ｍ1は、本発明の組成物を含有する発光素子（以下、「本発明の発光素子」と言う。）の輝度寿命がより優れるので、イリジウム原子又は白金原子であることが好ましく、イリジウム原子であることがより好ましい。
Ｍ1がロジウム原子又はイリジウム原子の場合、ｎ1は２又は３であることが好ましく、３であることがより好ましい。
Ｍ1がパラジウム原子又は白金原子の場合、ｎ1は２であることが好ましい。
Ｅ1及びＥ2は、炭素原子であることが好ましい。
【００５４】
環Ｒ1Aがジアゾール環である場合、環Ｒ1Aは、好ましくは、Ｅ11Aが窒素原子であるイミダゾール環、又は、Ｅ12Aが窒素原子であるイミダゾール環であり、より好ましくは、Ｅ11Aが窒素原子であるイミダゾール環である。
環Ｒ1Aがトリアゾール環である場合、環Ｒ1Aは、好ましくは、Ｅ11A及びＥ12Aが窒素原子であるトリアゾール環、又は、Ｅ11A及びＥ13Aが窒素原子であるトリアゾール環であり、より好ましくは、Ｅ11A及びＥ13Aが窒素原子であるトリアゾール環である。
環Ｒ1Aがテトラゾール環である場合、環Ｒ1Aは、好ましくは、Ｅ11A〜Ｅ13Aが窒素原子であるテトラゾール環である。
環Ｒ1Aは、本発明の発光素子の輝度寿命がより優れるので、好ましくはジアゾール環又はトリアゾール環であり、より好ましくはトリアゾール環である。
【００５５】
Ｅ11Aが窒素原子であり、且つ、Ｒ11Aが存在する場合、Ｒ11Aはアルキル基、シクロアルキル基、アリール基又は１価の複素環基であることが好ましく、アリール基又は１価の複素環基であることがより好ましく、アリール基であることが更に好ましく、これらの基は置換基を有していてもよい。
Ｅ11Aが炭素原子である場合、Ｒ11Aは水素原子、アルキル基、シクロアルキル基、アリール基、１価の複素環基又は置換アミノ基であることが好ましく、水素原子、アルキル基、シクロアルキル基又はアリール基であることがより好ましく、水素原子又はアルキル基であることが更に好ましく、これらの基は置換基を有していてもよい。
【００５６】
Ｅ12Aが窒素原子であり、且つ、Ｒ12Aが存在する場合、Ｒ12Aはアルキル基、シクロアルキル基、アリール基又は１価の複素環基であることが好ましく、アリール基又は１価の複素環基であることがより好ましく、アリール基であることが更に好ましく、これらの基は置換基を有していてもよい。
Ｅ12Aが炭素原子である場合、Ｒ12Aは水素原子、アルキル基、シクロアルキル基、アリール基、１価の複素環基又は置換アミノ基であることが好ましく、水素原子、アルキル基、シクロアルキル基又はアリール基であることがより好ましく、水素原子又はアルキル基であることが更に好ましく、これらの基は置換基を有していてもよい。
【００５７】
Ｅ13Aが窒素原子であり、且つ、Ｒ13Aが存在する場合、Ｒ13Aはアルキル基、シクロアルキル基、アリール基又は１価の複素環基であることが好ましく、アリール基又は１価の複素環基であることがより好ましく、アリール基であることが更に好ましく、これらの基は置換基を有していてもよい。
Ｅ13Aが炭素原子である場合、Ｒ13Aは水素原子、アルキル基、シクロアルキル基、アリール基、１価の複素環基又は置換アミノ基であることが好ましく、水素原子、アルキル基、シクロアルキル基又はアリール基であることがより好ましく、水素原子又はアルキル基であることが更に好ましく、これらの基は置換基を有していてもよい。
【００５８】
Ｒ11A〜Ｒ13Aにおけるアリール基としては、フェニル基、ナフチル基、フェナントレニル基、ジヒドロフェナントレニル基、フルオレニル基又はスピロビフルオレニル基が好ましく、フェニル基、フルオレニル基又はスピロビフルオレニル基がより好ましく、フェニル基が更に好ましく、これらの基は置換基を有していてもよい。
Ｒ11A〜Ｒ13Aにおける１価の複素環基としては、ピリジル基、ピリミジニル基、トリアジニル基、キノリニル基、イソキノリニル基、ジベンゾフラニル基、ジベンゾチエニル基、カルバゾリル基、アザカルバゾリル基、ジアザカルバゾリル基、フェノキサジニル基又はフェノチアジニル基が好ましく、ピリジル基、ピリミジニル基、トリアジニル基、ジベンゾフラニル基、ジベンゾチエニル基又はカルバゾリル基がより好ましく、ピリジル基、ピリミジニル基又はトリアジニル基が更に好ましく、これらの基は置換基を有していてもよい。
Ｒ11A〜Ｒ13Aにおける置換アミノ基において、アミノ基が有する置換基としては、アリール基又は１価の複素環基が好ましく、アリール基がより好ましく、これらの基は更に置換基を有していてもよい。アミノ基が有する置換基におけるアリール基及び１価の複素環基の例及び好ましい範囲は、Ｒ11A〜Ｒ13Aにおけるアリール基及び１価の複素環基の例及び好ましい範囲と同じである。
【００５９】
Ｒ11A〜Ｒ13Aが有していてもよい置換基としては、好ましくは、アルキル基、シクロアルキル基、アルコキシ基、シクロアルコキシ基、アリール基、アリールオキシ基、１価の複素環基、置換アミノ基又はハロゲン原子であり、より好ましくは、アルキル基、シクロアルキル基、アリール基、１価の複素環基又は置換アミノ基であり、更に好ましくは、アルキル基、シクロアルキル基又はアリール基であり、特に好ましくは、アルキル基であり、これらの基は更に置換基を有していてもよい。
【００６０】
Ｒ11A〜Ｒ13Aが有していてもよい置換基が更に有していてもよい置換基としては、好ましくは、アルキル基、シクロアルキル基、アルコキシ基、シクロアルコキシ基、アリール基、アリールオキシ基、１価の複素環基、置換アミノ基又はハロゲン原子であり、より好ましくは、アルキル基、シクロアルキル基、アリール基、１価の複素環基又は置換アミノ基であり、更に好ましくは、アルキル基又はシクロアルキル基である。これらの基は更に置換基を有していてもよいが、更に置換基を有さないことが好ましい。
【００６１】
Ｒ11A〜Ｒ13Aにおけるアリール基、１価の複素環基又は置換アミノ基は、本発明の発光素子の輝度寿命がより優れるので、好ましくは式（Ｄ−Ａ）〜式（Ｄ−Ｃ）で表される基であり、より好ましくは式（Ｄ−Ａ）又は式（Ｄ−Ｃ）で表される基であり、更に好ましくは式（Ｄ−Ｃ）で表される基である。
【００６２】
［式（Ｄ−Ａ）〜式（Ｄ−Ｃ）で表される基］
ｍDA1〜ｍDA7は、通常１０以下の整数であり、好ましくは５以下の整数であり、より好ましくは２以下の整数であり、更に好ましくは０又は１である。ｍDA2〜ｍDA7が同一の整数であることが好ましく、ｍDA1〜ｍDA7が同一の整数であることがより好ましい。
【００６３】
ＧDAは、好ましくは芳香族炭化水素基又は複素環基であり、より好ましくはベンゼン環、ピリジン環、ピリミジン環、トリアジン環又はカルバゾール環から環を構成する炭素原子又は窒素原子に直接結合する水素原子３個を除いてなる基であり、これらの基は置換基を有していてもよい。
ＧDAが有していてもよい置換基としては、好ましくは、アルキル基、シクロアルキル基、アルコキシ基、シクロアルコキシ基、アリール基又は１価の複素環基であり、より好ましくは、アルキル基、シクロアルキル基、アルコキシ基又はシクロアルコキシ基であり、更に好ましくは、アルキル基又はシクロアルキル基である。これらの基は更に置換基を有していてもよいが、更に置換基を有さないことが好ましい。
ＧDAは、好ましくは式(GDA-11)〜式(GDA-15)で表される基であり、より好ましくは式(GDA-11)〜式(GDA-14)で表される基であり、更に好ましくは式(GDA-11)又は式(GDA-14)で表される基であり、特に式(GDA-11)で表される基である。
【００６４】
【化２９】
2019065388.tif 000031
［式中、
＊は、式（Ｄ−Ａ）におけるＡｒDA1、式（Ｄ−Ｂ）におけるＡｒDA1、式（Ｄ−Ｂ）におけるＡｒDA2、又は、式（Ｄ−Ｂ）におけるＡｒDA3との結合を表す。
＊＊は、式（Ｄ−Ａ）におけるＡｒDA2、式（Ｄ−Ｂ）におけるＡｒDA2、式（Ｄ−Ｂ）におけるＡｒDA4、又は、式（Ｄ−Ｂ）におけるＡｒDA6との結合を表す。
＊＊＊は、式（Ｄ−Ａ）におけるＡｒDA3、式（Ｄ−Ｂ）におけるＡｒDA3、式（Ｄ−Ｂ）におけるＡｒDA5、又は、式（Ｄ−Ｂ）におけるＡｒDA7との結合を表す。
ＲDAは、水素原子、アルキル基、シクロアルキル基、アルコキシ基、シクロアルコキシ基、アリール基又は１価の複素環基を表し、これらの基は更に置換基を有していてもよい。ＲDAが複数ある場合、それらは同一でも異なっていてもよい。］
【００６５】
ＲDAは、好ましくは水素原子、アルキル基、シクロアルキル基、アルコキシ基又はシクロアルコキシ基であり、より好ましくは水素原子、アルキル基又はシクロアルキル基であり、これらの基は置換基を有していてもよい。
【００６６】
ＡｒDA1〜ＡｒDA7は、好ましくは、フェニレン基、フルオレンジイル基又はカルバゾールジイル基であり、より好ましくは式(ArDA-1)〜式(ArDA-6)で表される基であり、更に好ましくは式(ArDA-1)〜式(ArDA-3)で表される基であり、特に好ましくは式(ArDA-1)で表される基であり、これらの基は置換基を有していてもよい。
【００６７】
【化３０】
2019065388.tif 000032
［式中、
ＲDAは前記と同じ意味を表す。
ＲDBは、水素原子、アルキル基、シクロアルキル基、アリール基又は１価の複素環基を表し、これらの基は置換基を有していてもよい。ＲDBが複数ある場合、それらは同一でも異なっていてもよく、互いに結合して、それぞれが結合する炭素原子とともに環を形成していてもよい。］
【００６８】
ＲDBは、好ましくはアルキル基、シクロアルキル基、アリール基又は１価の複素環基であり、より好ましくはアリール基又は１価の複素環基であり、更に好ましくはアリール基であり、これらの基は置換基を有していてもよい。
【００６９】
ＡｒDA1〜ＡｒDA7、ＲDA及びＲDBが有していてもよい置換基の例及び好ましい範囲は、ＧDAが有していてもよい置換基の例及び好ましい範囲と同じである。
【００７０】
ＴDAは、好ましくは式（ＴＤＡ−１）〜式（ＴＤＡ−４）で表される基であり、より好ましくは式（ＴＤＡ−１）又は式（ＴＤＡ−３）で表される基であり、更に好ましくは式（ＴＤＡ−１）で表される基である。
【００７１】
【化３１】
2019065388.tif 000033
［式中、ＲDA及びＲDBは、前記と同じ意味を表す。］
【００７２】
式(D-A)で表される基は、好ましくは式(D-A1)〜式(D-A5)で表される基であり、より好ましくは式(D-A1)、式(D-A3)又は式(D-A5)で表される基であり、更に好ましくは式(D-A1)で表される基である。
【００７３】
【化３２】
2019065388.tif 000034
［式中、
Ｒp1〜Ｒp4は、それぞれ独立に、アルキル基、シクロアルキル基、アルコキシ基、シクロアルコキシ基又はハロゲン原子を表す。Ｒp1、Ｒp2及びＲp4が複数ある場合、それらはそれぞれ同一であっても異なっていてもよい。
ｎｐ１は、０〜５の整数を表し、ｎｐ２は０〜３の整数を表し、ｎｐ３は０又は１を表し、ｎｐ４は０〜４の整数を表す。複数あるｎｐ１は、同一でも異なっていてもよい。］
【００７４】
式(D-B)で表される基は、好ましくは式(D-B1)〜式(D-B3)で表される基であり、より好ましくは式(D-B1)で表される基である。
【００７５】
【化３３】
2019065388.tif 000035
［式中、
Ｒp1〜Ｒp3は、それぞれ独立に、アルキル基、シクロアルキル基、アルコキシ基、シクロアルコキシ基又はハロゲン原子を表す。Ｒp1及びＲp2が複数ある場合、それらはそれぞれ同一でも異なっていてもよい。
ｎｐ１は０〜５の整数を表し、ｎｐ２は０〜３の整数を表し、ｎｐ３は０又は１を表す。ｎｐ１及びｎｐ２が複数ある場合、それらはそれぞれ同一でも異なっていてもよい。］
【００７６】
式(D-C)で表される基は、好ましくは式(D-C1)〜式(D-C4)で表される基であり、より好ましくは式(D-C1)〜式(D-C3)で表される基であり、更に好ましくは式(D-C1)又は式(D-C2)で表される基であり、特に好ましくは式(D-C1)で表される基である。
【００７７】
【化３４】
2019065388.tif 000036
［式中、
Ｒp4〜Ｒp6は、それぞれ独立に、アルキル基、シクロアルキル基、アルコキシ基、シクロアルコキシ基又はハロゲン原子を表す。Ｒp4〜Ｒp6が複数ある場合、それらはそれぞれ同一であっても異なっていてもよい。
ｎｐ４は、０〜４の整数を表し、ｎｐ５は０〜５の整数を表し、ｎｐ６は０〜５の整数を表す。］
【００７８】
ｎｐ１は、好ましくは０又は１である。ｎｐ２は、好ましくは０又は１であり、より好ましくは０である。ｎｐ３は好ましくは０である。ｎｐ４は、好ましくは０〜２の整数である。ｎｐ５は、好ましくは１〜３の整数である。ｎｐ６は、好ましくは０〜２の整数である。
【００７９】
Ｒp1〜Ｒp6は、好ましくはアルキル基又はシクロアルキル基であり、より好ましくはメチル基、エチル基、イソプロピル基、ｔｅｒｔ−ブチル基、ヘキシル基、２−エチルヘキシル基、シクロヘキシル基又はｔｅｒｔ−オクチル基であり、更に好ましくはメチル基、エチル基、イソプロピル基、ｔｅｒｔ−ブチル基、ヘキシル基、２−エチルヘキシル基又はｔｅｒｔ−オクチル基である。
【００８０】
環Ｒ1Aにおいて、本発明の発光素子の輝度寿命がより優れるので、Ｅ11A及びＥ12Aの少なくとも１つが窒素原子であり、且つ、該窒素原子に結合するＲ11A及びＲ12Aの少なくとも１つが式（Ａｒ−１Ａ）で表される基であることが好ましく、Ｅ11Aが窒素原子であり、且つ、該窒素原子に結合するＲ11Aが式（Ａｒ−１Ａ）で表される基であることがより好ましい。
【００８１】
環Ｒ1Aが複数存在する場合、複数存在する環Ｒ1Aの少なくとも１つにおいて、Ｅ11A〜Ｅ13Aの少なくとも１つが窒素原子であり、且つ、該窒素原子に結合するＲ11A〜Ｒ13Aの少なくとも１つが式（Ａｒ−１Ａ）で表される基であればよいが、式（１）で表される金属錯体の合成が容易になるので、複数存在する環Ｒ1Aの少なくとも２つにおいて、Ｅ11A〜Ｅ13Aの少なくとも１つが窒素原子であり、且つ、該窒素原子に結合するＲ11A〜Ｒ13Aの少なくとも１つが式（Ａｒ−１Ａ）で表される基であることが好ましく、複数存在する環Ｒ1Aのすべてにおいて、Ｅ11A〜Ｅ13Aの少なくとも１つが窒素原子であり、且つ、該窒素原子に結合するＲ11A〜Ｒ13Aの少なくとも１つが式（Ａｒ−１Ａ）で表される基であることがより好ましい。
【００８２】
環Ｒ2における芳香族炭化水素環の炭素原子数は、置換基の炭素原子数を含めないで、通常６〜６０であり、好ましくは６〜３０であり、より好ましくは６〜１８である。環Ｒ2における芳香族炭化水素環としては、例えば、ベンゼン環、ナフタレン環、インデン環、フルオレン環、スピロビフルオレン環、フェナントレン環、ジヒドロフェナントレン環及びこれらの環が１個以上５個以下縮合した縮合した環が挙げられ、本発明の発光素子の輝度寿命がより優れるので、好ましくは、ベンゼン環、ナフタレン環、フルオレン環、スピロビフルオレン環、フェナントレン環又はジヒドロフェナントレン環であり、より好ましくは、ベンゼン環、フルオレン環、スピロビフルオレン環又はジヒドロフェナントレン環であり、更に好ましくは、ベンゼン環又はフルオレン環であり、特に好ましくはベンゼン環であり、これらの環は置換基を有していてもよい。
環Ｒ2における芳香族複素環の炭素原子数は、置換基の炭素原子数を含めないで、通常２〜６０であり、好ましくは３〜３０であり、より好ましくは４〜１５である。環Ｒ2における芳香族複素環としては、例えば、ピロール環、ジアゾール環、フラン環、チオフェン環、ピリジン環、ジアザベンゼン環及びこれらの環に芳香環が１個以上５個以下縮合した環が挙げられ、本発明の発光素子の輝度寿命がより優れるので、好ましくは、ピリジン環、ジアザベンゼン環、アザナフタレン環、ジアザナフタレン環、インドール環、ベンゾフラン環、ベンゾチオフェン環、カルバゾール環、アザカルバゾール環、ジアザカルバゾール環、ジベンゾフラン環又はジベンゾチオフェン環であり、より好ましくは、ピリジン環、ジアザベンゼン環、カルバゾール環、ジベンゾフラン環又はジベンゾチオフェン環であり、更に好ましくは、カルバゾール環、ジベンゾフラン環又はジベンゾチオフェン環であり、特に好ましくは、ジベンゾフラン環であり、これらの環は置換基を有していてもよい。環Ｒ2が６員の芳香族複素環である場合、Ｅ2は炭素原子であることが好ましい。
【００８３】
環Ｒ2は、本発明の発光素子の輝度寿命が更に優れるので、好ましくは、ベンゼン環、フルオレン環、スピロビフルオレン環、ジヒドロフェナントレン環、ピリジン環、ジアザベンゼン環、カルバゾール環、ジベンゾフラン環又はジベンゾチオフェン環であり、より好ましくは、ベンゼン環、フルオレン環、カルバゾール環、ジベンゾフラン環又はジベンゾチオフェン環であり、更に好ましくは、ベンゼン環又はジベンゾフラン環であり、特に好ましくは、ベンゼン環であり、これらの環は置換基を有していてもよい。
【００８４】
環Ｒ2が有していてもよい置換基としては、好ましくは、アルキル基、シクロアルキル基、アルコキシ基、シクロアルコキシ基、アリール基、アリールオキシ基、１価の複素環基、置換アミノ基又はハロゲン原子であり、より好ましくは、アルキル基、シクロアルキル基、アリール基、１価の複素環基又は置換アミノ基であり、更に好ましくは、アルキル基又はアリール基であり、これらの基は更に置換基を有していてもよい。
【００８５】
環Ｒ2が有していてもよい置換基におけるアリール基、１価の複素環基及び置換アミノ基の例及び好ましい範囲は、それぞれ、Ｒ11A〜Ｒ13Aにおけるアリール基、１価の複素環基及び置換アミノ基の例及び好ましい範囲と同じである。
【００８６】
環Ｒ2が有していてもよい置換基が更に有していてもよい置換基の例及び好ましい範囲は、Ｒ11A〜Ｒ13Aが有していてもよい置換基の例及び好ましい範囲と同じである。
【００８７】
式（１）で表される金属錯体の合成が容易になるので、Ｒ11AとＲ12A、Ｒ12AとＲ13A、及び、環Ｒ2が有していてもよい置換基とＲ11Aは、それぞれ結合して、それぞれが結合する原子とともに環を形成しないことが好ましい。
【００８８】
［式（Ａｒ−１Ａ）で表される基］
環Ａにおける芳香族炭化水素環の例及び好ましい範囲は、環Ｒ2における芳香族炭化水素環の例及び好ましい範囲と同じである。環Ａにおける芳香族複素環の例及び好ましい範囲は、環Ｒ2における芳香族複素環の例及び好ましい範囲と同じである。
【００８９】
環Ａは、本発明の発光素子の輝度寿命がより優れるので、好ましくは、ベンゼン環、フルオレン環、スピロビフルオレン環、ジヒドロフェナントレン環、ピリジン環、ジアザベンゼン環、カルバゾール環、ジベンゾフラン環又はジベンゾチオフェン環であり、より好ましくは、ベンゼン環、ピリジン環又はジアザベンゼン環であり、更に好ましくはベンゼン環であり、これらの環は置換基を有していてもよい。
【００９０】
環Ａが有していてもよい置換基の例及び好ましい範囲は、環Ｒ2が有していてもよい置換基の例及び好ましい範囲と同じである。
【００９１】
式（１）で表される金属錯体の合成が容易になるので、環Ａが有していてもよい置換基が複数存在する場合、それらは互いに結合して、それぞれが結合する原子とともに環を形成しないことが好ましい。
【００９２】
Ｒ2は、本発明の発光素子の輝度寿命がより優れるので、好ましくは、アルキル基、シクロアルキル基、アリール基、１価の複素環基又は置換アミノ基であり、より好ましくは、アルキル基、シクロアルキル基又はアリール基であり、更に好ましくは、アルキル基であり、これらの基は更に置換基を有していてもよい。
Ｒ2におけるアリール基、１価の複素環基及び置換アミノ基の例及び好ましい範囲は、Ｒ11A〜Ｒ13Aにおけるアリール基、１価の複素環基及び置換アミノ基の例及び好ましい範囲と同じである。
Ｒ2が有していてもよい置換基の例及び好ましい範囲は、Ｒ11A〜Ｒ13Aが有していてもよい置換基の例及び好ましい範囲と同じである。
【００９３】
式（Ａｒ−１Ａ）で表される基は、本発明の発光素子の輝度寿命がより優れるので、好ましくは、式（Ａｒ−２Ａ）で表される基である。
【００９４】
Ｅ1A〜Ｅ3Aは、好ましくは、炭素原子である。
【００９５】
環Ａ1がピリジン環である場合、Ｅ1Aが窒素原子であるピリジン環が好ましい。
環Ａ1がジアザベンゼン環である場合、Ｅ1A及びＥ3Aが窒素原子であるピリミジン環が好ましい。
環Ａ1は、ベンゼン環が好ましい。
【００９６】
Ｒ1A〜Ｒ3Aは、本発明の発光素子の輝度寿命がより優れるので、好ましくは、水素原子、アルキル基、シクロアルキル基、アリール基、１価の複素環基又は置換アミノ基であり、より好ましくは、水素原子、アルキル基又はアリール基であり、これらの基は置換基を有していてもよい。
Ｒ1A及びＲ3Aは、更に好ましくは、水素原子である。
Ｒ2Aは、更に好ましくはアルキル基又はアリール基であり、特に好ましくはアルキル基であり、これらの基は置換基を有していてもよい。
【００９７】
Ｒ1A〜Ｒ3Aにおけるアリール基、１価の複素環基及び置換アミノ基の例及び好ましい範囲は、それぞれ、Ｒ11A〜Ｒ13Aにおけるアリール基、１価の複素環基及び置換アミノ基の例及び好ましい範囲と同じである。
Ｒ1A〜Ｒ3Aが有していてもよい置換基の例及び好ましい範囲は、Ｒ11A〜Ｒ13Aが有していてもよい置換基の例及び好ましい範囲と同じである。
【００９８】
式（１）で表される金属錯体の合成が容易になるので、Ｒ1AとＲ2A、及び、Ｒ2AとＲ3Aは、それぞれ結合して、それぞれが結合する原子とともに環を形成していてもよいが、環を形成しないことが好ましい。
【００９９】
式（Ａｒ−２Ａ）で表される基は、本発明の発光素子の輝度寿命がより優れるので、好ましくは、式（Ａｒ−３Ａ）で表される基である。
【０１００】
［アニオン性の２座配位子］
Ａ1−Ｇ1−Ａ2で表されるアニオン性の２座配位子としては、例えば、下記式で表される配位子が挙げられる。但し、Ａ1−Ｇ1−Ａ2で表されるアニオン性の２座配位子は、添え字ｎ1でその数を定義されている配位子とは異なる。
【０１０１】
【化３５】
2019065388.tif 000037
【０１０２】
【化３６】
2019065388.tif 000038
［式中、
＊は、Ｍ1と結合する部位を表す。
ＲL1は、水素原子、アルキル基、シクロアルキル基又はハロゲン原子を表し、これらの基は置換基を有していてもよい。複数存在するＲL1は、同一でも異なっていてもよい。
ＲL2は、アルキル基、シクロアルキル基、アリール基、１価の複素環基又はハロゲン原子を表し、これらの基は置換基を有していてもよい。］
【０１０３】
ＲL1は、好ましくは、水素原子、アルキル基、シクロアルキル基又はフッ素原子であり、より好ましくは水素原子又はアルキル基であり、これらの基は置換基を有していてもよい。
ＲL2は、好ましくは、アルキル基、シクロアルキル基、アリール基又は１価の複素環基であり、より好ましくはアリール基であり、これらの基は置換基を有していてもよい。
【０１０４】
式（１）で表される金属錯体は、本発明の発光素子の輝度寿命がより優れるので、好ましくは、式（１−Ａ１）又は式（１−Ａ２）で表される金属錯体であり、より好ましくは式（１−Ａ１）で表される金属錯体である。
【０１０５】
環Ｒ2Aは、好ましくはベンゼン環、フルオレン環、カルバゾール環、ジベンゾフラン環又はジベンゾチオフェン環であり、より好ましくはベンゼン環又はジベンゾフラン環であり、更に好ましくはベンゼン環であり、これらの環は置換基を有していてもよい。
環Ｒ2Aが有していてもよい置換基の例及び好ましい範囲は、環Ｒ2が有していてもよい置換基の例及び好ましい範囲と同じである。
【０１０６】
式（１−Ａ１）又は式（１−Ａ２）で表される金属錯体の合成が容易になるので、環Ｒ2Aが有していてもよい置換基が複数存在する場合、それらは互いに結合して、それぞれが結合する原子とともに環を形成しないことが好ましい。
式（１−Ａ１）又は式（１−Ａ２）で表される金属錯体の合成が容易になるので、環Ｒ2Aが有していてもよい置換基とＲ11Aとは、互いに結合して、それぞれが結合する原子とともに環を形成しないことが好ましい。
【０１０７】
式（１−Ａ１）で表される金属錯体の合成が容易になるので、式（１−Ａ１）中、Ｒ11Aが複数存在する場合、Ｒ11Aの少なくとも２つは式（Ａｒ−１Ａ）で表される基であることが好ましく、Ｒ11Aのすべてが式（Ａｒ−１Ａ）で表される基であることがより好ましい。
式（１−Ａ１）中、Ｅ12Aは炭素原子であることが好ましい。
式（１−Ａ１）中、Ｅ13Aは窒素原子であり、且つ、Ｒ13Aは存在していないことが好ましい。
【０１０８】
式（１−Ａ２）で表される金属錯体の合成が容易になるので、式（１−Ａ２）中、Ｒ12Aが複数存在する場合、Ｒ12Aの少なくとも２つは式（Ａｒ−１Ａ）で表される基であることが好ましく、Ｒ12Aのすべてが式（Ａｒ−１Ａ）で表される基であることがより好ましい。
式（１−Ａ２）中、Ｅ13Aは炭素原子であることが好ましい。
式（１−Ａ２）中、Ｅ11Aは窒素原子であり、且つ、Ｒ11Aは存在していないことが好ましい。
【０１０９】
式（１−Ａ１）で表される金属錯体は、本発明の発光素子の輝度寿命がより優れるので、好ましくは、式（１−Ａ１−１）〜式（１−Ａ１−３）で表される金属錯体であり、より好ましくは式（１−Ａ１−１）又は式（１−Ａ１−２）で表される金属錯体であり、更に好ましくは式（１−Ａ１−２）で表される金属錯体である。
式（１−Ａ２）で表される金属錯体は、本発明の発光素子の輝度寿命がより優れるので、好ましくは、式（１−Ａ２−１）又は式（１−Ａ２−２）で表される金属錯体であり、より好ましくは式（１−Ａ２−２）で表される金属錯体である。
【０１１０】
Ｒ21A〜Ｒ24Aは、好ましくは、水素原子、アルキル基、シクロアルキル基、アリール基、１価の複素環基又は置換アミノ基であり、より好ましくは、水素原子、アルキル基又はアリール基であり、更に好ましくは水素原子であり、これらの基は置換基を有していてもよい。
【０１１１】
Ｒ21A〜Ｒ24Aにおけるアリール基、１価の複素環基及び置換アミノ基の例及び好ましい範囲は、それぞれ、環Ｒ2が有していてもよい置換基におけるアリール基、１価の複素環基及び置換アミノ基の例及び好ましい範囲と同じである。
【０１１２】
式（１）で表される金属錯体の合成が容易になるので、Ｒ11AとＲ21Aとは互いに結合して、それぞれが結合する原子とともに環を形成しないことが好ましい。
【０１１３】
Ｒ21AとＲ22A、Ｒ22AとＲ23A、又は、Ｒ23AとＲ24Aが、互いに結合して、それぞれが結合する原子とともに環を形成する場合、形成する環としては、例えば、芳香族炭化水素環又は芳香族複素環が挙げられ、好ましくは、べンゼン環、インデン環、ピリジン環、ジアザベンゼン環、ベンゾフラン環、ベンゾチオフェン環、又は、インドール環であり、より好ましくは、インデン環、ベンゾフラン環、ベンゾチオフェン環、又は、インドール環であり、更に好ましくは、ベンゾフラン環又はベンゾチオフェン環であり、特に好ましくは、ベンゾフラン環であり、これらの環は置換基を有していてもよい。
Ｒ21AとＲ22A、Ｒ22AとＲ23A、又は、Ｒ23AとＲ24Aが、互いに結合して、それぞれが結合する原子とともに環を形成する場合、Ｒ21AとＲ22A、又は、Ｒ22AとＲ23Aが、互いに結合して、それぞれが結合する原子とともに環を形成することが好ましく、Ｒ22AとＲ23Aとが互いに結合して、それぞれが結合する原子とともに環を形成することが好ましい。
【０１１４】
Ｒ21A〜Ｒ24Aが有していてもよい置換基の例及び好ましい範囲は、環Ｒ2が有していてもよい置換基が更に有していてもよい置換基の例及び好ましい範囲と同じである。
【０１１５】
式（１）で表される金属錯体としては、例えば、下記式で表される金属錯体が挙げられる。
【０１１６】
【化３７】
2019065388.tif 000039
【０１１７】
【化３８】
2019065388.tif 000040
【０１１８】
【化３９】
2019065388.tif 000041
【０１１９】
【化４０】
2019065388.tif 000042
【０１２０】
【化４１】
2019065388.tif 000043
【０１２１】
【化４２】
2019065388.tif 000044
【０１２２】
【化４３】
2019065388.tif 000045
【０１２３】
【化４４】
2019065388.tif 000046
［式中、
ＺAは、−ＣＨ＝で表される基又は−Ｎ＝で表される基を表す。ＺAが複数存在する場合、それらは同一でも異なっていてもよい。
ＺBは、−Ｏ−で表される基又は−Ｓ−で表される基を表す。ＺBが複数存在する場合、それらは同一でも異なっていてもよい。］
【０１２４】
ＺAは、好ましくは−Ｎ＝で表される基である。ＺBは、好ましくは−Ｏ−で表される基である。
【０１２５】
＜式（１）で表される金属錯体の製造方法＞
式（１）で表される金属錯体は、例えば、配位子となる化合物と金属化合物とを反応させる方法により製造することができる。必要に応じて、金属錯体の配位子の官能基変換反応を行ってもよい。
【０１２６】
式（１）で表される金属錯体は、例えば、式（Ｍ−１）で表される化合物と、金属化合物若しくはその水和物とを反応させる工程Ａを含む方法により製造することができる。
【０１２７】
【化４５】
2019065388.tif 000047
［式中、Ｍ1、ｎ1、ｎ2、環Ｒ1A、環Ｒ2、Ｒ11A〜Ｒ13A、Ｅ1、Ｅ2、Ｅ11A〜Ｅ13A及びＡ1−Ｇ1−Ａ2は、前記と同じ意味を表す。］
【０１２８】
工程Ａにおいて、金属化合物としては、例えば、塩化イリジウム、トリス（アセチルアセトナト）イリジウム（ＩＩＩ）、クロロ（シクロオクタジエン）イリジウム（Ｉ）ダイマー、酢酸イリジウム（ＩＩＩ）等のイリジウム化合物；塩化白金酸カリウム等の白金化合物；塩化パラジウム、酢酸パラジウム等のパラジウム化合物；及び、塩化ロジウム等のロジウム化合物が挙げられる。金属化合物の水和物としては、例えば、塩化イリジウム・三水和物、塩化ロジウム・三水和物が挙げられる。
【０１２９】
工程Ａにおいて、式（Ｍ−１）で表される化合物の量は、金属化合物又はその水和物１モルに対して、通常、２〜２０モルである。
【０１３０】
工程Ａは、通常、溶媒中で行う。溶媒としては、メタノール、エタノール、プロパノール、エチレングリコール、グリセリン、２−メトキシエタノール、２−エトキシエタノール等のアルコール系溶媒；ジエチルエーテル、テトラヒドロフラン（ＴＨＦ）、ジオキサン、シクロペンチルメチルエーテル、ジグライム等のエーテル系溶媒；塩化メチレン、クロロホルム等のハロゲン系溶媒；アセトニトリル、ベンゾニトリル等のニトリル系溶媒；ヘキサン、デカリン、トルエン、キシレン、メシチレン等の炭化水素系溶媒；Ｎ，Ｎ−ジメチルホルムアミド、Ｎ，Ｎ−ジメチルアセトアミド等のアミド系溶媒；アセトン、ジメチルスルホキシド、水等が挙げられる。
【０１３１】
工程Ａにおいて、反応時間は、通常、３０分間〜２００時間であり、反応温度は、通常、反応系に存在する溶媒の融点から沸点の間である。
【０１３２】
＜式（１）で表される金属錯体の製造方法＞で説明した反応において用いられる化合物、触媒及び溶媒は、各々、一種単独で用いても二種以上を併用してもよい。
【０１３３】
＜式（２）で表される金属錯体＞
式（２）で表される金属錯体は、通常、室温（２５℃）で燐光発光性を示す金属錯体であり、好ましくは、室温で三重項励起状態からの発光を示す金属錯体である。
【０１３４】
Ｍ2は、本発明の発光素子の輝度寿命がより優れるので、イリジウム原子又は白金原子であることが好ましく、イリジウム原子であることがより好ましい。
Ｍ2がロジウム原子又はイリジウム原子の場合、ｎ3は２又は３であることが好ましく、３であることがより好ましい。
Ｍ2がパラジウム原子又は白金原子の場合、ｎ3は２であることが好ましい。
ＥLは、炭素原子であることが好ましい。
【０１３５】
環Ｌ1は、芳香族複素環の炭素原子数は、置換基の炭素原子数を含めないで、通常２〜６０であり、好ましくは３〜３０であり、より好ましくは４〜１５である。環Ｌ1は、１つ以上４つ以下の窒素原子を構成原子として有する６員の芳香族複素環であることが好ましく、１つ以上２つ以下の窒素原子を構成原子として有する６員の芳香族複素環であることがより好ましく、これらの環は置換基を有していてもよい。
環Ｌ1としては、例えば、ピリジン環、ジアザベンゼン環、トリアジン環、アザナフタレン環、ジアナフタレン環及びトリアザナフタレン環が挙げられ、ピリジン環、ジアザベンゼン環、アザナフタレン環及びジアナフタレン環が好ましく、ピリジン環、ピリミジン環、キノリン環又はイソキノリン環がより好ましく、ピリジン環又はイソキノリン環が更に好ましく、これらの環は置換基を有していてもよい。
【０１３６】
環Ｌ2における芳香族炭化水素環の例及び好ましい範囲は、環Ｒ2における芳香族炭化水素環の例及び好ましい範囲と同じである。
環Ｌ2における芳香族複素環の炭素原子数は、置換基の炭素原子数を含めないで、通常２〜６０であり、好ましくは３〜３０であり、より好ましくは４〜１５である。環Ｌ2における芳香族複素環としては、ピロール環、ジアゾール環、フラン環、チオフェン環、ピリジン環、ジアザベンゼン環及びこれらの環に芳香環が１個以上５個以下縮合した環が挙げられ、本発明の発光素子の輝度寿命がより優れるので、好ましくは、ピリジン環、ジアザベンゼン環、アザナフタレン環、ジアザナフタレン環、インドール環、ベンゾフラン環、ベンゾチオフェン環、カルバゾール環、アザカルバゾール環、ジアザカルバゾール環、ジベンゾフラン環又はジベンゾチオフェン環であり、より好ましくは、ピリジン環、ジアザベンゼン環、カルバゾール環、ジベンゾフラン環又はジベンゾチオフェン環であり、更に好ましくは、ピリジン環又はジアザベンゼン環であり、これらの環は置換基を有していてもよい。環Ｌ2が６員の芳香族複素環である場合、ＥLは炭素原子であることが好ましい。
環Ｌ2は、本発明の発光素子の輝度寿命が更に優れるので、好ましくは、ベンゼン環、フルオレン環、ジヒドロフェナントレン環、ピリジン環、ジアザベンゼン環、カルバゾール環、ジベンゾフラン環又はジベンゾチオフェン環であり、より好ましくは、ベンゼン環、ピリジン環又はジアザベンゼン環であり、更に好ましくは、ベンゼン環であり、これらの環は置換基を有していてもよい。
【０１３７】
「環Ｌ1及び環Ｌ2のうち、少なくとも１つは、式（１−Ｔ）で表される基を有する」とは、環Ｌ1及び環Ｌ2を構成する原子（好ましくは、炭素原子又は窒素原子）の少なくとも１つに式（１−Ｔ）で表される基が直接結合していることを意味する。式（２）で表される金属錯体において、環Ｌ1及び環Ｌ2が複数存在する場合、複数存在する環Ｌ1及び環Ｌ2のうち少なくとも１つの環が式（１−Ｔ）で表される基を有していればよいが、本発明の発光素子の輝度寿命がより優れるので、複数存在する環Ｌ1の全て、複数存在する環Ｌ2の全て、又は、複数存在する環Ｌ1及び環Ｌ2の全てが、式（１−Ｔ）で表される基を有することが好ましく、複数存在する環Ｌ1の全て、又は、複数存在する環Ｌ2の全てが、式（１−Ｔ）で表される基を有することがより好ましい。
【０１３８】
式（２）で表される金属錯体において、環Ｌ1及び環Ｌ2のうち、少なくとも１つが有する式（１−Ｔ）で表される基の個数は、通常、１個〜５個であり、式（２）で表される金属錯体を容易に合成できるので、好ましくは１個〜３個であり、より好ましくは１個又は２個であり、更に好ましくは１個である。
式（２）で表される金属錯体において、Ｍ2がロジウム原子又はイリジウム原子の場合、環Ｌ1及び環Ｌ2が有する式（１−Ｔ）で表される基の合計の個数は、通常、１個〜３０個であり、本発明の発光素子の輝度寿命がより優れるので、好ましくは１個〜１８個であり、より好ましくは２個〜１２個であり、更に好ましくは３個〜６個である。
式（２）で表される金属錯体において、Ｍ2がパラジウム原子又は白金原子の場合、環Ｌ1及び環Ｌ2が有する式（１−Ｔ）で表される基の合計の個数は、通常、１個〜２０個であり、本発明の発光素子の輝度寿命がより優れるので、好ましくは１個〜１２個であり、より好ましくは１個〜８個であり、更に好ましくは２個〜４個である。
【０１３９】
環Ｌ1及び環Ｌ2が有していてもよい、式（１−Ｔ）で表される基以外の置換基としては、シアノ基、アルケニル基又はシクロアルケニル基が好ましく、これらの基は更に置換基を有していてもよい。
【０１４０】
環Ｌ1が有していてもよい置換基が複数存在する場合、それらは互いに結合して、それぞれが結合する原子とともに環を形成しないことが好ましい。
環Ｌ2が有していてもよい置換基が複数存在する場合、それらは互いに結合して、それぞれが結合する原子とともに環を形成しないことが好ましい。
環Ｌ1が有していてもよい置換基と、環Ｌ2が有していてもよい置換基とは、互いに結合して、それぞれが結合する原子とともに環を形成しないことが好ましい。
【０１４１】
Ａ3−Ｇ2−Ａ4で表されるアニオン性の２座配位子の例及び好ましい範囲は、Ａ1−Ｇ1−Ａ2で表されるアニオン性の２座配位子の例及び好ましい範囲と同じである。なお、Ａ3−Ｇ2−Ａ4で表されるアニオン性の２座配位子において、上記式中の＊はＭ2と結合する部位を表す。但し、Ａ3−Ｇ2−Ａ4で表されるアニオン性の２座配位子は、添え字ｎ3でその数を規定されている配位子とは異なる。
【０１４２】
［式（１−Ｔ）で表される基］
Ｒ1Tで表されるアリール基、１価の複素環基及び置換アミノ基の例及び好ましい範囲は、それぞれ、Ｒ11A〜Ｒ13Aにおけるアリール基、１価の複素環基及び置換アミノ基の例及び好ましい範囲と同じである。
Ｒ1Tが有していてもよい置換基の例及び好ましい範囲は、Ｒ11A〜Ｒ13Aが有していてもよい置換基の例及び好ましい範囲と同じである。
【０１４３】
Ｒ1Tは、本発明の発光素子の輝度寿命がより優れるので、好ましくは、アルキル基、シクロアルキル基、アリール基、１価の複素環基又は置換アミノ基であり、より好ましくは、アルキル基、シクロアルキル基、又は、式（Ｄ−Ａ）〜式（Ｄ−Ｃ）で表される基であり、更に好ましくは、アルキル基、又は、式（Ｄ−Ａ）若しくは式（Ｄ−Ｃ）で表される基であり、特に好ましくは、式（Ｄ−Ａ）で表される基あり、これらの基は置換基を有していてもよい。
【０１４４】
・式（２−Ｂ）で表される金属錯体
式（２）で表される金属錯体は、本発明の発光素子の輝度寿命がより優れるので、式（２−Ｂ）で表される金属錯体であることが好ましい。
【０１４５】
環Ｌ1Bは、ピリジン環、ピリミジン環、キノリン環又はイソキノリン環であることが好ましく、ピリジン環又はイソキノリン環であることがより好ましく、これらの環は置換基を有していてもよい。
環Ｌ1Bが有していてもよい置換基（式（１−Ｔ）で表される基以外の置換基であり、以下、同様である。）の例及び好ましい範囲は、環Ｌ1及び環Ｌ2が有していてもよい置換基の例及び好ましい範囲と同じである。
環Ｌ1Bが有していてもよい置換基が複数存在する場合、それらは互いに結合して、それぞれが結合する原子とともに環を形成しないことが好ましい。
【０１４６】
環Ｌ2Bがピリジン環である場合、Ｅ21Bが窒素原子であるピリジン環、Ｅ22Bが窒素原子であるピリジン環、又は、Ｅ23Bが窒素原子であるピリジン環が好ましく、Ｅ22Bが窒素原子であるピリジン環がより好ましい。
環Ｌ2Bがジアザベンゼン環である場合、Ｅ21B及びＥ23Bが窒素原子であるピリミジン環、又は、Ｅ22B及びＥ24Bが窒素原子であるピリミジン環が好ましく、Ｅ22B及びＥ24Bが窒素原子であるピリミジン環がより好ましい。
【０１４７】
Ｅ21B〜Ｅ24Bは、炭素原子であることが好ましい。
環Ｌ2Bは、ベンゼン環であることが好ましい。
【０１４８】
環Ｌ1Bの少なくとも１つが式（１−Ｔ）で表される基を有する場合、環Ｌ1Bを構成する原子（好ましくは、炭素原子又は窒素原子）の少なくとも１つに式（１−Ｔ）で表される基が直接結合していればよい。環Ｌ1Bの少なくとも１つが式（１−Ｔ）で表される基を有し、且つ、環Ｌ1Bが複数存在する場合、複数存在する環Ｌ1Bのうち少なくとも１つの環が式（１−Ｔ）で表される基を有していればよいが、本発明の発光素子の輝度寿命がより優れるので、複数存在する環Ｌ1Bの少なくとも２つが式（１−Ｔ）で表される基を有することが好ましく、複数存在する環Ｌ1Bの全てが式（１−Ｔ）で表される基を有することがより好ましい。
【０１４９】
Ｒ21B〜Ｒ24Bの少なくとも１つが式（１−Ｔ）で表される基である場合、本発明の発光素子の輝度寿命がより優れるので、Ｒ22B及びＲ23Bの少なくとも１つが式（１−Ｔ）で表される基であることが好ましく、Ｒ22Bの少なくとも１つが式（１−Ｔ）で表される基であることがより好ましい。
【０１５０】
本発明の発光素子の輝度寿命が更に優れるので、Ｒ21B〜Ｒ24Bの少なくとも１つが式（１−Ｔ）で表される基であることが好ましく、Ｒ22B及びＲ23Bの少なくとも１つが式（１−Ｔ）で表される基であることがより好ましく、Ｒ22B又はＲ23Bが式（１−Ｔ）で表される基であることが更に好ましく、Ｒ22Bが式（１−Ｔ）で表される基であることが特に好ましい。
【０１５１】
式（２−Ｂ）で表される金属錯体を容易に合成できるので、Ｒ21B及びＲ24Bの少なくとも１つは水素原子であることが好ましく、Ｒ21B又はＲ24Bが水素原子であることがより好ましく、Ｒ21B及びＲ24Bが水素原子であることが更に好ましい。
【０１５２】
式（２−Ｂ）で表される金属錯体が有する式（１−Ｔ）で表される基の合計の個数は、式（２）で表される金属錯体における環Ｌ1及び環Ｌ2が有する式（１−Ｔ）で表される基の合計の個数と同じである。
【０１５３】
Ｒ21BとＲ22B、Ｒ22BとＲ23B、Ｒ23BとＲ24B、及び、環Ｌ1Bが有していてもよい置換基とＲ21Bは、それぞれ結合して、それぞれが結合する原子とともに環を形成しないことが好ましい。
【０１５４】
式（２−Ｂ）で表される金属錯体は、本発明の発光素子の輝度寿命がより優れるので、式（２−Ｂ１）〜式（２−Ｂ５）で表される金属錯体であることが好ましく、式（２−Ｂ１）〜式（２−Ｂ３）で表される金属錯体であることがより好ましく、式（２−Ｂ１）又は式（２−Ｂ２）で表される金属錯体であることが更に好ましい。
【０１５５】
式（２−Ｂ１）中、Ｒ11B〜Ｒ14Bの少なくとも１つが式（１−Ｔ）で表される基である場合、本発明の発光素子の輝度寿命がより優れるので、Ｒ12B及びＲ13Bの少なくとも１つが式（１−Ｔ）で表される基であることが好ましく、Ｒ12B又はＲ13Bが式（１−Ｔ）で表される基であることがより好ましく、Ｒ13Bが式（１−Ｔ）で表される基であることが更に好ましい。式（２−Ｂ１）中、本発明の発光素子の輝度寿命が更に優れるので、Ｒ12B、Ｒ13B、Ｒ22B及びＲ23Bの少なくとも１つが、式（１−Ｔ）で表される基であることが好ましく、Ｒ13B、Ｒ22B及びＲ23Bの少なくとも１つが、式（１−Ｔ）で表される基であることがより好ましく、Ｒ22B及びＲ23Bの少なくとも１つが式（１−Ｔ）で表される基であることが更に好ましく、Ｒ22B又はＲ23Bが式（１−Ｔ）で表される基であることが特に好ましい。
式（２−Ｂ２）中、本発明の発光素子の輝度寿命がより優れるので、Ｒ13B、Ｒ22B及びＲ23Bの少なくとも１つが、式（１−Ｔ）で表される基であることが好ましく、Ｒ22B及びＲ23Bの少なくとも１つが式（１−Ｔ）で表される基であることがより好ましい。
式（２−Ｂ３）中、本発明の発光素子の輝度寿命が更に優れるので、Ｒ12B、Ｒ13B、Ｒ22B及びＲ23Bの少なくとも１つが、式（１−Ｔ）で表される基であることが好ましく、Ｒ13B、Ｒ22B及びＲ23Bの少なくとも１つが、式（１−Ｔ）で表される基であることがより好ましく、Ｒ22B及びＲ23Bの少なくとも１つが式（１−Ｔ）で表される基であることが更に好ましく、Ｒ22B又はＲ23Bが式（１−Ｔ）で表される基であることが特に好ましい。
式（２−Ｂ４）中、本発明の発光素子の輝度寿命がより優れるので、Ｒ22B及びＲ23Bの少なくとも１つが、式（１−Ｔ）で表される基であることが好ましい。
式（２−Ｂ５）中、本発明の発光素子の輝度寿命がより優れるので、Ｒ22B及びＲ23Bの少なくとも１つが、式（１−Ｔ）で表される基であることが好ましい。
【０１５６】
式（２−Ｂ１）及び式（２−Ｂ３）中、Ｒ11BとＲ12B、Ｒ12BとＲ13B、Ｒ13BとＲ14B、及び、Ｒ11BとＲ21Bは、それぞれ結合して、それぞれが結合する原子とともに環を形成しないことが好ましい。式（２−Ｂ２）及び式（２−Ｂ３）中、Ｒ13BとＲ14B、Ｒ13BとＲ15B、Ｒ15BとＲ16B、Ｒ16BとＲ17B、Ｒ17BとＲ18B、及び、Ｒ18BとＲ21Bは、それぞれ結合して、それぞれが結合する原子とともに環を形成しないことが好ましい。式（２−Ｂ４）中、Ｒ11BとＲ18B、Ｒ14BとＲ15B、Ｒ15BとＲ16B、Ｒ16BとＲ17B、Ｒ17BとＲ18B、及び、Ｒ11BとＲ21Bは、それぞれ結合して、それぞれが結合する原子とともに環を形成しないことが好ましい。式（２−Ｂ５）中、Ｒ11BとＲ12B、Ｒ12BとＲ18B、Ｒ15BとＲ16B、Ｒ16BとＲ17B、Ｒ17BとＲ18B、及び、Ｒ11BとＲ21Bは、それぞれ結合して、それぞれが結合する原子とともに環を形成しないことが好ましい。
【０１５７】
式（２−Ｂ１）〜式（２−Ｂ５）で表される金属錯体が有する式（１−Ｔ）で表される基の合計の個数は、それぞれ、式（２）で表される金属錯体における環Ｌ1及び環Ｌ2が有する式（１−Ｔ）で表される基の合計の個数と同じである。
【０１５８】
式（２）で表される金属錯体としては、例えば、下記式で表される金属錯体、並びに、後述の金属錯体Ｇ１〜Ｇ５及びＲ１〜Ｒ５が挙げられる。
【０１５９】
【化４６】
2019065388.tif 000048
【０１６０】
【化４７】
2019065388.tif 000049
【０１６１】
【化４８】
2019065388.tif 000050
【０１６２】
【化４９】
2019065388.tif 000051
【０１６３】
【化５０】
2019065388.tif 000052
【０１６４】
【化５１】
2019065388.tif 000053
【０１６５】
【化５２】
2019065388.tif 000054
【０１６６】
【化５３】
2019065388.tif 000055
【０１６７】
式（２）で表される金属錯体は、Ａｌｄｒｉｃｈ、Ｌｕｍｉｎｅｓｃｅｎｃｅ  Ｔｅｃｈｎｏｌｏｇｙ  Ｃｏｒｐ．、Ａｍｅｒｉｃａｎ  Ｄｙｅ  Ｓｏｕｒｃｅ等から入手可能である。その他には、例えば、「Ｊｏｕｒｎａｌ  ｏｆ  ｔｈｅ  Ａｍｅｒｉｃａｎ  Ｃｈｅｍｉｃａｌ  Ｓｏｃｉｅｔｙ，Ｖｏｌ．１０７，１４３１−１４３２（１９８５）」、「Ｊｏｕｒｎａｌ  ｏｆ  ｔｈｅ  Ａｍｅｒｉｃａｎ  Ｃｈｅｍｉｃａｌ  Ｓｏｃｉｅｔｙ，Ｖｏｌ．１０６，６６４７−６６５３（１９８４）」、特表２００４−５３０２５４号公報、特開２００８−１７９６１７号公報、特開２０１１−１０５７０１号公報、特表２００７−５０４２７２号公報、国際公開第２００６／１２１８１１号に記載されている方法に従って合成することができる。
【０１６８】
＜組成物＞
本発明の組成物は、式（１）で表される金属錯体と、式（２）で表される金属錯体とを含有する。
本発明の組成物において、式（１）で表される金属錯体及び式（２）で表される金属錯体は、それぞれ、１種を単独で含有していても２種以上を含有していてもよいが、式（２）で表される金属錯体は２種以上を含有していることが好ましい。
【０１６９】
本発明の組成物において、式（１）で表される金属錯体の含有量と、式（２）で表される金属錯体の含有量との比率を調整することで、本発明の発光素子の発光色を調整することが可能であり、発光色を白色に調整することも可能である。
【０１７０】
発光素子の発光色は、発光素子の発光色度を測定して色度座標（ＣＩＥ色度座標）を求めることで確認することできる。白色の発光色は、例えば、色度座標のＸが０．２０〜０．５５の範囲内であり、かつ、色度座標のＹが０．２０〜０．５５の範囲内であることが好ましく、色度座標のＸが０．２５〜０．５０の範囲内であり、かつ、色度座標のＹが０．２５〜０．５０の範囲内であることがより好ましい。
【０１７１】
本発明の発光素子の発光色を調整（特に、発光色を白色に調整）する観点からは、式（１）で表される金属錯体の発光スペクトルの最大ピーク波長は、通常３８０ｎｍ以上４９５ｎｍ未満であり、好ましくは４２０ｎｍ以上４９５ｎｍ未満であり、より好ましくは４４０ｎｍ以上４９０ｎｍ以下である。
【０１７２】
本発明の発光素子の発光色を調整（特に、発光色を白色に調整）する観点からは、式（２）で表される金属錯体の発光スペクトルの最大ピーク波長は、通常４９５ｎｍ以上７５０ｎｍ未満であり、好ましくは５００ｎｍ以上６８０ｎｍ以下であり、より好ましくは５０５ｎｍ以上６４０ｎｍ以下である。
【０１７３】
本発明の組成物に式（２）で表される金属錯体が２種以上含有される場合、本発明の発光素子の発光色を調整（特に、発光色を白色に調整）する観点からは、少なくとも２種の式（２）で表される金属錯体の発光スペクトルの最大ピーク波長は互いに異なることが好ましく、その差は、好ましくは１０〜２００ｎｍであり、より好ましくは２０〜１５０ｎｍであり、更に好ましくは４０〜１３０ｎｍである。
【０１７４】
本発明の組成物に式（２）で表される金属錯体が２種以上含有され、且つ、少なくとも２種の式（２）で表される金属錯体の発光スペクトルの最大ピーク波長が異なる場合、本発明の発光素子の発光色を調整（特に、発光色を白色に調整）する観点からは、発光スペクトルの最大ピーク波長が短波長側の式（２）で表される金属錯体の発光スペクトルの最大ピーク波長は、好ましくは５００ｎｍ以上５７０ｎｍ未満であり、より好ましくは５０５ｎｍ以上５５０ｎｍ以下である。また、発光スペクトルの最大ピーク波長が長波長側の式（２）で表される金属錯体の発光スペクトルの最大ピーク波長は、好ましくは５７０ｎｍ以上６８０ｎｍ以下であり、より好ましくは５９０ｎｍ以上６４０ｎｍ以下である。
【０１７５】
金属錯体の発光スペクトルの最大ピーク波長は、金属錯体を、キシレン、トルエン、クロロホルム、テトラヒドロフラン等の有機溶媒に溶解させ、希薄溶液を調製し（１×１０-6〜１×１０-3質量％）、該希薄溶液のＰＬスペクトルを室温で測定することで評価することができる。金属錯体を溶解させる有機溶媒としては、キシレンが好ましい。
【０１７６】
本発明の発光素子の発光色を調整（特に、発光色を白色に調整）する観点からは、式（２）で表される金属錯体の合計含有量は、式（１）で表される金属錯体の合計含有量を１００質量部とした場合、好ましくは０．０１〜５０質量部であり、より好ましくは０．１〜２０質量部であり、更に好ましくは１〜１０質量部である。
【０１７７】
本発明の組成物に式（２）で表される金属錯体が２種以上含有され、且つ、少なくとも２種の式（２）で表される金属錯体の発光スペクトルの最大ピーク波長が異なる場合、該２種のうち、発光スペクトルの最大ピーク波長が長波長側の式（２）で表される金属錯体の含有量は、発光スペクトルの最大ピーク波長が短波長側の式（２）で表される金属錯体を１００質量部とすると、通常、１〜１００００質量部であり、本発明の発光素子の色再現性が優れるので、好ましくは０．５〜１０００質量部であり、より好ましくは１〜１００質量部であり、更に好ましくは５〜５０質量部である。
【０１７８】
本発明の組成物に式（２）で表される金属錯体が２種以上含まれる場合、本発明の発光素子の輝度寿命がより優れるので、少なくとも１種の式（２）で表される金属錯体は、式（２−Ｂ１）〜式（２−Ｂ５）で表される金属錯体であることが好ましく、式（２−Ｂ１）〜式（２−Ｂ３）で表される金属錯体であることがより好ましく、式（２−Ｂ１）又は式（２−Ｂ２）で表される金属錯体であることがより好ましい。
【０１７９】
本発明の組成物に式（２）で表される金属錯体が２種以上含まれる場合、本発明の発光素子の輝度寿命がより優れるので、少なくとも２種の式（２）で表される金属錯体の組み合わせは、式（２−Ｂ１）〜式（２−Ｂ５）で表される金属錯体から選ばれる２種の組み合わせであることが好ましく、式（２−Ｂ１）で表される金属錯体の２種の組み合わせ、又は、式（２−Ｂ１）で表される金属錯体と、式（２−Ｂ２）〜式（２−Ｂ５）で表される金属錯体から選ばれる１種との組み合わせであることがより好ましく、式（２−Ｂ１）で表される金属錯体の２種の組み合わせ、又は、式（２−Ｂ１）で表される金属錯体と式（２−Ｂ２）若しくは式（２−Ｂ３）で表される金属錯体との組み合わせであることが更に好ましく、式（２−Ｂ１）で表される金属錯体と式（２−Ｂ２）で表される金属錯体との組み合わせであることが特に好ましい。
【０１８０】
［その他の成分］
本発明の組成物は、正孔輸送材料、正孔注入材料、電子輸送材料、電子注入材料、発光材料（但し、式（１）で表される金属錯体及び式（２）で表される金属錯体とは異なる。）、酸化防止剤及び溶媒からなる群から選ばれる少なくとも１種を更に含有していてもよい。
【０１８１】
［ホスト材料］
本発明の発光素子の輝度寿命がより優れるので、本発明の組成物は、正孔注入性、正孔輸送性、電子注入性及び電子輸送性から選ばれる少なくとも１つの機能を有するホスト材料を更に含有することが好ましい。本発明の組成物は、ホスト材料の１種を単独で含有していてもよく、２種以上を含有していてもよい。
【０１８２】
本発明の組成物がホスト材料を更に含有する場合、ホスト材料の含有量は、式（１）で表される金属錯体、式（２）で表される金属錯体、及び、ホスト材料の合計を１００質量部とした場合、通常、１〜９９質量部であり、好ましくは１０〜９０質量部であり、より好ましくは３０〜８５質量部であり、更に好ましくは５０〜８０質量部である。
【０１８３】
ホスト材料の有する最低励起三重項状態（Ｔ1）は、本発明の発光素子の輝度寿命がより優れるので、式（１）で表される金属錯体の有する最低励起三重項状態（Ｔ1）より高いエネルギー準位であることが好ましい。
【０１８４】
ホスト材料としては、本発明の発光素子を湿式法で作製できるので、式（１）で表される金属錯体及び式（２）で表される金属錯体を溶解することが可能な溶媒に対して溶解性を示すものであることが好ましい。
【０１８５】
ホスト材料は、低分子化合物（低分子ホスト）と高分子化合物（高分子ホスト）とに分類され、本発明の組成物はいずれのホスト材料を含有していてもよい。本発明の組成物に含有されていてもよいホスト材料としては、低分子化合物が好ましく、式（Ｈ−１）で表される化合物がより好ましい。
【０１８６】
ＡｒH1及びＡｒH2は、フェニル基、フルオレニル基、スピロビフルオレニル基、ピリジル基、ピリミジニル基、トリアジニル基、キノリニル基、イソキノリニル基、チエニル基、ベンゾチエニル基、ジベンゾチエニル基、フリル基、ベンゾフリル基、ジベンゾフリル基、ピロリル基、インドリル基、アザインドリル基、カルバゾリル基、アザカルバゾリル基、ジアザカルバゾリル基、フェノキサジニル基又はフェノチアジニル基であることが好ましく、フェニル基、フルオレニル基、スピロビフルオレニル基、ピリジル基、ピリミジニル基、トリアジニル基、ジベンゾチエニル基、ジベンゾフリル基、カルバゾリル基又はアザカルバゾリル基であることがより好ましく、フルオレニル基、スピロビフルオレニル基、ジベンゾチエニル基、ジベンゾフリル基又はカルバゾリル基であることが更に好ましく、式（ＴＤＡ−３）で表される基であることが特に好ましく、これらの基は置換基を有していてもよい。
【０１８７】
ＡｒH1及びＡｒH2が有していてもよい置換基としては、ハロゲン原子、アルキル基、シクロアルキル基、アルコキシ基、シクロアルコキシ基、アリール基又は１価の複素環基が好ましく、アルキル基、シクロアルコキシ基、アルコキシ基又はシクロアルコキシ基がより好ましく、アルキル基又はシクロアルコキシ基が更に好ましく、これらの基は更に置換基を有していてもよい。
【０１８８】
ｎH1は、好ましくは１である。ｎH2は、好ましくは０である。
ｎH3は、通常、０以上１０以下の整数であり、好ましくは０以上５以下の整数であり、更に好ましくは１以上３以下の整数であり、特に好ましくは１である。
ｎH11は、好ましくは１以上５以下の整数であり、より好ましく１以上３以下の整数であり、更に好ましく１である。
【０１８９】
ＲH11は、水素原子、アルキル基、シクロアルキル基、アリール基又は１価の複素環基であることが好ましく、水素原子、アルキル基又はシクロアルキル基であることがより好ましく、水素原子又はアルキル基であることが更に好ましく、これらの基は置換基を有していてもよい。
【０１９０】
ＬH1は、アリーレン基又は２価の複素環基であることが好ましく、これらの基は更に置換基を有していてもよい。
【０１９１】
ＬH1は、式（Ａ−１）〜式（Ａ−３）、式（Ａ−８）〜式（Ａ−１０）、式（ＡＡ−１）〜式（ＡＡ−６）、式（ＡＡ−１０）〜式（ＡＡ−２１）又は式（ＡＡ−２４）〜式（ＡＡ−３４）で表される基であることが好ましく、式（Ａ−１）、式（Ａ−２）、式（Ａ−８）、式（Ａ−９）、式（ＡＡ−１）〜式（ＡＡ−４）、式（ＡＡ−１０）〜式（ＡＡ−１５）、式（ＡＡ−３３）又は式（ＡＡ−３４）で表される基であることがより好ましく、式（Ａ−１）、式（Ａ−２）、式（Ａ−８）、式（ＡＡ−２）、式（ＡＡ−４）、式（ＡＡ−１０）、式（ＡＡ−１２）、式（ＡＡ−１４）又は（ＡＡ−３３）で表される基であることが更に好ましく、式（Ａ−８）、式（ＡＡ−１０）、式（ＡＡ−１２）又は式（ＡＡ−１４）で表される基であることが特に好ましく、式（ＡＡ−１４）で表される基であることがとりわけ好ましい。
【０１９２】
ＬH1が有していてもよい置換基としては、ハロゲン原子、アルキル基、シクロアルキル基、アルコキシ基、シクロアルコキシ基、アリール基又は１価の複素環基が好ましく、アルキル基、アルコキシ基、アリール基又は１価の複素環基がより好ましく、アルキル基、アリール基又は１価の複素環基が更に好ましく、１価の複素環基が特に好ましく、これらの基は更に置換基を有していてもよい。
【０１９３】
ＬH21は、単結合又はアリーレン基であることが好ましく、単結合であることがより好ましく、このアリーレン基は置換基を有していてもよい。
ＬH21で表されるアリーレン基又は２価の複素環基の定義及び例は、ＬH1で表されるアリーレン基又は２価の複素環基の定義及び例と同様である。
【０１９４】
ＲH21は、アリール基又は１価の複素環基であることが好ましく、これらの基は置換基を有していてもよい。
ＲH21で表されるアリール基及び１価の複素環基の定義及び例は、ＡｒH1及びＡｒH2で表されるアリール基及び１価の複素環基の定義及び例と同様である。
ＲH21が有していてもよい置換基の定義及び例は、ＡｒH1及びＡｒH2が有していてもよい置換基の定義及び例と同様である。
【０１９５】
式（Ｈ−１）で表される化合物は、式（Ｈ−２）で表される化合物であることが好ましい。
【０１９６】
【化５４】
2019065388.tif 000056
［式中、ＡｒH1、ＡｒH2、ｎH3及びＬH1は、前記と同じ意味を表す。］
【０１９７】
式（Ｈ−１）で表される化合物としては、下記式で表される化合物及び後述の低分子化合物ＨＭ−１が例示される。
【０１９８】
【化５５】
2019065388.tif 000057
【０１９９】
【化５６】
2019065388.tif 000058
【０２００】
【化５７】
2019065388.tif 000059
【０２０１】
ホスト材料に用いられる高分子化合物としては、例えば、後述の正孔輸送材料である高分子化合物、後述の電子輸送材料である高分子化合物が挙げられる。
【０２０２】
［正孔輸送材料］
正孔輸送材料は、低分子化合物と高分子化合物とに分類され、好ましくは架橋基を有する高分子化合物である。
低分子化合物としては、例えば、トリフェニルアミン及びその誘導体、Ｎ，Ｎ’−ジ−１−ナフチル−Ｎ，Ｎ’−ジフェニルベンジジン（α−ＮＰＤ）、並びに、Ｎ，Ｎ’−ジフェニル−Ｎ，Ｎ’−ジ（ｍ−トリル）ベンジジン（ＴＰＤ）等の芳香族アミン化合物が挙げられる。
高分子化合物としては、例えば、ポリビニルカルバゾール及びその誘導体；側鎖又は主鎖に芳香族アミン構造を有するポリアリーレン及びその誘導体が挙げられる。高分子化合物は、フラーレン、テトラフルオロテトラシアノキノジメタン、テトラシアノエチレン及びトリニトロフルオレノン等の電子受容性部位が結合された化合物でもよい。
本発明の組成物において、正孔輸送材料の配合量は、式（１）で表される金属錯体及び式（２）で表される金属錯体の合計を１００質量部とした場合、通常、１〜400質量部である。
正孔輸送材料は、一種単独で用いても二種以上を併用してもよい。
【０２０３】
［電子輸送材料］
電子輸送材料は、低分子化合物と高分子化合物とに分類される。電子輸送材料は、架橋基を有していてもよい。
低分子化合物としては、例えば、8-ヒドロキシキノリンを配位子とする金属錯体、オキサジアゾール、アントラキノジメタン、ベンゾキノン、ナフトキノン、アントラキノン、テトラシアノアントラキノジメタン、フルオレノン、ジフェニルジシアノエチレン及びジフェノキノン、並びに、これらの誘導体が挙げられる。
高分子化合物としては、例えば、ポリフェニレン、ポリフルオレン、及び、これらの誘導体が挙げられる。高分子化合物は、金属でドープされていてもよい。
本発明の組成物において、電子輸送材料の配合量は、式（１）で表される金属錯体及び式（２）で表される金属錯体の合計を１００質量部とした場合、通常、１〜400質量部である。
電子輸送材料は、一種単独で用いても二種以上を併用してもよい。
【０２０４】
［正孔注入材料及び電子注入材料］
正孔注入材料及び電子注入材料は、各々、低分子化合物と高分子化合物とに分類される。正孔注入材料及び電子注入材料は、架橋基を有していてもよい。
低分子化合物としては、例えば、銅フタロシアニン等の金属フタロシアニン；カーボン；モリブデン、タングステン等の金属酸化物；フッ化リチウム、フッ化ナトリウム、フッ化セシウム、フッ化カリウム等の金属フッ化物が挙げられる。
高分子化合物としては、例えば、ポリアニリン、ポリチオフェン、ポリピロール、ポリフェニレンビニレン、ポリチエニレンビニレン、ポリキノリン及びポリキノキサリン、並びに、これらの誘導体；芳香族アミン構造を主鎖又は側鎖に含む重合体等の導電性高分子が挙げられる。
本発明の組成物において、正孔注入材料及び電子注入材料の配合量は、各々、式（１）で表される金属錯体及び式（２）で表される金属錯体の合計を１００質量部とした場合、通常、１〜400質量部である。
正孔注入材料及び電子注入材料は、各々、一種単独で用いても二種以上を併用してもよい。
【０２０５】
［イオンドープ］
正孔注入材料又は電子注入材料が導電性高分子を含む場合、導電性高分子の電気伝導度は、好ましくは、１×10-5S/cm〜１×103S/cmである。導電性高分子の電気伝導度をかかる範囲とするために、導電性高分子に適量のイオンをドープすることができる。ドープするイオンの種類は、正孔注入材料であればアニオン、電子注入材料であればカチオンである。アニオンとしては、例えば、ポリスチレンスルホン酸イオン、アルキルベンゼンスルホン酸イオン、樟脳スルホン酸イオンが挙げられる。カチオンとしては、例えば、リチウムイオン、ナトリウムイオン、カリウムイオン、テトラブチルアンモニウムイオンが挙げられる。
ドープするイオンは、一種単独で用いても二種以上を併用してもよい。
【０２０６】
［発光材料］
発光材料は、低分子化合物と高分子化合物とに分類される。発光材料は、架橋基を有していてもよい。
低分子化合物としては、例えば、ナフタレン及びその誘導体、アントラセン及びその誘導体、ペリレン及びその誘導体、並びに、イリジウム、白金又はユーロピウムを中心金属とする三重項発光錯体が挙げられる。
三重項発光錯体としては、例えば、以下に示す金属錯体が挙げられる。
【０２０７】
【化５８】
2019065388.tif 000060
【０２０８】
【化５９】
2019065388.tif 000061
【０２０９】
【化６０】
2019065388.tif 000062
【０２１０】
高分子化合物としては、例えば、フェニレン基、ナフタレンジイル基、フルオレンジイル基、フェナントレンジイル基、ジヒドロフェナントレンジイル基、アントラセンジイル基及びピレンジイル基等のアリーレン基；芳香族アミンから２個の水素原子を取り除いてなる基等の芳香族アミン残基；並びに、カルバゾールジイル基、フェノキサジンジイル基及びフェノチアジンジイル基等の２価の複素環基を含む高分子化合物が挙げられる。
【０２１１】
発光材料は、好ましくは、三重項発光錯体又は高分子化合物である。
【０２１２】
本発明の組成物において、発光材料の含有量は、式（１）で表される金属錯体及び式（２）で表される金属錯体の合計を１００質量部とした場合、通常、0.1〜400質量部である。
発光材料は、一種単独で用いても二種以上を併用してもよい。
【０２１３】
［酸化防止剤］
酸化防止剤は、式（１）で表される金属錯体及び式（２）で表される金属錯体と同じ溶媒に可溶であり、発光及び電荷輸送を阻害しない化合物であればよく、例えば、フェノール系酸化防止剤、リン系酸化防止剤が挙げられる。
本発明の組成物において、酸化防止剤の配合量は、式（１）で表される金属錯体及び式（２）で表される金属錯体の合計を１００質量部とした場合、通常、0.001〜10質量部である。
酸化防止剤は、一種単独で用いても二種以上を併用してもよい。
【０２１４】
［インク］
式（１）で表される金属錯体と、式（２）で表される金属錯体と、溶媒とを含有する組成物（以下、「インク」と言う。）は、インクジェットプリント法、ノズルプリント法等の湿式法を用いた発光素子の作製に好適である。インクの粘度は、湿式法の種類によって調整すればよいが、好ましくは25℃において１〜20mPa・sである。
インクに含まれる溶媒は、好ましくは、インク中の固形分を溶解又は均一に分散できる溶媒である。溶媒としては、例えば、塩素系溶媒、エーテル系溶媒、芳香族炭化水素系溶媒、脂肪族炭化水素系溶媒、ケトン系溶媒、エステル系溶媒、多価アルコール系溶媒、アルコール系溶媒、スルホキシド系溶媒、アミド系溶媒が挙げられる。
インクにおいて、溶媒の配合量は、式（１）で表される金属錯体及び式（２）で表される金属錯体の合計を１００質量部とした場合、通常、1000〜100000質量部である。
溶媒は、一種単独で用いても二種以上を併用してもよい。
【０２１５】
＜膜＞
膜は、本発明の組成物を含有するものであり、発光素子の発光層として好適である。
膜は、インクを用いて、例えば、スピンコート法、キャスティング法、マイクログラビアコート法、グラビアコート法、バーコート法、ロールコート法、ワイヤーバーコート法、ディップコート法、スプレーコート法、スクリーン法、フレキソ法、オフセット法、インクジェット法、キャピラリ−コート法、ノズルコート法等の湿式法により作製することができる。
膜の厚さは、通常、１ｎｍ〜10μｍである。
【０２１６】
＜発光素子＞
本発明の発光素子は、本発明の組成物を含有する。
本発明の発光素子の構成としては、例えば、陽極及び陰極からなる電極と、該電極間に設けられた本発明の組成物を含有する層とを有する。
【０２１７】
［層構成］
本発明の組成物を含有する層は、通常、発光層、正孔輸送層、正孔注入層、電子輸送層、電子注入層の１種以上の層であり、好ましくは、発光層である。これらの層は、各々、発光材料、正孔輸送材料、正孔注入材料、電子輸送材料、電子注入材料を含む。これらの層は、各々、発光材料、正孔輸送材料、正孔注入材料、電子輸送材料、電子注入材料を、上述した溶媒に溶解させ、インクを調製して用い、上述した膜の作製と同じ方法を用いて形成することができる。
【０２１８】
発光素子は、陽極と陰極の間に発光層を有する。本発明の発光素子は、正孔注入性及び正孔輸送性の観点からは、陽極と発光層との間に、正孔注入層及び正孔輸送層の少なくとも１層を有することが好ましく、電子注入性及び電子輸送性の観点からは、陰極と発光層の間に、電子注入層及び電子輸送層の少なくとも１層を有することが好ましい。
正孔輸送層、電子輸送層、発光層、正孔注入層及び電子注入層の材料としては、本発明の組成物の他、各々、上述した正孔輸送材料、電子輸送材料、発光材料、正孔注入材料及び電子注入材料等が挙げられる。
【０２１９】
正孔輸送層の材料、電子輸送層の材料及び発光層の材料は、発光素子の作製において、各々、正孔輸送層、電子輸送層及び発光層に隣接する層の形成時に使用される溶媒に溶解する場合、該溶媒に該材料が溶解することを回避するために、該材料が架橋基を有することが好ましい。架橋基を有する材料を用いて各層を形成した後、該架橋基を架橋させることにより、該層を不溶化させることができる。
【０２２０】
本発明の発光素子において、発光層、正孔輸送層、電子輸送層、正孔注入層、電子注入層等の各層の形成方法としては、低分子化合物を用いる場合、例えば、粉末からの真空蒸着法、溶液又は溶融状態からの成膜による方法が挙げられ、高分子化合物を用いる場合、例えば、溶液又は溶融状態からの成膜による方法が挙げられる。
【０２２１】
積層する層の順番、数及び厚さは、外部量子効率及び輝度寿命を勘案して調整する。
【０２２２】
［基板/電極］
発光素子における基板は、電極を形成することができ、かつ、有機層を形成する際に化学的に変化しない基板であればよく、例えば、ガラス、プラスチック、シリコン等の材料からなる基板である。不透明な基板の場合には、基板から最も遠くにある電極が透明又は半透明であることが好ましい。
陽極の材料としては、例えば、導電性の金属酸化物、半透明の金属が挙げられ、好ましくは、酸化インジウム、酸化亜鉛、酸化スズ；インジウム・スズ・オキサイド(ITO)、インジウム・亜鉛・オキサイド等の導電性化合物；銀とパラジウムと銅との複合体(APC)；NESA、金、白金、銀、銅である。
陰極の材料としては、例えば、リチウム、ナトリウム、カリウム、ルビジウム、セシウム、ベリリウム、マグネシウム、カルシウム、ストロンチウム、バリウム、アルミニウム、亜鉛、インジウム等の金属；それらのうち２種以上の合金；それらのうち１種以上と、銀、銅、マンガン、チタン、コバルト、ニッケル、タングステン、錫のうち１種以上との合金；並びに、グラファイト及びグラファイト層間化合物が挙げられる。合金としては、例えば、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金が挙げられる。
陽極及び陰極は、各々、２層以上の積層構造としてもよい。
【０２２３】
［用途］
発光素子を用いて面状の発光を得るためには、面状の陽極と陰極が重なり合うように配置すればよい。パターン状の発光を得るためには、面状の発光素子の表面にパターン状の窓を設けたマスクを設置する方法、非発光部にしたい層を極端に厚く形成し実質的に非発光とする方法、陽極もしくは陰極、又は、両方の電極をパターン状に形成する方法がある。これらのいずれかの方法でパターンを形成し、いくつかの電極を独立にON/OFFできるように配置することにより、数字、文字等を表示できるセグメントタイプの表示装置が得られる。ドットマトリックス表示装置とするためには、陽極と陰極を共にストライプ状に形成して直交するように配置すればよい。複数の種類の発光色の異なる高分子化合物を塗り分ける方法、カラーフィルター又は蛍光変換フィルターを用いる方法により、部分カラー表示、マルチカラー表示が可能となる。ドットマトリックス表示装置は、パッシブ駆動も可能であるし、TFT等と組み合わせてアクティブ駆動も可能である。これらの表示装置は、コンピュータ、テレビ、携帯端末等のディスプレイに用いることができる。面状の発光素子は、液晶表示装置のバックライト用の面状光源、又は、面状の照明用光源として好適に用いることができる。フレキシブルな基板を用いれば、曲面状の光源及び表示装置としても使用できる。
【実施例】
【０２２４】
以下、実施例によって本発明を更に詳細に説明するが、本発明はこれらの実施例に限定されるものではない。【０２２５】
実施例において、高分子化合物のポリスチレン換算の数平均分子量(Mn)及びポリスチレン換算の重量平均分子量(Mw)は、移動相にテトラヒドロフランを用い、下記のサイズエクスクルージョンクロマトグラフィー(SEC)により求めた。
測定する高分子化合物を約０．０５質量％の濃度でテトラヒドロフランに溶解させ、ＳＥＣに１０μＬ注入した。移動相は、１．０ｍＬ／分の流量で流した。カラムとして、ＰＬｇｅｌ  ＭＩＸＥＤ−Ｂ（ポリマーラボラトリーズ製）を用いた。検出器にはＵＶ−ＶＩＳ検出器（東ソー製、商品名：ＵＶ−８３２０ＧＰＣ）を用いた。【０２２６】
ＬＣ−ＭＳは、下記の方法で測定した。
測定試料を約２ｍｇ／ｍＬの濃度になるようにクロロホルムまたはテトラヒドロフランに溶解させ、ＬＣ−ＭＳ（Ａｇｉｌｅｎｔ製、商品名：１２９０ Ｉｎｆｉｎｉｔｙ ＬＣおよび６２３０  ＴＯＦ  ＬＣ／ＭＳ）に約１μＬ注入した。ＬＣ−ＭＳの移動相には、アセトニトリルおよびテトラヒドロフランの比率を変化させながら用い、１．０ｍＬ／分の流量で流した。カラムは、ＳＵＭＩＰＡＸ  ＯＤＳ  Ｚ−ＣＬＵＥ（住化分析センター製、内径：４．６ｍｍ、長さ：２５０ｍｍ、粒径３μｍ）を用いた。【０２２７】
ＮＭＲは、下記の方法で測定した。
５〜１０ｍｇの測定試料を約０．５ｍＬの重クロロホルム（ＣＤＣｌ3）、重テトラヒドロフラン、重ジメチルスルホキシド、重アセトン、重Ｎ,Ｎ-ジメチルホルムアミド、重トルエン、重メタノール、重エタノール、重２−プロパノールまたは重塩化メチレンに溶解させ、ＮＭＲ装置（ＪＥＯＬ  ＲＥＳＯＮＡＮＣＥ製、商品名：ＪＮＭ−ＥＣＺ４００Ｓ/Ｌ1、又は、ブルカー製、商品名：ＡＶＡＮＣＥ６００）を用いて測定した。【０２２８】
化合物の純度の指標として、高速液体クロマトグラフィー（ＨＰＬＣ）面積百分率の値を用いた。この値は、特に記載がない限り、ＨＰＬＣ（島津製作所製、商品名：ＬＣ−２０Ａ）でのＵＶ＝２５４ｎｍにおける値とする。この際、測定する化合物は、０．０１〜０．２質量％の濃度になるようにテトラヒドロフランまたはクロロホルムに溶解させ、濃度に応じてＨＰＬＣに１〜１０μＬ注入した。ＨＰＬＣの移動相には、アセトニトリル／テトラヒドロフランの比率を１００／０〜０／１００（容積比）まで変化させながら用い、１.０ｍＬ／分の流量で流した。カラムは、ＳＵＭＩＰＡＸ  ＯＤＳ  Ｚ−ＣＬＵＥ（住化分析センター製、内径：４．６ｍｍ、長さ：２５０ｍｍ、粒径３μｍ）または同等の性能を有するＯＤＳカラムを用いた。検出器には、フォトダイオードアレイ検出器（島津製作所製、商品名：ＳＰＤ−Ｍ２０Ａ）を用いた。【０２２９】
本実施例において、金属錯体の発光スペクトルの最大ピーク波長は、分光光度計（日本分光株式会社製、ＦＰ−６５００）により室温にて測定した。化合物をキシレンに、約０．８×１０-4質量％の濃度で溶解させたキシレン溶液を試料として用いた。励起光としては、波長３２５ｎｍのＵＶ光を用いた。【０２３０】
＜合成例Ｍ１＞  化合物Ｍ１〜Ｍ５及び金属錯体ＲＭ１の合成
化合物Ｍ１は、国際公開第２０１５／１４５８７１号に記載の方法に従って合成した。
化合物Ｍ２、化合物Ｍ４及び化合物Ｍ５は、国際公開第２０１３／１４６８０６号に記載の方法に従って合成した。
化合物Ｍ３は、国際公開第２００５／０４９５４６号に記載の方法に従って合成した。
金属錯体ＲＭ１は、国際公開第２００９／１５７４２４号に記載の方法に従って合成した。【０２３１】
【化６１】
2019065388.tif 000063
【０２３２】
【化６２】
2019065388.tif 000064
【０２３３】
＜合成例ＨＴＬ１＞  高分子化合物ＨＴＬ−１の合成
高分子化合物ＨＴＬ−１は、化合物Ｍ１、化合物Ｍ２及び化合物Ｍ３を用いて、国際公開第２０１５／１４５８７１号に記載の方法に従って合成した。高分子化合物ＨＴＬ−１のＭｎ＝２．３×１０4であり、Ｍｗは１．２×１０5であった。
高分子化合物ＨＴＬ−１は、仕込み原料の量から求めた理論値では、化合物Ｍ１から誘導される構成単位と、化合物Ｍ２から誘導される構成単位と、化合物Ｍ３から誘導される構成単位とが、４５：５：５０のモル比で構成された共重合体である。【０２３４】
＜合成例ＨＴＬ２＞  高分子化合物ＨＴＬ−２の合成
反応容器内を不活性ガス雰囲気とした後、化合物Ｍ４(２．５２ｇ)、化合物Ｍ２(０．４７０ｇ)、化合物Ｍ５(４．９０ｇ)、金属錯体ＲＭ１(０．５３０ｇ)、ジクロロビス(トリス-o-メトキシフェニルホスフィン)パラジウム(4.2mg)及びトルエン(158mL)を加え、１００℃に加熱した。反応液に、２０質量％水酸化テトラエチルアンモニウム水溶液(16mL)を滴下し、８時間還流させた。反応後、そこに、フェニルボロン酸(116mg)及びジクロロビス(トリス-o-メトキシフェニルホスフィン)パラジウム(4.2mg)を加え、１５時間還流させた。その後、そこに、ジエチルジチアカルバミン酸ナトリウム水溶液を加え、８５℃で２時間撹拌した。冷却後、反応液を、３．６質量％塩酸、２．５質量％アンモニア水、水で洗浄し、得られた溶液をメタノールに滴下したところ、沈澱が生じた。沈殿物をトルエンに溶解させ、アルミナカラム、シリカゲルカラムの順番で通すことにより精製した。得られた溶液をメタノールに滴下し、撹拌した後、得られた沈殿物をろ取し、乾燥させることにより、高分子化合物ＨＴＬ−２を6.02g得た。高分子化合物ＨＴＬ−２のMnは3.8×104であり、Mwは4.5×105であった。
高分子化合物ＨＴＬ−２は、仕込み原料の量から求めた理論値では、化合物Ｍ４から誘導される構成単位と、化合物Ｍ２から誘導される構成単位と、化合物Ｍ５から誘導される構成単位と、金属錯体ＲＭ１から誘導される構成単位とが、40:10:47:3のモル比で構成されてなる共重合体である。【０２３５】
＜合成例ＥＴ１＞  高分子化合物ＥＴ１の合成
（高分子化合物ＥＴ１ａの合成）
特開２０１２−３３８４５号公報に記載の方法に従って、化合物ＥＴ１−１及び化合物ＥＴ１−２を合成し、それを用いて、高分子化合物ＥＴ１ａを合成した。【０２３６】
【化６３】
2019065388.tif 000065
【０２３７】
高分子化合物ＥＴ１ａのＭｎは５．２×１０4であった。【０２３８】
高分子化合物ＥＴ１ａは、仕込み原料の量から求めた理論値では、化合物ＥＴ１−１から誘導される構成単位と、化合物ＥＴ１−２から誘導される構成単位とが、５０：５０のモル比で構成された共重合体である。【０２３９】
（高分子化合物ＥＴ１の合成）
反応容器内を不活性ガス雰囲気とした後、高分子化合物ＥＴ１ａ（２００ｍｇ）、テトラヒドロフラン（２０ｍＬ）及びエタノール（２０ｍＬ）を加え、５５℃に加熱した。その後、そこへ、水（２ｍＬ）に溶解させた水酸化セシウム（２００ｍｇ）を加え、５５℃で６時間撹拌した。その後、室温まで冷却した後、減圧濃縮することにより、固体を得た。得られた固体を水で洗浄した後、減圧乾燥させることにより、高分子化合物ＥＴ１（１５０ｍｇ、薄黄色固体）を得た。得られた高分子化合物ＥＴ１のＮＭＲスペクトルにより、高分子化合物ＥＴ１ａのエチルエステル部位のエチル基由来のシグナルが完全に消失していることを確認した。【０２４０】
【化６４】
2019065388.tif 000066
【０２４１】
＜合成例ＢＣ１＞  金属錯体ＢＣ１の合成
金属錯体ＢＣ１は国際公開第２０１６／１８５１８３号に記載の方法に従って合成した。【０２４２】
【化６５】
2019065388.tif 000067
【０２４３】
金属錯体ＢＣ１の発光スペクトルの最大ピーク波長は４６３ｎｍであった。【０２４４】
＜合成例ＢＣ２＞  金属錯体ＢＣ２の合成【０２４５】
【化６６】
2019065388.tif 000068
【０２４６】
（化合物Ｌ６−２の合成）
反応容器内を窒素ガス雰囲気とした後、化合物Ｌ４−１（１００ｇ）、トリエチルアミン（１１４ｍＬ）及びテトラヒドロフラン（１．５Ｌ）を加え、０℃で撹拌した。その後、そこへ、化合物Ｌ６−１（５２ｍＬ）を滴下した後、室温で１６時間撹拌した。得られた反応液をろ過した後、得られたろ液を濃縮することにより、粗生成物を得た。得られた粗生成物を、酢酸エチルを用いて晶析した後、減圧乾燥させることにより、化合物Ｌ６−２（７０ｇ）を得た。化合物Ｌ６−２のＨＰＬＣ面積百分率値は９８．７％であった。【０２４７】
化合物Ｌ６−２の分析結果は以下のとおりであった。
ＬＣ−ＭＳ（ＡＰＣＩ，ｐｏｓｉｔｉｖｅ）：ｍ／ｚ＝１７９［Ｍ＋Ｈ］＋
１Ｈ−ＮＭＲ（３００ＭＨｚ、ＤＭＳＯ−ｄ６）δ（ｐｐｍ）＝１０．２６（ｂｒ，１Ｈ），９．８６（ｂｒ，１Ｈ），７．８３−７．８６（ｍ，２Ｈ），７．４５−７．５６（ｍ，３Ｈ），１．９０（ｓ，３Ｈ）．【０２４８】
（化合物Ｌ６−４の合成）
反応容器内を窒素ガス雰囲気とした後、化合物Ｌ６−２（７０ｇ）及びキシレン（７００ｍＬ）を加え、室温で撹拌した。その後、そこへ、五塩化リン（１２３ｇ）を加え、１３０℃で２時間撹拌した。得られた反応液を室温まで冷却し、化合物Ｌ６−３（７０ｇ）を加えた後、１３０℃で８時間撹拌した。得られた反応液を室温まで冷却し、減圧濃縮した後、酢酸エチルを加えた。得られた有機層をイオン交換水、１０質量％炭酸水素ナトリウム水溶液、飽和食塩水で順次洗浄した。得られた有機層を硫酸ナトリウムで乾燥させた後、ろ過し、得られたろ液を減圧濃縮することにより、粗生成物を得た。得られた粗生成物をシリカゲルカラムクロマトグラフィー（ヘキサン及び酢酸エチルの混合溶媒）により精製した後、Ｎ，Ｎ−ジメチルホルムアミド及び水の混合溶媒を用いて晶析を行った。得られた固体を減圧乾燥させることにより、化合物Ｌ６−４（７０ｇ、白色固体）を得た。化合物Ｌ６−４のＨＰＬＣ面積百分率値は９９．２％であった。【０２４９】
化合物Ｌ６−４の分析結果は以下のとおりであった。
ＬＣ−ＭＳ（ＡＰＣＩ，ｐｏｓｉｔｉｖｅ）：ｍ／ｚ＝３２０［Ｍ＋Ｈ］＋
１Ｈ−ＮＭＲ（４００ＭＨｚ、ＣＤＣｌ３）δ（ｐｐｍ）＝７．５３−７．５８（ｍ，１Ｈ），７．４８（ｄ，２Ｈ），７．３３（ｄ，２Ｈ），７．２８−７．３０（ｍ，１Ｈ），７．２１−７．２５（ｍ，２Ｈ），２．３９（ｑ，２Ｈ），２．２６（ｓ，３Ｈ），１．１４（ｄ，６Ｈ），０．８７（ｄ，６Ｈ）．【０２５０】
（金属錯体ＢＣ２の合成）
反応容器内を窒素ガス雰囲気とした後、トリス（アセチルアセトナト）イリジウム（ＩＩＩ）（１．２ｇ）、化合物Ｌ６−４（４．０ｇ）及びトリデカン（１ｍＬ）を加え、２８０℃で１８時間攪拌した。得られた反応液を室温まで冷却した後、シリカゲルカラムクロマトグラフィー（酢酸エチル及びメタノールの混合溶媒）により精製し、次いで、トルエン及びアセトニトリルの混合溶媒を用いて晶析した。得られた固体を減圧乾燥させることにより、金属錯体ＢＣ２（１．７ｇ、黄色固体）を得た。金属錯体ＢＣ２のＨＰＬＣ面積百分率値は９９．５％以上であった。【０２５１】
金属錯体ＢＣ２の分析結果は以下のとおりであった。
１Ｈ−ＮＭＲ（６００ＭＨｚ、ＴＨＦ−ｄ８）δ（ｐｐｍ）＝７．５６（ｔ，３Ｈ），７．４２（ｄｄ，３Ｈ），７．４０（ｄｄ，３Ｈ），６．８７（ｄｄ，３Ｈ），６．５２（ｔｄ，３Ｈ），６．３５（ｔｄ，３Ｈ），６．１７（ｄｄ，３Ｈ），２．８３（ｈｅｐｔ，３Ｈ），２．３４（ｈｅｐｔ，３Ｈ），２．１０（ｓ，９Ｈ），１．２３（ｄ，９Ｈ），０．９８（ｄ，９Ｈ），０．９６（ｄ，９Ｈ），０．９２（ｄ，９Ｈ）．【０２５２】
金属錯体ＢＣ２の発光スペクトルの最大ピーク波長は４６４ｎｍであった。【０２５３】
＜合成例Ｂ１＞  金属錯体Ｂ１の合成【０２５４】
【化６７】
2019065388.tif 000069
【０２５５】
反応容器内を窒素ガス雰囲気とした後、２，４−ジメチルアニリン（２００ｇ）及びシクロペンチルメチルエーテル（４００ｍＬ）を加え、撹拌した。その後、反応容器を氷浴を用いて冷却した後、そこへ、１６質量％塩化水素シクロペンチルメチルエーテル溶液（３５７ｇ）を滴下した。滴下後、室温で１時間撹拌を継続し、析出した固体をろ取し、得られた固体をヘキサン（１５０ｍＬ）で洗浄した。得られた固体を２−プロパノールを用いて晶析し、更に、室温で減圧乾燥させることで、化合物１ａ（２２０ｇ、薄赤色固体）を得た。【０２５６】
反応容器内を窒素ガス雰囲気とした後、化合物１ａ（１４０ｇ）、クロロホルム（２１００ｍＬ）及びトリエチルアミン（２６７ｍＬ）を加え、撹拌した。その後、反応容器を氷浴を用いて冷却した後、そこへ、２，２−ジメチルブチリルクロリド（１１３ｍＬ）を滴下した。滴下後、室温で１時間撹拌を継続した後、そこへ、飽和炭酸ナトリウム水溶液（４００ｍＬ）を加え、室温で撹拌した。得られた反応混合物を分液した後、得られた有機層を飽和炭酸ナトリウム水溶液及びイオン交換水で順次洗浄した。その後、得られた有機層を硫酸マグネシウムで乾燥させた後、ろ過した。得られたろ液を濃縮した後、そこへ、ヘプタンを加え、１時間撹拌し、得られた固体をろ取した。その後、得られた固体を４０℃で減圧乾燥させることで、化合物１ｂ（１６４ｇ、白色固体）を得た。化合物１ｂのＨＰＬＣ面積百分率値は９９．５％以上であった。【０２５７】
化合物１ｂのＮＭＲ測定結果は、以下のとおりであった。
1Ｈ−ＮＭＲ（ＣＤＣｌ3，４００ＭＨｚ）  δ（ｐｐｍ）：０．９４（３Ｈ，ｔ），１．２９（６Ｈ，ｓ），１．６７（２Ｈ，ｑ），２．２１（３Ｈ，ｓ），２．２８（３Ｈ，ｓ），６．９９（１Ｈ，ｓ），７．００（１Ｈ，ｄ），７．１２（１Ｈ，ｂｒ），７．６５（１Ｈ，ｄ）．【０２５８】
反応容器内をアルゴンガス雰囲気とした後、化合物１ｂ（６０ｇ）、モノクロロベンゼン（４８０ｍＬ）、２−フルオロピリジン（２６ｍＬ）及びトリフルオロメタンスルホン酸無水物（５０ｍＬ）を加え、室温下で３０分撹拌した。その後、そこへ、ベンズヒドラジド（４１ｇ）を加えた後、９０℃で３時間撹拌した。その後、得られた反応液を室温まで冷却した後、そこへ、炭酸水素ナトリウム水溶液（５００ｍＬ）を加え、有機層を抽出した。得られた有機層をイオン交換水で洗浄した後、得られた有機層を減圧濃縮することで固体を得た。得られた固体をシリカゲルカラムクロマトグラフィー（クロロホルム及びテトラヒドロフランの混合溶媒）で精製した後、２−プロパノール及びヘプタンの混合溶媒を用いて晶析した。その後、得られた固体を５０℃で減圧乾燥させることにより、化合物１ｃ（７０ｇ、収率８０％）を白色固体として得た。化合物１ｃのＨＰＬＣ面積百分率値は９９．５％以上であった。【０２５９】
化合物１ｃのＬＣ−ＭＳ及びＮＭＲの測定結果は、以下のとおりであった。
ＬＣ−ＭＳ（ＡＰＣＩ，ｐｏｓｉｔｉｖｅ）：ｍ／ｚ＝３２０［Ｍ＋Ｈ］+
1Ｈ−ＮＭＲ（６００ＭＨｚ、ＣＤ2Ｃｌ2）  δ（ｐｐｍ）：７．４２−７．３７（ｍ，２Ｈ），７．３５−７．３１（ｍ，２Ｈ），７．２９−７．２５（ｍ，２Ｈ），７．１９（ｄ，１Ｈ），７．０７（ｓ，１Ｈ），２．４０（ｓ，３Ｈ），１．７９−１．７２（ｍ，４Ｈ），１．５７−１．４５（ｍ，１Ｈ），１．３４（ｓ，３Ｈ），１．１５（ｓ，３Ｈ），０．８９（ｔ，３Ｈ）．【０２６０】
反応容器内をアルゴンガス雰囲気とした後、トリスアセチルアセトナトイリジウム（１５．３ｇ）、化合物１ｃ（４０．０ｇ）及びペンタデカン（４０ｍＬ）を加え、加熱還流下で５０時間攪拌した。その後、そこへ、トルエンを加え、シリカゲルを敷いたろ過器でろ過した後、得られたシリカゲルから、トルエン及び酢酸エチルの混合溶媒を用いて、金属錯体Ｂ１を含む黄色溶液を抽出した。得られた溶液を減圧濃縮することで固体を得た。得られた固体をシリカゲルカラムクロマトグラフィー（トルエン溶媒）で精製した後、トルエン及びメタノールの混合溶媒を用いて晶析した。その後、得られた固体を５０℃で減圧乾燥させることにより、金属錯体Ｂ１（３０．５ｇ）を得た。金属錯体Ｂ１のＨＰＬＣ面積百分率値は９９．３％であった。【０２６１】
金属錯体Ｂ１のＬＣ−ＭＳの測定結果は、以下のとおりであった。
ＬＣ−ＭＳ（ＡＰＣＩ，ｐｏｓｉｔｉｖｅ）：ｍ／ｚ＝１１４９［Ｍ＋Ｈ］+【０２６２】
金属錯体Ｂ１の発光スペクトルの最大ピーク波長は４６３ｎｍであった。【０２６３】
＜合成例Ｂ２＞  金属錯体Ｂ２の合成【０２６４】
【化６８】
2019065388.tif 000070
【０２６５】
反応容器内をアルゴンガス雰囲気とした後、２，２’−ジメチルヘキサン酸（４０ｇ）、クロロホルム（２４０ｍＬ）、Ｎ，Ｎ’−ジメチルホルムアミド（０．２１ｍＬ）及び塩化チオニル（２０ｍＬ）を加え、４５℃で３時間撹拌した。その後、反応容器を水浴を用いて冷却することにより、２，２’−ジメチルヘキサノイルクロライドを含む反応液を得た。
別途用意した反応容器内をアルゴンガス雰囲気とした後、化合物１ａ（４１．５ｇ）、クロロホルム（４００ｍＬ）及びトリエチルアミン（７５ｍＬ）を加え、反応容器を氷浴を用いて冷却した。その後、そこへ、上記で得られた２，２’−ジメチルヘキサノイルクロライドを含む反応液を滴下した。滴下後、室温で１時間撹拌を継続した後、そこへ、２ｍｏｌ／Ｌ炭酸ナトリウム水溶液（２８０ｍＬ）を加え、室温で撹拌した。得られた反応混合物を分液し、有機層を得た。得られた有機層をイオン交換水（２８０ｍＬ）で洗浄した。その後、得られた有機層を無水硫酸マグネシウムで乾燥させた後、ろ過した。得られたろ液を減圧濃縮することにより、化合物２ｂ（６０ｇ、収率８８％）を薄黄色の油状物として得た。上記操作を繰り返すことにより、必要量の化合物２ｂを確保した。化合物２ｂのＨＰＬＣ面積百分率値は９９．５％以上であった。
化合物２ｂのＴＬＣ−ＭＳ測定結果は、以下のとおりであった。
ＴＬＣ／ＭＳ（ＤＡＲＴ，ｐｏｓｉｔｉｖｅ）：ｍ／ｚ＝２４８［Ｍ＋Ｈ］+【０２６６】
反応容器内をアルゴンガス雰囲気とした後、化合物２ｂ（４０ｇ）、モノクロロベンゼン（３２０ｍＬ）、２−フルオロピリジン（１４ｍＬ）及びトリフルオロメタンスルホン酸無水物（２７ｍＬ）を加え、室温下で３０分撹拌した。その後、そこへ、３−ブロモベンズヒドラジド（３５ｇ）を加えた後、９０℃で７時間撹拌した。その後、得られた反応液を室温まで冷却した後、そこへ、２ｍｏｌ／Ｌ炭酸水素ナトリウム水溶液（１６０ｍＬ）を加えて、攪拌した後、有機層を抽出した。得られた有機層をイオン交換水で洗浄した。その後、得られた有機層を減圧濃縮することで油状物を得た。得られた油状物をシリカゲルカラムクロマトグラフィー（クロロホルム及びエタノールの混合溶媒）で精製することにより、固体を得た。得られた固体を、ヘプタンを用いて晶析した後、更に、５０℃で減圧乾燥させることにより、化合物２ｃ（４８ｇ、収率７７％）を白色固体として得た。化合物２ｃのＨＰＬＣ面積百分率値は９９．５％以上であった。【０２６７】
化合物２ｃのＬＣ−ＭＳ及びＮＭＲの測定結果は、以下のとおりであった。
ＬＣ／ＭＳ（ＡＰＰＩ，ｐｏｓｉｔｉｖｅ）：ｍ／ｚ＝４２６［Ｍ＋Ｈ］+
1Ｈ−ＮＭＲ（４００ＭＨｚ、ＣＤ2Ｃｌ2）  δ（ｐｐｍ）＝７．６０−７．５５（ｍ，１Ｈ），７．４１（ｄ，１Ｈ），７．２５（ｄ，１Ｈ），７．２１−７．１３（ｍ，２Ｈ），７．０９−７．０３（ｍ，２Ｈ），２．３６（ｓ，３Ｈ），１．７６−１．５９（ｍ，４Ｈ），１．４３−１．０７（ｍ，１１Ｈ），０．８４（ｔ，３Ｈ）．【０２６８】
反応容器内をアルゴンガス雰囲気とした後、化合物２ｃ（２．２ｇ）、４−ｔｅｒｔ−ブチルフェニルボロン酸（１．０ｇ）、トルエン（２２ｍＬ）及び（ジ−ｔｅｒｔ−ブチル（４−ジメチルアミノフェニル）ホスフィン）ジクロロパラジウム（ＩＩ）（１８ｍｇ）を加え、８０℃に昇温した。その後、そこへ、２０質量％のテトラブチルアンモニウムヒドロキシド水溶液（１６ｍＬ）を加えた後、加熱還流下で１８時間攪拌した。その後、得られた反応液を室温まで冷却した後、そこへ、トルエンを加え、有機層を抽出した。得られた有機層をイオン交換水で洗浄した。その後、得られた有機層を無水硫酸マグネシウムで乾燥させた後、シリカゲル及びセライトを敷いたろ過器でろ過した。得られたろ液を減圧濃縮することで、固体を得た。得られた固体をシリカゲルカラムクロマトグラフィー（クロロホルム及びエタノールの混合溶媒）で精製した後、ヘプタンを用いて晶析した。その後、得られた固体を５０℃で減圧乾燥させることにより、化合物２ｄ（２．２ｇ、収率８５％）を白色固体として得た。化合物２ｄのＨＰＬＣ面積百分率値は９９．５％以上であった。【０２６９】
化合物２ｄのＬＣ−ＭＳ及びＮＭＲの測定結果は、以下のとおりであった。
ＬＣ−ＭＳ（ＡＰＰＩ，ｐｏｓｉｔｉｖｅ）：ｍ／ｚ＝４８０［Ｍ＋Ｈ］+
1Ｈ−ＮＭＲ（４００ＭＨｚ、ＣＤ2Ｃｌ2）δ（ｐｐｍ）＝７．５３−７．４８（ｍ，１Ｈ），７．４６−７．３９（ｍ，２Ｈ），７．４０−７．３７（ｍ，２Ｈ），７．３４−７．２９（ｍ，２Ｈ），７．２６−７．１９（ｍ，３Ｈ），７．０７（ｓ，１Ｈ），２．４０（ｓ，３Ｈ），１．７４（ｓ，３Ｈ），１．７０−１．６１（ｍ，１Ｈ），１．４７−１．３６（ｍ，１Ｈ），１．３４−１．３０（ｍ，１２Ｈ），１．２９−１．１４（ｍ，４Ｈ），１．１２（ｓ，３Ｈ），０．８６（ｔ，３Ｈ）【０２７０】
反応容器内をアルゴンガス雰囲気とした後、トリスアセチルアセトナトイリジウム（１．０ｇ）、化合物２ｄ（２．０ｇ）及びペンタデカン（３ｍＬ）を加え、加熱還流下で４６時間攪拌した。その後、そこへ、トルエンを加え、シリカゲルを敷いたろ過器でろ過した後、得られたシリカゲルから、トルエン及び酢酸エチルの混合溶媒を用いて、金属錯体Ｂ２を含む黄色溶液を抽出した。得られた溶液を減圧濃縮することで固体を得た後、得られた固体をアセトニトリル及びヘプタンで洗浄し、更に、シリカゲルカラムクロマトグラフィー（トルエン及び酢酸エチルの混合溶媒）で精製した。その後、得られた固体をトルエン及びアセトニトリルの混合溶媒を用いて晶析した後、更に、５０℃で減圧乾燥させることにより、金属錯体Ｂ２（１．０ｇ）を黄色固体として得た。金属錯体Ｂ２のＨＰＬＣ面積百分率値は９８．８％であった。【０２７１】
金属錯体Ｂ２のＬＣ−ＭＳ及びＮＭＲの測定結果は、以下のとおりであった。
ＬＣ−ＭＳ（ＡＰＣＩ，ｐｏｓｉｔｉｖｅ）：ｍ／ｚ＝１６２９［Ｍ＋Ｈ］+
1Ｈ−ＮＭＲ（４００ＭＨｚ、ＣＤ2Ｃｌ2）δ（ｐｐｍ）＝７．４１−７．１６（ｍ，１５Ｈ），７．１０−６．６４（ｍ，１２Ｈ），６．１９−６．０４（ｍ，３Ｈ），２．５４−２．４３（ｍ，９Ｈ），２．１６−１．６７（ｍ，９Ｈ），１．６２−１．０３（ｍ，６３Ｈ），０．８５−０．６３（ｍ，９Ｈ）．
金属錯体Ｂ２の発光スペクトルの最大ピーク波長は４７６ｎｍであった。【０２７２】
＜合成例Ｂ３＞  金属錯体Ｂ３の合成【０２７３】
【化６９】
2019065388.tif 000071
【０２７４】
反応容器内をアルゴンガス雰囲気とした後、２−フェニル−４，４，５，５−テトラメチル−１，３，２−ジオキサボロラン（５０ｇ）、２−メチル−４−ブロモアニリン（４６ｇ）、トリス（ジベンジリデンアセトン）ジパラジウム（０）（３ｇ）、２−ジシクロヘキシルホスフィノ−２’，６’−ジメトキシビフェニル（４ｇ）及びトルエン（１Ｌ）を加え、室温で撹拌した。その後、そこへ、２０質量％テトラエチルアンモニウムヒドロキシド水溶液を室温で滴下した後、７０℃で５時間撹拌した。得られた反応液を室温まで冷却後、得られた反応液を分液し、有機層を得た。得られた有機層をイオン交換水で洗浄した。その後、得られた有機層を硫酸マグネシウムで乾燥させた後、ろ過した。得られたろ液を濃縮した後、そこへ、テトラヒドロフラン及び活性白土を加え、室温で３０分間撹拌した後、セライトを敷いたろ過器でろ過する操作を２回繰り返した。得られたろ液を減圧濃縮した後、そこへ、トルエン及び活性炭を加え、室温で３０分間撹拌した。その後、セライトを敷いたろ過器でろ過し、得られたろ液を濃縮した。上記操作を繰り返すことで、化合物３ａ（９２ｇ、赤茶色油状物）を得た。化合物３ａのＧＣ面積百分率値は９９．５％以上であった。【０２７５】
反応容器内を窒素ガス雰囲気とした後、化合物３ａ（９２ｇ）及びシクロペンチルメチルエーテル（２１４ｍＬ）を加え、撹拌した。その後、反応容器を氷浴を用いて冷却した後、そこへ、１６質量％塩化水素シクロペンチルメチルエーテル溶液（１１４ｇ）を滴下し、次いで、ヘプタン（６４９ｍＬ）を滴下した。滴下後、室温で１時間撹拌を継続した後、析出した固体をろ取し、得られた固体をヘプタン及びアセトンで洗浄した。得られた固体を２−プロパノール、メタノール、エタノール及びヘプタンを用いて複数回晶析した後、得られた固体を室温で減圧乾燥させることで、化合物３ｂ（３７ｇ、薄赤色固体）を得た。上記操作を繰り返すことにより、必要量の化合物３ｂを確保した。【０２７６】
化合物３ｂのＮＭＲの測定結果は、以下のとおりであった。
1Ｈ−ＮＭＲ（４００ＭＨｚ、ＣＤＣｌ3）δ（ｐｐｍ）＝７．３３−７．６５（８Ｈ，ｍ），４．８５（３Ｈ，ｓ），２．４６（３Ｈ，ｓ）．【０２７７】
反応容器内をアルゴン雰囲気とした後、２，２’−ジメチルヘキサン酸（２９ｇ）、クロロホルム（１７４ｍＬ）及びＮ，Ｎ’−ジメチルホルムアミド（０．１４ｇ）を加え、５０℃で撹拌した。その後、そこへ、塩化チオニル（２４ｇ）を滴下した後、５０℃で４時間撹拌した。その後、反応容器を水浴を用いて冷却することにより、２，２’−ジメチルヘキサノイルクロライドを含む反応液を調製した。
別途用意した反応容器内を窒素ガス雰囲気とした後、化合物３ｂ（３９ｇ）、クロロホルム（２９０ｍＬ）及びトリエチルアミン（４７ｍＬ）を加え、撹拌した。その後、反応容器を氷浴を用いて冷却した後、そこへ、上記で調製した２，２’−ジメチルヘキサノイルクロライドを含む反応液を滴下した。滴下後、室温で２時間撹拌を継続した後、そこへ、飽和炭酸ナトリウム水溶液（３００ｍＬ）を加え、室温で撹拌した。得られた反応混合物を分液することにより、有機層を得た。得られた有機層を飽和炭酸ナトリウム水溶液及びイオン交換水で順次洗浄した。その後、得られた有機層を硫酸マグネシウムで乾燥させた後、ろ過した。得られたろ液を減圧濃縮した後、シリカゲルカラムクロマトグラフィー（ヘキサン及び酢酸エチルの混合溶媒）で分取精製することにより、油状物を得た。得られた油状物にヘキサンを加えた後、得られた混合物を、ドライアイスを加えたアセトンバスを用いて冷却しながら、１時間撹拌することにより、固体が析出した。その後、得られた固体をろ取し、得られた固体を５０℃で減圧乾燥させることで、化合物３ｃ（４０ｇ、白色固体）を得た。上記操作を繰り返すことにより、必要量の化合物３ｃを確保した。化合物３ｃのＨＰＬＣ面積百分率値は９９．５％以上であった。【０２７８】
化合物３ｃのＮＭＲの測定結果は、以下のとおりであった。
1Ｈ−ＮＭＲ（４００ＭＨｚ、ＣＤＣｌ3）δ（ｐｐｍ）＝７．９８（１Ｈ，ｄ），７．５５（１Ｈ，ｄ），７．４２（１Ｈ，ｔ），７．４１（４Ｈ，ｍ），７．３１（１Ｈ，ｔ），２．３２（３Ｈ，ｓ），１．６２（２Ｈ，ｓ），１．３５（１０Ｈ，ｓ），０．９１（３Ｈ，ｓ）．【０２７９】
反応容器内をアルゴンガス雰囲気とした後、化合物３ｃ（３０ｇ）、モノクロロベンゼン（３００ｍＬ）、２−フルオロピリジン（９ｍＬ）及びトリフルオロメタンスルホン酸無水物（１８ｍＬ）を加え、室温下で３０分撹拌した。その後、そこへ、２−ブロモベンゾイルヒドラジン（２３ｇ）を加えた後、９０℃で３時間撹拌した。その後、得られた反応液を室温まで冷却した後、そこへ、炭酸水素ナトリウム水溶液（３００ｍＬ）を加え、有機層を抽出した。得られた有機層をイオン交換水で洗浄した。その後、得られた有機層を減圧濃縮することで固体を得た。得られた固体をヘキサンで洗浄した後、更に、２−プロパノール、ヘプタン及びアセトニトリルを用いて複数回晶析した。その後、得られた固体を５０℃で減圧乾燥させることにより、化合物３ｄ（３１ｇ）を白色固体として得た。化合物３ｄのＨＰＬＣ面積百分率値は９９．５％以上であった。【０２８０】
化合物３ｄのＬＣ−ＭＳ及びＮＭＲの測定結果は、以下のとおりであった。
ＬＣ−ＭＳ（ＡＰＣＩ，ｐｏｓｉｔｉｖｅ）：ｍ／ｚ＝４８８［Ｍ＋Ｈ］+
1Ｈ−ＮＭＲ（４００ＭＨｚ、ＣＤＣｌ3）δ（ｐｐｍ）＝７．５７−７．６４（ｍ，４Ｈ），７．３８−７．４９（ｍ，６Ｈ），７．２８−７．３０（ｄ，１Ｈ），７．０７（ｔ，１Ｈ），１．８５（３Ｈ，ｓ），１．６７−１．７４（２Ｈ，ｍ），１．４２−１．５０（１Ｈ，ｍ），１．３９（３Ｈ，ｓ），１．１４−１．３６（３Ｈ，ｍ），１．１７（３Ｈ，ｓ），０．８８（３Ｈ，ｔ）．【０２８１】
2019065388.tif 000072
【０２８２】
反応容器内をアルゴンガス雰囲気とした後、化合物３ｄ（１０ｇ）、４−ｔｅｒｔ−ブチルフェニルボロン酸（４ｇ）及びトルエンを加え、室温で撹拌した。その後、そこへ、ビス（ジ−ｔｅｒｔ−ブチル（４−ジメチルアミノビフェニル）ホスフィン）ジクロロパラジウム（７２ｍｇ）を加えた後、９０℃に加熱した。その後、そこへ、２０質量％テトラブチルアンモニウムヒドロキシド水溶液（６４ｇ）を滴下した後、９０℃で３時間撹拌した。その後、反応容器を室温まで冷却した後、得られた反応混合物を分液した。得られた有機層をイオン交換水で２回洗浄した。その後、得られた有機層を硫酸マグネシウムで乾燥させた後、ろ過した。得られたろ液に活性炭を加え、室温で３０分間撹拌した後、セライトを敷いたろ過器でろ過した。得られたろ液を減圧濃縮した後、そこへ、ヘキサンを加え、固体をろ取した。得られた固体をヘキサン及び２−プロパノールを用いて複数回晶析した後、得られた固体を５０℃で減圧乾燥させることで化合物３ｅ（９ｇ、白色固体）得た。化合物３ｅのＨＰＬＣ面積百分率値は９９．５％以上であった。【０２８３】
化合物３ｅのＬＣ−ＭＳ及びＮＭＲの測定結果は、以下のとおりであった。
ＬＣ−ＭＳ（ＡＰＣＩ，ｐｏｓｉｔｉｖｅ）：ｍ／ｚ＝５４２［Ｍ＋Ｈ］+
1Ｈ−ＮＭＲ（４００ＭＨｚ、ＣＤＣｌ3）δ（ｐｐｍ）＝７．６３−７．６８（ｍ，４Ｈ），７．３１−７．５２（ｍ，８Ｈ），７．２５（ｄ，２Ｈ），７．１５−７．１７（ｄ，２Ｈ），１．８８（ｓ，３Ｈ），１．４３（ｓ，３Ｈ），１．２８（ｓ，９Ｈ），１．２１（ｓ，３Ｈ），１．４５−１．７８（ｍ，１Ｈ），１．１７−１．３９（ｍ，５Ｈ），０．８８（３Ｈ，ｔ）【０２８４】
反応容器内をアルゴンガス雰囲気とした後、トリスアセチルアセトナトイリジウム（１．１ｇ）、化合物３ｅ（５．０ｇ）及びペンタデカン（１３ｍＬ）を加え、加熱還流下で４８時間攪拌した。その後、そこへ、トルエンを加え、シリカゲルを敷いたろ過器でろ過した後、得られたシリカゲルから、トルエン及び酢酸エチルの混合溶媒を用いて、金属錯体Ｂ３を含む黄色溶液を抽出した。得られた溶液を減圧濃縮することで固体を得た後、得られた固体をシリカゲルカラムクロマトグラフィー（トルエン及び酢酸エチルの混合溶媒）で精製することにより、固体を得た。得られた固体をトルエン及びアセトニトリルの混合溶媒を用いた晶析、並びに、トルエン及びヘキサンの混合溶媒を用いた晶析を、それぞれ、複数回繰り返した。その後、得られた固体を５０℃で減圧乾燥させることにより、金属錯体Ｂ３（１．７ｇ、黄色固体）を得た。金属錯体Ｂ３のＨＰＬＣ面積百分率値は９８．３％であった。【０２８５】
金属錯体Ｂ３のＮＭＲの測定結果は、以下のとおりであった。
1Ｈ−ＮＭＲ（４００ＭＨｚ、ＣＤ2Ｃｌ2）δ（ｐｐｍ）＝７．４２−７．７３（２４Ｈ，ｍ），６．９７−７．１１（１８Ｈ，ｍ），６．１３−６．２６（３Ｈ，ｍ），２．２３−２．２７（４Ｈ，ｍ），２．０１（１Ｈ，ｓ）１．９４（１Ｈ，ｓ），０．９７−１．８９（３４Ｈ，ｍ），１．８８（２Ｈ，ｄ），１．５６（３Ｈ，ｓ），１．２０（２７Ｈ，ｓ），０．７０−０．８４（９Ｈ，ｍ）．
金属錯体Ｂ３の発光スペクトルの最大ピーク波長は４７８ｎｍであった。【０２８６】
＜合成例Ｂ４＞  金属錯体Ｂ４の合成【０２８７】
【化７０】
2019065388.tif 000073
【０２８８】
反応容器内をアルゴンガス雰囲気とした後、化合物２ｃ（７．０ｇ）、フェニルボロン酸（２．１ｇ）、トルエン（７０ｍＬ）及び（ジ−ｔｅｒｔ−ブチル（４−ジメチルアミノフェニル）ホスフィン）ジクロロパラジウム（ＩＩ）（５８ｍｇ）を加え、８０℃に昇温した。その後、そこへ、２０質量％のテトラブチルアンモニウムヒドロキシド水溶液（５１ｇ）を加えた後、加熱還流下で１８時間攪拌した。その後、得られた反応液を室温まで冷却した後、そこへ、トルエンを加え、有機層を抽出した。得られた有機層をイオン交換水で洗浄し、更に、無水硫酸マグネシウムで乾燥させた後、シリカゲル及びセライトを敷いたろ過器でろ過した。その後、得られたろ液を減圧濃縮することで粗生成物を得た。得られた粗生成物をシリカゲルカラムクロマトグラフィー（クロロホルム及びエタノールの混合溶媒）で精製した後、更に、５０℃で減圧乾燥させることにより、化合物４ｄ（４．７ｇ、収率４８％）を無色油状物として得た。化合物４ｄのＨＰＬＣ面積百分率値は９９．５％以上であった。【０２８９】
化合物４ｄのＬＣ−ＭＳ及びＮＭＲの測定結果は、以下のとおりであった。
ＬＣ−ＭＳ（ＡＰＰＩ，ｐｏｓｉｔｉｖｅ）：ｍ／ｚ＝４８０［Ｍ＋Ｈ］+
1Ｈ−ＮＭＲ（４００ＭＨｚ、ＣＤ2Ｃｌ2−ｄ2）δ（ｐｐｍ）＝７．５４−７．４６（ｍ，２Ｈ），７．４３−７．３９（ｍ，１Ｈ），７．３９−７．２７（ｍ，７Ｈ），７．２１（ｄ，１Ｈ），７．０７（ｓ，１Ｈ），２．３９（ｓ，３Ｈ），１．７５（ｓ，３Ｈ），１．７１−１．６２（ｍ，１Ｈ），１．４６−１．３６（ｍ，１Ｈ），１．３３（ｓ，３Ｈ），１．３２−１．１４（ｍ，４Ｈ），１．１３（ｓ，３Ｈ），０．８６（ｔ，３Ｈ）．【０２９０】
反応容器内をアルゴンガス雰囲気とした後、トリスアセチルアセトナトイリジウム（１．５ｇ）、化合物４ｄ（４．５ｇ）及びペンタデカン（１４ｍＬ）を加え、加熱還流下で４６時間攪拌した。その後、そこへ、トルエンを加え、シリカゲルを敷いたろ過器でろ過した後、得られたシリカゲルから、トルエン及び酢酸エチルの混合溶媒を用いて、金属錯体Ｂ４を含む黄色溶液を抽出した。得られた溶液を減圧濃縮することで固体を得た後、得られた固体をアセトニトリル及びヘプタンで洗浄し、次いで、シリカゲルカラムクロマトグラフィー（トルエン及び酢酸エチルの混合溶媒）で精製した。その後、得られた固体をトルエン及びアセトニトリルの混合溶媒を用いて晶析した後、得られた固体を５０℃で減圧乾燥させることにより、金属錯体Ｂ４（３．２ｇ）を黄色固体として得た。金属錯体Ｂ４のＨＰＬＣ面積百分率値は９６．３％であった。【０２９１】
金属錯体Ｂ４のＬＣ−ＭＳ及びＮＭＲの測定結果は、以下のとおりであった。
ＬＣ−ＭＳ（ＡＰＣＩ，ｐｏｓｉｔｉｖｅ）：ｍ／ｚ＝１６２９［Ｍ＋Ｈ］+ 1Ｈ−ＮＭＲ（４００ＭＨｚ、ＣＤ2Ｃｌ2）δ（ｐｐｍ）＝７．４１−７．１７（ｍ，１５Ｈ），７．１５−６．６７（ｍ，１５Ｈ），６．２１−６．０６（ｍ，３Ｈ），２．５３−２．４３（ｍ，９Ｈ），２．１６−２．０５（ｍ，５Ｈ），１．９０−１．６７（ｍ，４Ｈ），１．６２−０．９９（ｍ，３６Ｈ），０．８３−０．６２（ｍ，９Ｈ）．
金属錯体Ｂ４の発光スペクトルの最大ピーク波長は４７６ｎｍであった。【０２９２】
＜合成例Ｂ５＞  金属錯体Ｂ５の合成【０２９３】
【化７１】
2019065388.tif 000074
【０２９４】
反応容器をアルゴンガス雰囲気とした後、化合物２ｂ（２５．２ｇ）、２−フルオロピリジン（１０．８ｇ）、クロロベンゼン（２０２ｍＬ）及びトリフルオロ酢酸無水物（３１．３ｇ）を加え、撹拌した。その後、反応容器を水浴を用いて冷却した後、そこへ、２−ブロモ３−メチルベンゾイルヒドラジン（２５．４ｇ）を加え、室温で１０分間撹拌した。その後、反応液を少量取り出し、クロロホルムで希釈した後、ＨＰＬＣ測定を実施することにより、化合物２ｂの残存量が２％未満（ＨＰＬＣ面積百分率値）になったことを確認した後、反応液を、更に、９０℃で７時間撹拌した。その後、反応容器を室温まで冷却後、そこへ、炭酸水素ナトリウム水溶液（１００ｍＬ）を加え、有機層を抽出した。得られた有機層をイオン交換水で洗浄した。その後、得られた有機層に硫酸マグネシウムを加え、乾燥させた。その後、乾燥させた有機層に、活性炭１２．６ｇを加えて、撹拌した後、セライトを敷いたろ過器でろ過した。得られたろ液を減圧濃縮することにより、固体を得た。得られた固体に、クロロホルム及びテトラヒドロフランを加えた後、シリカゲル及びセライトを敷いたろ過器でろ過した。その後、得られたろ液を減圧濃縮することにより、固体を得た。得られた固体を、トルエン及びヘプタンの混合溶媒を用いて晶析した。その後、得られた固体を５０℃で減圧乾燥させることにより、化合物５ｃ（３６．２ｇ）を白色固体として得た。化合物５ｃのＨＰＬＣ面積百分率値は９９．５％以上であった。【０２９５】
化合物５ｃのＮＭＲの測定結果は、以下のとおりであった。
1Ｈ−ＮＭＲ（４００ＭＨｚ、ＣＤ2Ｃｌ2−ｄ2）δ（ｐｐｍ）＝７．６１−７．５３（ｍ，１Ｈ），７．２８−７．２１（ｍ，１Ｈ），７．２１−７．１２（ｍ，１Ｈ），７．１２−７．０１（ｍ，３Ｈ），２．３４（ｓ，３Ｈ），２．３０（ｓ，３Ｈ），１．７５−１．６０（ｍ，５Ｈ），１．４２−１．０８（ｍ，１０Ｈ），８５（ｔ，３Ｈ）．【０２９６】
【化７２】
2019065388.tif 000075
【０２９７】
反応容器内を窒素ガス雰囲気とした後、３−ブロモスピロフルオレン（５．０ｇ）、ビスピナコラートジボロン（４．１ｇ）、酢酸カリウム（４．９ｇ）及びシクロペンチルメチルエーテル（１２５ｍＬ）を加え、撹拌した。その後、そこへ、[1,1'-ビス(ジフェニルホスフィノ)フェロセン]パラジウム(II)ジクロリド ジクロロメタン（０．３ｇ）を加えた後、９０℃で１６時間撹拌を継続した。その後、反応容器を室温まで冷却した後、得られた反応液を分液した。得られた有機層をイオン交換水（５０ｍＬ）で２回洗浄した。その後、得られた有機層を硫酸マグネシウムで乾燥させた後、ろ過し、得られたろ液を減圧濃縮することで固体を得た。得られた固体に、トルエン及び活性炭（１．４ｇ）を加え、室温で１時間撹拌した後、セライトを敷いたろ過器でろ過した。得られたろ液を濃縮することで、白色固体を得た。得られた白色固体を、トルエン及びアセトニトリルを用いて晶析し、次いで、得られた固体を５０℃で減圧乾燥させることで、化合物５ｄ（４．５ｇ、白色固体）を得た。【０２９８】
化合物５ｄの1Ｈ−ＮＭＲ測定結果は、以下のとおりであった。
1Ｈ−ＮＭＲ（ＣＤ2Ｃｌ2、４００ＭＨｚ）：δ（ｐｐｍ）＝１．３３（１２Ｈ，ｍ），６．６４（４Ｈ，ｍ），７．０６−７．２３（３Ｈ，ｍ），７．３５（３Ｈ，ｔ），７．５１（１Ｈ，ｄ），７．８６（２Ｈ，ｄ），７．９１（１Ｈ，ｄ），８．２６（１Ｈ，ｓ）．【０２９９】
反応容器内をアルゴンガス雰囲気とした後、化合物５ｃ(１．７ｇ)、化合物５ｄ（２．０ｇ）、４０質量％テトラブチルアンモニウムヒドロキシド水溶液（５．９ｇ）、イオン交換水（５．９ｇ）及びトルエン（１９．９ｇ）を加え、室温で撹拌した。その後、そこへ、ビス（ジ-ｔｅｒｔ-ブチル（４−ジメチルアミノビフェニル）ホスフィン）ジクロロパラジウム（０．０３ｇ）を加えた後、８０℃で１９時間撹拌した。その後、反応容器を室温まで冷却した後、得られた反応液を分液した。得られた有機層をイオン交換水（２７．０ｇ）で２回洗浄した。その後、得られた有機層を硫酸マグネシウムで乾燥させた後、ろ過した。得られたろ液に活性炭（０．５ｇ）を加え、室温で１時間撹拌した後、セライトを敷いたろ過器でろ過した。得られたろ液を減圧濃縮することにより、固体を得た。得られた固体をシリカゲルカラムクロマトグラフィー（ヘキサン及び酢酸エチルの混合溶媒）で分取精製することにより、固体を得た。得られた固体をトルエン及びヘプタンの混合溶媒、並びに、トルエン及びアセトニトリルの混合溶媒を用いて複数回晶析した。その後、得られた固体を５０℃で減圧乾燥させた。上記の操作を繰り返すことにより、化合物５ｅ（２．６ｇ、白色固体）を得た。化合物５ｅのＨＰＬＣ面積百分率値は９９．５％以上であった。【０３００】
化合物５ｅの1Ｈ−ＮＭＲ測定結果は、以下のとおりであった。
1Ｈ−ＮＭＲ（ＣＤ2Ｃｌ2，４００ＭＨｚ）：δ（ｐｐｍ）＝７．８９−７．８５（ｍ，２Ｈ），７．８４−７．８０（ｍ，１Ｈ），７．６０−７．５７（ｍ，１Ｈ），７．４０−７．３５（ｍ，３Ｈ），７．３０−７．２６（ｍ，２Ｈ），７．２３（ｄ，１Ｈ），７．１８−７．０８（ｍ，５Ｈ），７．０５（ｂｒ，１Ｈ），６．８２（ｄｄ，１Ｈ），６．７４−６．６３（ｍ，４Ｈ），２．３２（ｓ，３Ｈ），２．２７（ｓ，３Ｈ），１．７６（ｓ，３Ｈ），１．６９−１．５９（ｍ，１Ｈ），１．４４−１．３７（ｍ，１Ｈ），１．３２（ｓ，３Ｈ），１．２９−１．１５（ｍ，４Ｈ），１．０９（ｓ，３Ｈ），０．８５（ｔ，３Ｈ）．【０３０１】
反応容器内をアルゴンガス雰囲気とした後、トリスアセチルアセトナトイリジウム（０．５ｇ）、化合物５ｅ（２．５ｇ）及びペンタデカン（７．２ｇ）を加え、加熱還流下で４６時間攪拌した。その後、そこへ、トルエン（９．０ｇ）を加え、シリカゲル（２２．６ｇ）を敷いたろ過器でろ過した後、得られたシリカゲルから、トルエン及び酢酸エチルの混合溶媒を用いて、金属錯体Ｂ５を含む黄色溶液を抽出した。得られた溶液を減圧濃縮することで固体を得た後、得られた固体をシリカゲルカラムクロマトグラフィー（トルエン及び酢酸エチルの混合溶媒）で精製することにより、固体を得た。得られた固体をトルエン及びアセトニトリルの混合溶媒を用いて晶析し、次いで、５０℃で減圧乾燥させることにより、金属錯体Ｂ５（０．７ｇ、黄色固体）を得た。金属錯体Ｂ５のＨＰＬＣ面積百分率値は９９．０％であった。【０３０２】
金属錯体Ｂ５のＬＣ／ＭＳ及び1Ｈ−ＮＭＲ測定結果は、以下のとおりであった。
ＬＣ／ＭＳ（ＡＰＣＩ，ｐｏｓｉｔｉｖｅ）：ｍ／ｚ＝２２１８［Ｍ＋Ｈ］+
1Ｈ−ＮＭＲ（ＣＤ2Ｃｌ2，４００ＭＨｚ）：δ（ｐｐｍ）＝７．９０−７．８２（ｍ，９Ｈ），７．５１−７．３４（ｍ，１５Ｈ），７．２７−７．０９（ｍ，１５Ｈ），６．９０−６．７８（ｍ，３Ｈ），６．７５−６．５９（ｍ，１２Ｈ），６．５７−６．５１（ｍ，３Ｈ），５．８８−５．７８（ｍ，３Ｈ），２．２５−２．０５（ｍ，２７Ｈ），２．０１−１．８３（ｍ，６Ｈ），１．４７−１．０６（ｍ，３０Ｈ），０．８９−０．７２（ｍ，９Ｈ）．
金属錯体Ｂ５の発光スペクトルの最大ピーク波長は４６７ｎｍであった。【０３０３】
＜合成例Ｂ６＞  金属錯体Ｂ６の合成【０３０４】
【化７３】
2019065388.tif 000076
【０３０５】
反応容器内をアルゴンガス雰囲気とした後、化合物２ｃ(１３．０ｇ)、５’−ｍ−テルフェニルボロン酸（９．２ｇ）、ビス（ジ-ｔ-ブチル（４−ジメチルアミノビフェニル）ホスフィン）ジクロロパラジウム（０．１ｇ）及びトルエン（１００ｍL）を加え、室温で撹拌した。その後、そこへ、４０質量％テトラブチルアンモニウムヒドロキシド水溶液（４９ｍL）を加えた後、９０℃で２１時間撹拌した。その後、反応容器を室温まで冷却した後、得られた反応液を分液した。得られた有機層をイオン交換水で洗浄した。その後、得られた有機層を硫酸マグネシウムで乾燥させた後、ろ過した。得られたろ液に活性炭（３．０ｇ）を加え、室温で１時間撹拌した後、セライトを敷いたろ過器でろ過した。得られたろ液を減圧濃縮することにより、粗生成物を得た。得られた粗生成物を、シリカゲルカラムクロマトグラフィー（クロロホルム及びエタノールの混合溶媒）で分取精製することにより、油状物を得た。得られた油状物にメタノール及び活性炭を加え、室温で１時間撹拌した後、セライトを敷いたろ過器でろ過した。得られたろ液を減圧濃縮することにより、白色固体を得た。得られた固体をヘプタン及び２−プロパノールの混合溶媒を用いて晶析し、得られた固体を５０℃で減圧乾燥することにより、化合物６ａ（１１．３ｇ、白色固体）を得た。化合物６aのＨＰＬＣ面積百分率値は９９．５％以上であった。
化合物６ａの1Ｈ−ＮＭＲ測定結果は、以下のとおりであった。
1Ｈ−ＮＭＲ（４００ＭＨｚ、ＣＤ2Ｃｌ2）δ（ｐｐｍ）＝７．８０−７．２５（ｍ，１８Ｈ），７．２０−７．０７（ｍ，１Ｈ），７．０１（ｔ，１Ｈ），２．１９−２．０９（ｔ，３Ｈ），１．８４−１．５６（ｍ，５Ｈ），１．４５−１．０６（ｍ，１０Ｈ），０．９４−０．８６（ｍ，３Ｈ）．【０３０６】
反応容器内をアルゴンガス雰囲気とした後、トリスアセチルアセトナトイリジウム（２．１ｇ）、化合物６a（１０ｇ）及びペンタデカン（５０ｍL）を加えた後、加熱還流下で６３時間攪拌した。その後、反応容器を室温まで冷却し、そこへ、２−プロパノール（１００ｍL）を加え、析出した固体をろ取した。得られた固体をジクロロメタン及びアセトニトリルの混合溶媒で洗浄することにより、黄色固体（５．５ｇ）を得た。得られた固体をシリカゲルカラムクロマトグラフィー（トルエン及び酢酸エチルの混合溶媒）で分取精製した後、ジクロロメタン及びエタノールの混合溶媒、トルエン及びアセトニトリルの混合溶媒、並びに、トルエン及びヘプタンの混合溶媒を用いて晶析した。更に、得られた固体を逆相シリカゲルカラムクロマトグラフィー（塩化メチレン及びアセトニトリルの混合溶媒）で分取精製した後、トルエン及びエタノールの混合溶媒を用いて晶析した。その後、得られた固体を５０℃で減圧乾燥させることにより、金属錯体Ｂ６（３．０ｇ、黄色固体）を得た。金属錯体Ｂ６のＨＰＬＣ面積百分率値は９９．５％以上であった。
金属錯体Ｂ６の1Ｈ−ＮＭＲ測定結果は、以下のとおりであった。
1Ｈ−ＮＭＲ（４００ＭＨｚ、ＣＤ2Ｃｌ2）δ（ｐｐｍ）＝７．６６−７．５６（ｍ，１５Ｈ），７．５１−７．１９（ｍ，２７Ｈ），７．１７−６．８０（ｍ，１２Ｈ），６．４１−６．２６（ｍ，３Ｈ），２．３４−２．４９（ｍ，６Ｈ），１．９６−１．８０（ｍ，１２Ｈ），１．６３−１．００（ｍ，３６Ｈ），０．８９−０．６５（ｍ，９Ｈ）．
金属錯体Ｂ６の発光スペクトルの最大ピーク波長は４７７ｎｍであった。【０３０７】
＜合成例Ｂ７＞  金属錯体Ｂ７の合成【０３０８】
【化７４】
2019065388.tif 000077
【０３０９】
反応容器内をアルゴンガス雰囲気とした後、２−ジベンゾフランカルボン酸（２０．０ｇ）、硫酸（１．８ｇ）及びエタノール（６００ｍL）を加え、８０℃で４５時間撹拌した後、得られた反応液を室温にした。上記の操作を２回繰り返した後、得られた２回の反応液を合一した。得られた合一した反応液を濃縮した後、そこへ、酢酸エチル（４００ｍL）を加え、濃縮した。得られた濃縮物に、酢酸エチル（２００ｍL）及びイオン交換水（２００ｍL）を加え、有機層を抽出した。得られた有機層を炭酸ナトリウム水溶液（２００ｍL）で洗浄した後、得られた有機層をイオン交換水（２００ｍL）で洗浄した。その後、得られた有機層を硫酸マグネシウムで乾燥させた後、セライト及びシリカゲルを敷いたろ過器でろ過した。得られたろ液を減圧濃縮することにより、油状物を得た。その後、得られた油状物を５０℃で減圧乾燥させることにより、化合物７a（３９．４ｇ）を薄黄色の油状物として得た。化合物７aのＨＰＬＣ面積百分率値は９９．０％であった。
化合物７aの1Ｈ−ＮＭＲ測定結果は、以下のとおりであった。
1Ｈ−ＮＭＲ（４００ＭＨｚ、ＣＤ2Ｃｌ2）δ（ｐｐｍ）＝１．４０（３Ｈ，ｔ），４．３９（２Ｈ，ｑ），７．３８（１Ｈ，ｄｔ），７．５０（１Ｈ，ｄｔ），７．５９（２Ｈ，ｄ），８．０２（１Ｈ，ｄｄ），８．１６（１Ｈ，ｄｄ），８．６７（１Ｈ，ｄ）．【０３１０】
反応容器をアルゴン雰囲気下とした後、化合物７a（４０．０ｇ）、エタノール（３６０ｍL）、イオン交換水（４０ｍL）及びヒドラジン一水和物（１２５．０ｇ）を加えた後、８０℃で６時間撹拌した。その後、反応液を室温まで冷却した後、そこへ、イオン交換水（３００ｍL）を加え、０℃で１時間撹拌したところ、固体が生じた。得られた固体をろ取した後、得られた固体をイオン交換水（２００ｍL）で２回洗浄し、更に、５０％エタノール水（２００ｍL）で１回洗浄した。得られた固体に、２−プロパノール（５６５ｍL）を加えた後、懸濁撹拌した。その後、固体をろ取し、得られた固体を５０℃で減圧乾燥させることにより、化合物７ｂ（３４．５ｇ）を白色固体として得た。化合物７ｂのＨＰＬＣ面積百分率値は９７．１％であった、
化合物７ｂの1Ｈ−ＮＭＲ測定結果は、以下のとおりであった。
1Ｈ−ＮＭＲ（４００ＭＨｚ、ＣＤ3ＯＤ）δ（ｐｐｍ）＝４．８４（２Ｈ，ｓ），７．３９（１Ｈ，ｄｔ），７．５２（１Ｈ，ｄｔ），７．６０（１Ｈ，ｄｄ），７．６４（１Ｈ，ｄ），７．９３（１Ｈ，ｄｄ），８．０７（１Ｈ，ｄｄ），８．４８（１Ｈ，ｄ）．【０３１１】
反応容器をアルゴン雰囲気下とした後、化合物３ｃ（２２．０ｇ）、モノクロロベンゼン（２２０ｍL）、２−フルオロピリジン（６．７ｍL）及びトリフルオロメタンスルホン酸無水物（１２．８ｍL）を加え、室温で撹拌した。その後、そこへ、化合物７ｂ（１７．７ｇ）を加えた後、８５℃で３時間撹拌した。その後、得られた反応液を室温まで冷却した後、そこへ、炭酸水素ナトリウム水溶液（７８ｍＬ）を加え、有機層を抽出した。得られた有機層をイオン交換水（８８ｍL）で洗浄した。その後、得られた有機層を硫酸マグネシウムで乾燥させた後、ろ過した。得られたろ液を減圧濃縮した後、得られた固体をヘキサンで洗浄した。その後、得られた固体を、アセトニトリルを用いて晶析した後、更に、５０℃で減圧乾燥させることにより、化合物７ｃ（２８．２ｇ）を白色固体として得た。化合物７ｃのＨＰＬＣ面積百分率値は９９．５％以上であった。
化合物７ｃの1Ｈ−ＮＭＲ測定結果は、以下のとおりであった。
1Ｈ−ＮＭＲ（４００ＭＨｚ、ＣＤ2Ｃｌ2）δ（ｐｐｍ）＝０．８９（３Ｈ，ｔ），１．１８（３Ｈ，ｓ），１．２０−１．３５（３Ｈ，ｍ），１．３９（３Ｈ，ｍ），１．４６（１Ｈ，ｄｔ），１．６３（１Ｈ，ｍ），１．６６−１．７５（１Ｈ，ｍ），１．８３（３Ｈ，ｓ），７．２９（１Ｈ，ｄｔ），７．３４−７．６６（１２Ｈ，ｍ），７．８０（１Ｈ，ｄｄ），８．０２（１Ｈ，ｄ）．【０３１２】
反応容器内をアルゴンガス雰囲気とした後、トリスアセチルアセトナトイリジウム（４．４ｇ）、化合物７ｃ（１８．０ｇ）及びペンタデカン（９０ｍL）を加え、加熱還流下で６６時間攪拌した。その後、得られた反応液を室温まで冷却した後、そこへ、２―プロパノール（９０ｍＬ）を加えたところ、固体が生じた。得られた固体をろ取した後、得られた固体にトルエン（１５ｍＬ）を加え、シリカゲル（７６ｇ）を敷いたろ過器でろ過した。その後、得られたシリカゲルから、トルエン及び酢酸エチルの混合溶媒を用いて、金属錯体Ｂ７を含む黄色溶液を抽出した。得られた溶液を減圧濃縮した後、得られた固体をシリカゲルカラムクロマトグラフィー（トルエン及び酢酸エチルの混合溶媒）で分取精製することで、固体を得た。得られた固体をトルエン及びエタノールの混合溶媒で晶析した後、更に、５０℃で減圧乾燥させることにより、金属錯体Ｂ７（７．０ｇ、黄色固体）を得た。金属錯体Ｂ７のＨＰＬＣ面積百分率値は９８．３％であった。
金属錯体Ｂ７のＬＣ／ＭＳ及び1Ｈ−ＮＭＲ測定結果は、以下のとおりであった。
ＬＣ／ＭＳ（ＡＰＣＩ，ｐｏｓｉｔｉｖｅ）：ｍ／ｚ＝１６８８．８［Ｍ＋Ｈ］+
1Ｈ−ＮＭＲ（４００ＭＨｚ、ＣＤ2Ｃｌ2）δ（ｐｐｍ）＝０．４９−０．８６（１０Ｈ，ｍ），０．９４−１．７０（３５Ｈ，ｍ），１．８１−１．９１（４Ｈ，ｍ），２．２３−２．３２（５Ｈ，ｍ），６．５１−６．５９（３Ｈ，ｍ），６．７８−７．２７（１５Ｈ,m），７．４３−７．８１（２４Ｈ，ｍ）．
金属錯体Ｂ７の発光スペクトルの最大ピーク波長は４５２ｎｍであった。【０３１３】
＜合成例Ｂ８＞  金属錯体Ｂ８の合成【０３１４】
【化７５】
2019065388.tif 000078
【０３１５】
反応容器内を窒素ガス雰囲気とした後、化合物８ａ（２７．５ｇ）及びシクロペンチルメチルエーテル（５５ｇ）を加え、撹拌した。その後、反応容器を氷浴を用いて冷却した後、そこへ、１６質量％塩化水素シクロペンチルメチルエーテル溶液（２７．８ｇ）を滴下した。その後、そこへ、ヘプタン（１１０ｇ）を滴下した後、室温で１時間撹拌を継続し、析出した固体をろ取した。得られた固体を、ヘプタン及びシクロペンチルメチルエーテルで洗浄した後、更に、減圧乾燥させることで、化合物８ｂ（２９ｇ）を得た。【０３１６】
反応容器内を窒素ガス雰囲気とした後、２，２’−ジメチルヘキサン酸（１７．３ｇ）、クロロホルム（１１４ｇ）及びＮ，Ｎ’−ジメチルホルムアミド（０．０４ｇ）を加え、５０℃で撹拌した。その後、そこへ、塩化チオニル（１５．０ｇ）を滴下した後、４０℃で３時間撹拌することにより、２，２’−ジメチルヘキサノイルクロライドを発生させた。その後、反応容器を水浴を用いて冷却し、２，２’−ジメチルヘキサノイルクロライドを含む反応液を得た。
別途用意した反応容器内を窒素ガス雰囲気とした後、化合物８ｂ（２８．５ｇ）、クロロホルム（１１４ｇ）及びトリエチルアミン（３９．７ｇ）を加え、撹拌した。その後、反応容器を氷浴を用いて冷却した後、そこへ、上記で調製した２，２’−ジメチルヘキサノイルクロライドを含む反応液を滴下した後、４０℃で５時間撹拌した。その後、得られた反応液を室温まで冷却した後、そこへ、イオン交換水を滴下した。その後、水層を除去した後、得られた有機層をイオン交換水で洗浄し、更に、減圧濃縮することにより、粗生成物を得た。得られた粗生成物をシリカゲルカラムクロマトグラフィー（トルエン及び酢酸エチルの混合溶媒）で分取精製した後、更に、ヘプタンを用いて晶析した。その後、得られた固体を５０℃で減圧乾燥させることで、化合物８ｃ（２６．４ｇ）を得た。化合物８ｃのＨＰＬＣ面積百分率値は９９．５％以上であった。
化合物８ｃのＮＭＲの測定結果は、以下のとおりであった。
1Ｈ−ＮＭＲ（ＣＤ2Ｃｌ2，４００ＭＨｚ）：δ（ｐｐｍ）＝７．６４−７．６０（ｍ，２Ｈ），７．５９−７．５５（ｍ，２Ｈ），７．４４−７．３９（ｍ，３Ｈ），７．３６（ｂｒ，１Ｈ），７．３４−７．２９（ｍ，１Ｈ），１．６５−１．５７（ｍ，２Ｈ），１．４３（ｓ，９Ｈ），１．３６−１．２７（ｍ，１０Ｈ），０．９２−０．８７（ｍ，３Ｈ）．【０３１７】
反応容器内をアルゴンガス雰囲気とした後、化合物８ｃ（５．５ｇ）、モノクロロベンゼン（２８ｇ）、２−フルオロピリジン（１．７ｇ）及びトリフルオロメタンスルホン酸無水物（４．９ｇ）を加え、室温下で１時間撹拌した。その後、そこへ、３−ブロモベンズヒドラジド（３．７ｇ）を加えた後、１１０℃で１７時間撹拌した。その後、得られた反応液を室温まで冷却した後、そこへ、２ｍｏｌ／Ｌ炭酸水素ナトリウム水溶液（３０ｇ）を加えた。その後、水層を除去した後、得られた有機層をイオン交換水で洗浄し、更に、減圧濃縮することにより、粗生成物を得た。得られた粗生成物をシリカゲルカラムクロマトグラフィー（ヘキサン及び酢酸エチルの混合溶媒）で分取精製した後、更に、５０℃で減圧乾燥させることで、化合物８ｄ（５．３ｇ）を得た。化合物８ｄのＨＰＬＣ面積百分率値は９９．１％であった。
化合物８ｄのＮＭＲの測定結果は、以下のとおりであった。
1Ｈ−ＮＭＲ（ＣＤ2Ｃｌ2，４００ＭＨｚ）：δ（ｐｐｍ）＝７．７９（ｄ，１Ｈ），７．６９−７．６４（ｍ，２Ｈ），７．６１（ｄｄ，１Ｈ），７．５５（ｄｄ，１Ｈ），７．５３−７．４７（ｍ，２Ｈ），７．４６−７．３９（ｍ，２Ｈ），７．３５（ｄ，１Ｈ），７．３４−７．２７（ｍ，１Ｈ），７．１２（ｔ，１Ｈ），２．００−１．８６（ｍ，１Ｈ），１．５９−１．５０（ｍ，１Ｈ），１．４４−１．２６（ｍ，６Ｈ），１．２５−１．１３（ｍ，４Ｈ），０．９９−０．８８（ｍ，１２Ｈ）．【０３１８】
【化７６】
2019065388.tif 000079
【０３１９】
反応容器内をアルゴンガス雰囲気とした後、化合物８ｄ（５．２ｇ）、４−ｔｅｒｔ−ブチルフェニルボロン酸（２．１ｇ）、トルエン（５２ｇ）及び（ジ−ｔｅｒｔ−ブチル（４−ジメチルアミノフェニル）ホスフィン）ジクロロパラジウム（ＩＩ）（６７ｍｇ）を加え、８０℃に昇温した。その後、そこへ、２０質量％のテトラブチルアンモニウムヒドロキシド水溶液（３０ｍＬ）を加えた後、加熱還流下で７０時間攪拌した。その後、得られた反応液を室温まで冷却した後、そこへ、トルエンを加え、シリカゲル及びセライトを敷いたろ過器でろ過した。得られたろ液を減圧濃縮することで固体を得た。得られた固体をシリカゲルカラムクロマトグラフィー（ヘキサン及びクロロホルムの混合溶媒）で精製し、更に、トルエン及びヘプタンの混合溶媒を用いて晶析した後、得られた固体を５０℃で減圧乾燥させることにより、化合物８ｅ（３．９ｇ）を得た。化合物８ｅのＨＰＬＣ面積百分率値は９９．５％以上であった。
化合物８ｅのＮＭＲの測定結果は、以下のとおりであった。
1Ｈ−ＮＭＲ（ＣＤ2Ｃｌ2，４００ＭＨｚ）：δ（ｐｐｍ）＝７．８２（ｄ，１Ｈ），７．７３−７．６６（ｍ，３Ｈ），７．６４（ｄｄ，１Ｈ），７．５５−７．４７（ｍ，３Ｈ），７．４７−７．３５（ｍ，３Ｈ），７．２３−７．１６（ｍ，３Ｈ），７．０９−７．０３（ｍ，２Ｈ），２．０１−１．９０（ｍ，１Ｈ），１．６０−１．５０（ｍ，１Ｈ），１．４４−１．１６（ｍ，１９Ｈ），０．９５−０．８４（ｍ，１２Ｈ）．【０３２０】
反応容器内をアルゴンガス雰囲気とした後、トリスアセチルアセトナトイリジウム（０．８６ｇ）、化合物８ｅ（３．６ｇ）及びペンタデカン（１０ｇ）を加え、加熱還流下で６７時間攪拌した。その後、得られた反応液を室温まで冷却した後、そこへ、トルエンを加え、シリカゲルを敷いたろ過器でろ過した。得られたろ液を減圧濃縮することで固体を得た。得られた固体をシリカゲルカラムクロマトグラフィー（トルエン及び酢酸エチルの混合溶媒）で精製し、更に、トルエン及びアセトニトリルの混合溶媒を用いて晶析した後、５０℃で減圧乾燥させることにより、金属錯体Ｂ８（１．０ｇ）を得た。金属錯体Ｂ８のＨＰＬＣ面積百分率値は９５．３％であった。【０３２１】
金属錯体Ｂ８のＬＣ−ＭＳ及びＮＭＲの測定結果は、以下のとおりであった。
ＬＣ−ＭＳ（ＡＰＣＩ，ｐｏｓｉｔｉｖｅ）：ｍ／ｚ＝１９４１［Ｍ＋Ｈ］+
1Ｈ−ＮＭＲ（ＣＤ2Ｃｌ2，４００ＭＨｚ）：δ（ｐｐｍ）＝８．０５−７．９３（ｍ，３Ｈ），７．７７−７．３１（ｍ，２１Ｈ），７．１７−６．８１（ｍ，１８Ｈ），６．２９−６．１６（ｍ，３Ｈ），２．００−１．７７（ｍ，２Ｈ），１．７５−１．５２（ｍ，２Ｈ），１．５０−１．１５（ｍ，６４Ｈ），１．１２−０．８０（ｍ，２８Ｈ），０．５４−０．４２（ｍ，３Ｈ）．
金属錯体Ｂ８の発光スペクトルの最大ピーク波長は４７９ｎｍであった。【０３２２】
＜合成例Ｂ９＞  金属錯体Ｂ９の合成【０３２３】
【化７７】
2019065388.tif 000080
【０３２４】
反応容器内を窒素ガス雰囲気とした後、１，２，３−トリメチルベンゼン（１６８ｇ）、ビスピナコラートジボロン（３８４ｇ）、(１，５−シクロオクタジエン)(メトキシ)イリジウム(I) (ダイマー)（８ｇ）及びシクロペンチルメチルエーテル（１６８１ｍＬ）を加え、撹拌した。その後、そこへ、(1,5-シクロオクタジエン)(メトキシ)イリジウム(I) (ダイマー)（１０ｇ）を加えた後、９５℃で６時間撹拌を継続した。その後、反応容器を室温まで冷却することにより、反応混合物を得た。
窒素ガス雰囲気とした反応容器を別途用意し、そこへ、メタノール（２３９１ｇ）を加え、氷浴で冷却し、撹拌した。その後、そこへ、上記で得られた反応混合物をゆっくりと加えた。その後、そこへ、活性白土（３３６ｇ）を加え、３０分間撹拌した後、ろ過器でろ過した。得られたろ液を濃縮することにより、固体を得た。得られた固体をシリカゲルカラムクロマトグラフィー（トルエン及びヘキサンの混合溶媒）で分取精製し、更に、アセトニトリルを用いて晶析した。その後、得られた固体を５０℃で減圧乾燥させることで、化合物９ａ（１６５ｇ、白色固体）を得た。
化合物９ａの1Ｈ−ＮＭＲ測定結果は、以下のとおりであった。
1Ｈ−ＮＭＲ（４００ＭＨｚ、ＣＤＣｌ3）δ（ｐｐｍ）＝７．４６（ｓ，２Ｈ），２．２９(ｓ，６Ｈ)，２．１９（ｓ，３Ｈ），１.３４（ｓ，１２Ｈ）．【０３２５】
反応容器内をアルゴンガス雰囲気とした後、化合物２ｃ(９．０ｇ)、化合物９ａ（６．２ｇ）、４０質量％テトラブチルアンモニウムヒドロキシド水溶液（３２．９ｇ）、イオン交換水（３２．９ｇ）及びトルエン（１０８．０ｇ）を加え、室温で撹拌した。その後、そこへ、ビス（ジ-ｔｅｒｔ-ブチル（４−ジメチルアミノビフェニル）ホスフィン）ジクロロパラジウム（０．２ｇ）を加えた後、８０℃で２時間撹拌した。その後、反応容器を室温まで冷却した後、得られた反応液を分液した。得られた有機層をイオン交換水（９１．０ｇ）で２回洗浄した。その後、得られた有機層を硫酸マグネシウムで乾燥させた後、ろ過した。得られたろ液に活性炭（１．６ｇ）を加え、室温で１時間撹拌した後、セライトを敷いたろ過器でろ過した。得られたろ液を減圧濃縮することにより、トルエン溶液を得た。
反応容器内をアルゴンガス雰囲気とした後、上記で得られたトルエン溶液(４９．９ｇ)、化合物９ａ（５．２ｇ）、４０質量％テトラブチルアンモニウムヒドロキシド水溶液（３２．９ｇ）、イオン交換水（３２．９ｇ）及びトルエン（１０８．０ｇ）を加え、室温で撹拌した。その後、そこへ、ビス（ジ-ｔｅｒｔ-ブチル（2-ブテニル）ホスフィン）ジクロロパラジウム（０．２ｇ）を加えた後、８０℃で２７時間撹拌した。その後、反応容器を室温まで冷却した後、得られた反応液を分液した。得られた有機層をイオン交換水で２回洗浄した。その後、得られた有機層を硫酸マグネシウムで乾燥させた後、ろ過した。得られたろ液に活性炭を加え、室温で１時間撹拌した後、セライトを敷いたろ過器でろ過した。得られたろ液を濃縮した後、そこへ、ヘプタンを加え、１時間撹拌した後、固体をろ取した。得られた固体を、トルエン及びヘプタンの混合溶媒を用いて晶析し、更に、５０℃で減圧乾燥させることで、化合物９ｂ（６．２ｇ、白色固体）を得た。化合物９ｂのＨＰＬＣ面積百分率値は９９．５％以上であった。
化合物９ｂのＬＣ／ＭＳ及び1Ｈ−ＮＭＲ測定結果は、以下のとおりであった。
ＬＣ／ＭＳ（ＡＰＣＩ，ｐｏｓｉｔｉｖｅ）：ｍ／ｚ＝４６６［Ｍ＋Ｈ］+
1Ｈ−ＮＭＲ（ＣＤ2Ｃｌ2，４００ＭＨｚ）：δ（ｐｐｍ）＝７．５１−７．４５（ｍ，２Ｈ），７．４０（ｔ，１Ｈ），７．３５−７．２８（ｍ，２Ｈ），７．２４−７．１９（ｍ，１Ｈ），７．０９−７．０６（ｍ，１Ｈ），６．９１（ｓ，２Ｈ），２．４０（ｓ，３Ｈ），２．２８（ｓ，６Ｈ），２．１６（ｓ，３Ｈ），１．７５（ｓ，３Ｈ），１．７０−１．６１（ｍ，１Ｈ），１．４５−１．３５（ｍ，１Ｈ），１．３３（ｓ，３Ｈ），１．３０−１．１６（ｍ，４Ｈ），１．１１（ｓ，３Ｈ），０．８９−０．８３（ｍ，３Ｈ）．【０３２６】
反応容器内をアルゴンガス雰囲気とした後、トリスアセチルアセトナトイリジウム（１．６ｇ）、化合物９ｂ（６．０ｇ）及びペンタデカン（１４．２ｇ）を加え、加熱還流下で４５時間攪拌した。その後、そこへ、トルエン（３１．６ｇ）を加え、シリカゲル（１８．９ｇ）を敷いたろ過器でろ過した後、得られたシリカゲルから、トルエン及び酢酸エチルの混合溶媒を用いて、金属錯体Ｂ９を含む黄色溶液を抽出した。得られた溶液を減圧濃縮することで、固体を得た後、得られた固体をシリカゲルカラムクロマトグラフィー（トルエン及び酢酸エチルの混合溶媒）で分取精製することにより、固体を得た。得られた固体をトルエン及びアセトニトリルの混合溶媒を用いて晶析し、更に、５０℃で減圧乾燥させることにより、金属錯体Ｂ９（３．２ｇ、黄色固体）を得た。金属錯体Ｂ９のＨＰＬＣ面積百分率値は９９．１％であった。
金属錯体Ｂ９のＬＣ／ＭＳ及び1Ｈ−ＮＭＲ測定結果は、以下のとおりであった。
ＬＣ／ＭＳ（ＡＰＣＩ，ｐｏｓｉｔｉｖｅ）：ｍ／ｚ＝１５８５［Ｍ＋Ｈ］+
1Ｈ−ＮＭＲ（ＣＤ2Ｃｌ2，４００ＭＨｚ）：δ（ｐｐｍ）＝７．４２−７．１６（ｍ，９Ｈ），６．９９−６．６２（ｍ，１２Ｈ），６．３１−６．１２（ｍ，３Ｈ），２．５３−２．４１（ｍ，９Ｈ），２．３１−２．００（ｍ，３６Ｈ），１．８６−１．７７（ｍ，３Ｈ），１．４４−０．９８（ｍ，３３Ｈ），０．８５−０．６２（ｍ，９Ｈ）．
金属錯体Ｂ９の発光スペクトルの最大ピーク波長は４７８ｎｍであった。【０３２７】
＜合成例Ｂ１０＞  金属錯体Ｂ１０の合成【０３２８】
【化７８】
2019065388.tif 000081
【０３２９】
反応容器内をアルゴンガス雰囲気とした後、化合物５ｃ(１５．０ｇ)、フェニルホウ酸（４．４ｇ）、ビス（ジ-ｔｅｒｔ-ブチル（４−ジメチルアミノビフェニル）ホスフィン）ジクロロパラジウム（０．１ｇ）及びトルエン（７５ｍL）を加え、８０℃で撹拌した。その後、そこへ、４０質量％テトラブチルアンモニウムヒドロキシド水溶液（５５ｍL）を加えた後、８０℃で４０時間撹拌した。その後、反応容器を室温まで冷却した後、得られた反応液を分液した。得られた有機層をイオン交換水（７５ｍＬ）で２回洗浄した後、得られた有機層を硫酸マグネシウムで乾燥させた。その後、乾燥させた有機層に、活性炭（１５．０ｇ）を加え、室温で１時間撹拌した後、セライトを敷いたろ過器でろ過した。得られたろ液を減圧濃縮することにより、油状物を得た。得られた油状物をシリカゲルカラムクロマトグラフィー（クロロホルム及びエタノールの混合溶媒）で分取精製することにより、固体を得た。得られた固体を、ヘプタン及び２−プロパノールの混合溶媒を用いて晶析し、更に、５０℃で減圧乾燥させることにより、化合物１０ａ（４．０ｇ、白色固体）を得た。化合物１０ａのＨＰＬＣ面積百分率値は９９．５％以上であった。【０３３０】
化合物１０ａの1Ｈ−ＮＭＲ測定結果は、以下のとおりであった。
1Ｈ−ＮＭＲ（４００ＭＨｚ、ＣＤ2Ｃｌ2）δ（ｐｐｍ）＝７．４０−６．９４（ｍ，１１Ｈ），２．４２−２．３４（ｍ，３Ｈ），２．２３−２．１５（ｍ，３Ｈ），１．７８−１．４８（ｍ，６Ｈ），１．４２−１．１６（ｍ，６Ｈ），１．１３−１．０６（ｍ，３Ｈ），０．９２−０．７７（ｍ，３Ｈ）．【０３３１】
反応容器内をアルゴンガス雰囲気とした後、トリスアセチルアセトナトイリジウム（１．１ｇ）、化合物１０ａ（４．０ｇ）及びペンタデカン（５０ｍL）を加え、加熱還流下で５２時間攪拌した。その後、そこへ、トルエン（３２ｍＬ）を加え、シリカゲル（１６．０ｇ）を敷いたろ過器でろ過した後、得られたシリカゲルから、トルエン及び酢酸エチルの混合溶媒を用いて、金属錯体１０を含む黄色溶液を抽出した。得られた溶液を減圧濃縮することで固体を得た後、得られた固体をシリカゲルカラムクロマトグラフィー（トルエン及び酢酸エチルの混合溶媒）で分取精製し、更に、得られた固体をエタノールで洗浄した。次いで、得られた固体を逆相シリカゲルカラムクロマトグラフィー（塩化メチレン及びアセトニトリルの混合溶媒）で分取精製し、更に、得られた固体をアセトニトリルで洗浄した。その後。得られた固体をトルエン及びエタノールの混合溶媒を用いて晶析し、更に、５０℃で減圧乾燥させることにより、金属錯体Ｂ１０（１．５ｇ、黄色固体）を得た。金属錯体Ｂ１０のＨＰＬＣ面積百分率値は９９．４％であった。【０３３２】
金属錯体Ｂ１０の1Ｈ−ＮＭＲ測定結果は、以下のとおりであった。
1Ｈ−ＮＭＲ（４００ＭＨｚ、ＣＤ2Ｃｌ2）δ（ｐｐｍ）＝７．３３−７．０８（ｍ，１８Ｈ），７．０２−６．９３（ｍ，６Ｈ），６．７３−６．４８（ｍ，３Ｈ），５．８１−５．７１（ｍ，３Ｈ），２．４３−２．３２（ｍ，９Ｈ），２．１６−１．９７（ｍ，１５Ｈ），１．９１−１．７９（ｍ，３Ｈ），１．５８−１．０３（ｍ，３６Ｈ），０．８４−０．６７（ｍ，９Ｈ）．
金属錯体Ｂ１０の発光スペクトルの最大ピーク波長は４６６ｎｍであった。【０３３３】
＜合成例Ｂ１１＞  金属錯体Ｂ１１の合成【０３３４】
【化７９】
2019065388.tif 000082
【０３３５】
反応容器内をアルゴンガス雰囲気とした後、化合物２ｂ（１０．０ｇ）、モノクロロブタン（８０ｍＬ）、２−フルオロピリジン（４ｍＬ）及びトリフルオロメタンスルホン酸無水物（７ｍＬ）を加え、室温下で３０分撹拌した。その後、そこへ、３−メチルベンズヒドラジド（６．４ｇ）を加えた後、８５℃で５時間撹拌した。その後、得られた反応液を室温まで冷却した後、そこへ、２ｍｏｌ／Ｌ炭酸水素ナトリウム水溶液（４３ｍＬ）を加えて、撹拌した。その後、有機層を抽出した後、得られた有機層をイオン交換水で洗浄した。得られた有機層を減圧濃縮することで油状物を得た。得られた油状物をシリカゲルカラムクロマトグラフィー（クロロホルム及びエタノールの混合溶媒）で精製することにより、固体を得た。得られた固体をヘプタンを用いて晶析した後、得られた固体を５０℃で減圧乾燥することにより、化合物１１ａ（５．５ｇ）を白色固体として得た。化合物１１ａのＨＰＬＣ面積百分率値は９９．５％以上であった。【０３３６】
化合物１１ａのＬＣ−ＭＳ及びＮＭＲの測定結果は、以下のとおりであった。
ＬＣ／ＭＳ（ＡＰＰＩ，ｐｏｓｉｔｉｖｅ）：ｍ／ｚ＝３６２［Ｍ＋Ｈ］＋
１Ｈ−ＮＭＲ（４００ＭＨｚ、ＣＤ２Ｃｌ２）δ（ｐｐｍ）＝７．２８−７．２２（ｍ，２Ｈ），７．１６−６．９５（ｍ，５Ｈ），２．３４（ｓ，３Ｈ），２．２２（ｓ，３Ｈ），１．７１（ｓ，３Ｈ），１．６８−１．５７（ｍ，１Ｈ），１．４３−１．３３（ｍ，１Ｈ），１．３２−１．０７（ｍ，１０Ｈ），０．８６（ｔ，３Ｈ）．【０３３７】
反応容器内をアルゴンガス雰囲気とした後、トリスアセチルアセトナトイリジウム（１．９ｇ）、化合物１１ａ（５．０ｇ）及びペンタデカン（１０ｍＬ）を加え、加熱還流下で３６時間攪拌した。その後、そこへ、トルエンを加え、シリカゲルを敷いたろ過器でろ過した後、得られたろ液を減圧濃縮することで固体を得た。得られた固体をシリカゲルカラムクロマトグラフィー（トルエン及び酢酸エチルの混合溶媒）で精製した後、トルエン及びアセトニトリルの混合溶媒を用いて晶析した。その後、得られた固体を５０℃で減圧乾燥させることにより、金属錯体Ｂ１１（２．４ｇ）を黄色固体として得た。金属錯体Ｂ１１のＨＰＬＣ面積百分率値は９８．８％であった。【０３３８】
金属錯体Ｂ１１のＬＣ−ＭＳ及びＮＭＲの測定結果は、以下のとおりであった。
ＬＣ−ＭＳ（ＡＰＣＩ，ｐｏｓｉｔｉｖｅ）：ｍ／ｚ＝１６２９［Ｍ＋Ｈ］＋
１Ｈ−ＮＭＲ（４００ＭＨｚ、ＣＤ２Ｃｌ２）δ（ｐｐｍ）＝７．３３−７．０１（ｍ，９Ｈ），６．７５−６．３１（ｍ，６Ｈ），５．８０−５．５９（ｍ，３Ｈ），２．５０−２．３９（ｍ，９Ｈ），２．１３−１．７２（ｍ，１８Ｈ），１．６１−０．９０（ｍ，３６Ｈ），０．８５−０．６２（ｍ，９Ｈ）．
金属錯体Ｂ１１の発光スペクトルの最大ピーク波長は４７６ｎｍであった。【０３３９】
＜合成例Ｂ１２＞  金属錯体Ｂ１２の合成【０３４０】
【化８０】
2019065388.tif 000083
【０３４１】
反応容器内をアルゴンガス雰囲気とした後、化合物３ｃ（８．５ｇ）、クロロベンゼン（８５ｍＬ）、２−フルオロピリジン（２．６ｍＬ）及びトリフルオロメタンスルホン酸無水物（５．１ｍＬ）を加え、室温下で３０分撹拌した。その後、そこへ、３−メチルベンズヒドラジド（４．５ｇ）を加えた後、９０℃で２時間撹拌した。その後、得られた反応液を室温まで冷却した後、そこへ、炭酸水素ナトリウム水溶液を加えて、撹拌した。その後、有機層を抽出した後、得られた有機層をイオン交換水で洗浄した。得られた有機層を硫酸マグネシウムで乾燥させた後、ろ過した。得られたろ液を減圧濃縮することで固体を得た。得られた固体を、ヘプタン及び２−プロパノールの混合溶媒を用いて晶析した後、更に、アセトニトリルを用いて晶析した。得られた固体を５０℃で減圧乾燥することにより、化合物１２ａ（４．９ｇ）を得た。化合物１２ａのＨＰＬＣ面積百分率値は９９．５％以上であった。【０３４２】
反応容器内をアルゴンガス雰囲気とした後、トリスアセチルアセトナトイリジウム（１．３ｇ）、化合物１２ａ（１．３ｇ）及びペンタデカン（１０ｍＬ）を加え、加熱還流下で５０時間攪拌した。その後、そこへ、トルエンを加え、シリカゲルを敷いたろ過器でろ過した後、得られたろ液を減圧濃縮することで固体を得た。得られた固体をシリカゲルカラムクロマトグラフィー（トルエン及び酢酸エチルの混合溶媒）で精製した後、ヘプタン、トルエン及び２−プロパノールの混合溶媒を用いて晶析した。その後、得られた固体を５０℃で減圧乾燥させることにより、金属錯体Ｂ１２（１．２ｇ）を得た。金属錯体Ｂ１２のＨＰＬＣ面積百分率値は９９．５％以上であった。【０３４３】
金属錯体Ｂ１２のＬＣ−ＭＳ及びＮＭＲの測定結果は、以下のとおりであった。
ＬＣ−ＭＳ（ＡＰＣＩ，ｐｏｓｉｔｉｖｅ）：ｍ／ｚ＝１４６０．８［Ｍ＋Ｈ］＋
１Ｈ−ＮＭＲ（４００ＭＨｚ、ＣＤ２Ｃｌ２）δ（ｐｐｍ）＝０．６９−０．９１（ｍ，９Ｈ），１．０７−１．９９（ｍ，４８Ｈ），２．１４−２．３６（ｍ，６Ｈ），５．７３−５．８１（ｍ，３Ｈ），６．４０−６．８１（ｍ，６Ｈ），７．２８−７．７５（ｍ，２４Ｈ）．
金属錯体Ｂ１２の発光スペクトルの最大ピーク波長は４７７ｎｍであった。【０３４４】
＜合成例Ｂ１３＞  金属錯体Ｂ１３の合成【０３４５】
【化８１】
2019065388.tif 000084
【０３４６】
反応容器内をアルゴンガス雰囲気とした後、化合物２ｂ（２８．０ｇ）、クロロベンゼン（３６０ｍＬ）、２−フルオロピリジン（１１ｍＬ）及びトリフルオロメタンスルホン酸無水物（２１ｍＬ）を加え、９０℃で撹拌した。その後、そこへ、３，４−ジクロロベンゼンカルボヒドラジド（２５．５ｇ）を加えた後、９０℃で９時間撹拌した。その後、得られた反応液を室温まで冷却した後、そこへ、炭酸水素ナトリウム水溶液を加え、有機層を抽出した。得られた有機層をイオン交換水（１００ｍＬ）で洗浄した。得られた有機層を硫酸マグネシウムで乾燥させた後、ろ過し、得られたろ液を減圧濃縮することにより、固体を得た。得られた固体をヘキサンで洗浄した後、アセトニトリルを用いて晶析した。その後、得られた固体を５０℃で減圧乾燥することにより、化合物１３ａ（３７．８ｇ）を白色固体として得た。化合物１３ａのＨＰＬＣ面積百分率値は９９．５％以上であった。【０３４７】
化合物１３ａの１Ｈ−ＮＭＲ測定結果は、以下のとおりであった。
１Ｈ−ＮＭＲ（４００ＭＨｚ、ＣＤＣｌ３）δ（ｐｐｍ）＝０．８６（ｔ，３H），
１．０４−１．５０（m, １１H）, １．５８−１．９０（m, ４H）, ２．４０（s, ３H）, ６．９８−７．３６（ｍ，５H），７．５０（ｓ，１H）．【０３４８】
反応容器内をアルゴンガス雰囲気とした後、化合物１３ａ（３５．０ｇ）、２，４−ジメチルフェニルボロン酸（２６．０ｇ）、トルエン（７００ｍＬ）、トリス（ジベンジリデンアセトン）ジパラジウム（２．３ｇ）及び２−ジシクロヘキシルホスフィノ−２’，４’，６’−トリイソプロピルビフェニル（２．８ｇ）を加え、９０℃で加熱撹拌した。その後、そこへ、４０質量％テトラブチルアンモニウムヒドロキシド水溶液（４０９ｍＬ）を加えた後、９０℃で９時間撹拌した。その後、反応容器を室温まで冷却した後、得られた反応混合物を分液した。得られた有機層をイオン交換水（１５０ｍＬ）で２回洗浄した。その後、得られた有機層を硫酸マグネシウムで乾燥させた後、ろ過した。得られたろ液に活性炭（４．０ｇ）を加え、室温で１時間撹拌した後、セライトを敷いたろ過器でろ過した。得られたろ液を減圧濃縮し、更に、シリカゲルカラムクロマトグラフィー（ヘキサン及び酢酸エチルの混合溶媒）で分取精製することにより、油状物を得た。
別途用意した反応容器内をアルゴンガス雰囲気とした後、上記で得られた油状物（３０．０ｇ）、２，４−ジメチルフェニルボロン酸（２．２ｇ）、トルエン（４５０ｍＬ）、トリス（ジベンジリデンアセトン）ジパラジウム（１．０ｇ）及び２−ジシクロヘキシルホスフィノ−２’，４’，６’−トリイソプロピルビフェニル（１．２ｇ）を加え、９０℃で加熱撹拌した。その後、そこへ、４０質量％テトラブチルアンモニウムヒドロキシド水溶液（２３４ｍＬ）を加えた後、９０℃で５時間撹拌した。その後、反応容器を室温まで冷却した後、得られた反応混合物を分液した。得られた有機層をイオン交換水（１５０ｍＬ）で２回洗浄した。その後、得られた有機層を硫酸マグネシウムで乾燥させた後、ろ過した。得られたろ液に活性炭（４．０ｇ）を加え、室温で１時間撹拌した後、セライトを敷いたろ過器でろ過した。得られたろ液を濃縮することにより、赤茶色油状物を得た。得られた赤茶色油状物を逆相シリカゲルカラムクロマトグラフィー（アセトニトリル）で分取精製し、次いで、得られた油状物をシリカゲルカラムクロマトグラフィー（クロロホルム及びエタノールの混合溶媒）で分取精製した。その後、得られた油状物をリサイクル分取ＧＰＣにより、分取精製した。その後、得られた油状物を５０℃で減圧乾燥させることで、化合物１３ｂ（２．２ｇ、無色透明油状物）を得た。化合物１３ｂのＨＰＬＣ面積百分率値は９９．５％以上であった。【０３４９】
化合物１３ｂのＬＣ／ＭＳ及び１Ｈ−ＮＭＲ測定結果は、以下のとおりであった。
ＬＣ／ＭＳ（ＡＰＣＩ，ｐｏｓｉｔｉｖｅ）：ｍ／ｚ＝５５６［Ｍ＋Ｈ］＋
１Ｈ−ＮＭＲ（４００ＭＨｚ、ＣＤ２Ｃｌ２）δ（ｐｐｍ）＝０．８６（ｔ，３Ｈ），１．１２−１．４４（ｍ，１１Ｈ），１．５８−２．０４（ｍ，１０Ｈ），２．２０（ｓ，６Ｈ），２．３７（ｓ，３Ｈ），６．４６−７．２５（ｍ，１２Ｈ）．【０３５０】
反応容器内をアルゴンガス雰囲気とした後、トリスアセチルアセトナトイリジウム（０．４ｇ）、化合物１３ｂ（２．０ｇ）及びペンタデカン（６ｍＬ）を加え、加熱還流下で５４時間攪拌した。その後、そこへ、トルエン（３０ｍＬ）を加え、シリカゲル（２０．０ｇ）を敷いたろ過器でろ過した後、得られたシリカゲルから、トルエン及び酢酸エチルの混合溶媒を用いて、金属錯体Ｂ１３を含む黄色溶液を抽出した。得られた溶液を減圧濃縮することにより、油状物を得た。得られた油状物をシリカゲルカラムクロマトグラフィー（トルエン及び酢酸エチルの混合溶媒）で分取精製することにより、固体を得た。得られた固体を逆相シリカゲルカラムクロマトグラフィー（アセトニトリル及び酢酸エチルの混合溶媒）で分取精製し、更に、得られた固体をトルエン及びエタノールの混合溶媒で晶析した。その後、得られた固体を５０℃で減圧乾燥することにより、金属錯体Ｂ１３（０．６ｇ、黄色固体）を得た。金属錯体Ｂ１３のＨＰＬＣ面積百分率値は９９．５％以上であった。【０３５１】
金属錯体Ｂ１３のＬＣ／ＭＳ及び１Ｈ−ＮＭＲ測定結果は、以下のとおりであった。
ＬＣ／ＭＳ（ＡＰＣＩ，ｐｏｓｉｔｉｖｅ）：ｍ／ｚ＝１８５８［Ｍ＋Ｈ］＋
１Ｈ−ＮＭＲ（４００ＭＨｚ、ＣＤＣｌ３）δ（ｐｐｍ）＝０．８２−２．３０（ｍ，９９Ｈ），５．６９−７．２７（ｍ，３３Ｈ）．
金属錯体Ｂ１３の発光スペクトルの最大ピーク波長は４８７ｎｍであった。【０３５２】
＜合成例Ｇ１＞  金属錯体Ｇ１〜Ｇ５及びＧＣ１の合成及び入手
金属錯体Ｇ１は特開２０１３−２３７７８９号公報に記載の方法に従って合成した。
金属錯体Ｇ２は国際公開第２００９／１３１２５５号に記載の方法に準じて合成した。
金属錯体Ｇ３は特開２０１４−２２４１０１号公報に記載の方法に準じて合成した。
金属錯体Ｇ４は国際公開第２０１７／０９９０１３号に記載の方法に従って合成した。
金属錯体Ｇ５は、特開２０１４−２２４１０１号公報に記載の方法に従って合成した。
金属錯体ＧＣ１は、Ｌｕｍｉｎｅｓｃｅｎｃｅ  Ｔｅｃｈｎｏｌｏｇｙ社より購入した。【０３５３】
【化８２】
2019065388.tif 000085
【０３５４】
【化８３】
2019065388.tif 000086
【０３５５】
金属錯体Ｇ１の発光スペクトルの最大ピーク波長は５０８ｎｍであった。
金属錯体Ｇ２の発光スペクトルの最大ピーク波長は５１４ｎｍであった。
金属錯体Ｇ３の発光スペクトルの最大ピーク波長は５４４ｎｍであった。
金属錯体Ｇ４の発光スペクトルの最大ピーク波長は５１７ｎｍであった。
金属錯体Ｇ５の発光スペクトルの最大ピーク波長は５１４ｎｍであった。
金属錯体ＧＣ１の発光スペクトルの最大ピーク波長は５１０ｎｍであった。【０３５６】
＜合成例Ｒ１＞  金属錯体Ｒ１〜Ｒ５及びＲＣ１の合成及び入手
金属錯体Ｒ１は国際公開第２００３/０４０２５６号に記載の方法に準じて合成した。
金属錯体Ｒ２は特開２００６−１８８６７３号公報に記載の方法に準じて合成した。
金属錯体Ｒ３は特開２００８−１７９６１７号公報に記載の方法に従って合成した。
金属錯体Ｒ４は特開２０１１−１０５７０１号公報に記載の方法に従って合成した。
金属錯体Ｒ５はＬｕｍｉｎｅｓｃｅｎｃｅ  Ｔｅｃｈｎｏｌｏｇｙ社より購入した。
金属錯体ＲＣ１はＡｍｅｒｉｃａｎ  Ｄｙｅ  Ｓｏｕｒｃｅ社より購入した。【０３５７】
【化８４】
2019065388.tif 000087
【０３５８】
【化８５】
2019065388.tif 000088
【０３５９】
金属錯体Ｒ１の発光スペクトルの最大ピーク波長は６３２ｎｍであった。
金属錯体Ｒ２の発光スペクトルの最大ピーク波長は６１９ｎｍであった。
金属錯体Ｒ３の発光スペクトルの最大ピーク波長は５９４ｎｍであった。
金属錯体Ｒ４の発光スペクトルの最大ピーク波長は６１１ｎｍであった。
金属錯体Ｒ５の発光スペクトルの最大ピーク波長は６２０ｎｍであった。
金属錯体ＲＣ１の発光スペクトルの最大ピーク波長は６１８ｎｍであった。【０３６０】
＜化合物ＨＭ−１＞
化合物ＨＭ−１はＬｕｍｉｎｅｓｃｅｎｃｅ  Ｔｅｃｈｎｏｌｏｇｙ社より購入した。【０３６１】
【化８６】
2019065388.tif 000089
【０３６２】
＜実施例Ｄ１＞  発光素子Ｄ１の作製と評価
（陽極及び正孔注入層の形成）
ガラス基板にスパッタ法により４５ｎｍの厚みでＩＴＯ膜を付けることにより陽極を形成した。該陽極上に、ポリチオフェン・スルホン酸系の正孔注入剤であるＡＱ−１２００（Ｐｌｅｘｔｒｏｎｉｃｓ社製）をスピンコート法により３５ｎｍの厚さで成膜し、大気雰囲気下において、ホットプレート上で１７０℃、１５分間加熱することにより正孔注入層を形成した。【０３６３】
（正孔輸送層の形成）
キシレンに、高分子化合物ＨＴＬ−１を０．７質量％の濃度で溶解させた。得られたキシレン溶液を用いて、正孔注入層の上にスピンコート法により２０ｎｍの厚さで成膜し、窒素ガス雰囲気下において、ホットプレート上で１８０℃、６０分間加熱させることにより正孔輸送層を形成した。【０３６４】
（発光層の形成）
トルエンに、化合物ＨＭ−１、金属錯体Ｂ１、金属錯体Ｇ２及び金属錯体Ｒ２（化合物ＨＭ−１／金属錯体Ｂ１／金属錯体Ｇ２／金属錯体Ｒ２＝７３．９質量％／２５質量％／１質量％／０．１質量％）を２質量％の濃度で溶解させた。得られたトルエン溶液を用いて、正孔輸送層の上にスピンコート法により７５ｎｍの厚さで成膜し、窒素ガス雰囲気下において、１３０℃、１０分間加熱させることにより発光層を形成した。【０３６５】
（電子輸送層の形成）
２，２，３，３，４，４，５，５−オクタフルオロ−１−ペンタノールに、高分子化合物ＥＴ１を０．２５質量％の濃度で溶解させた。得られた２，２，３，３，４，４，５，５−オクタフルオロ−１−ペンタノール溶液を用いて、発光層の上にスピンコート法により１０ｎｍの厚さで成膜し、窒素ガス雰囲気下において、１３０℃、１０分間加熱させることにより電子輸送層を形成した。【０３６６】
（陰極の形成）
電子輸送層を形成した基板を蒸着機内において、１．０×１０-4Ｐａ以下にまで減圧した後、陰極として、電子輸送層の上にフッ化ナトリウムを約４ｎｍ、次いで、フッ化ナトリウム層の上にアルミニウムを約８０ｎｍ蒸着した。蒸着後、ガラス基板を用いて封止することにより、発光素子Ｄ１を作製した。【０３６７】
（発光素子の評価）
発光素子Ｄ１に電圧を印加することによりＥＬ発光が観測された。３０００ｃｄ／ｍ2におけるＣＩＥ色度座標（ｘ，ｙ）、及び、初期輝度が３０００ｃｄ／ｍ2となるように電流値を設定後、定電流で駆動させ、輝度が初期輝度の９０％となるまでの時間（以下、「ＬＴ９０」と言う。）を測定した。結果を表１に示す。【０３６８】
＜実施例Ｄ２、比較例ＣＤ１＞  発光素子Ｄ２及びＣＤ１の作製と評価
実施例Ｄ１の（発光層の形成）における「化合物ＨＭ−１、金属錯体Ｂ１、金属錯体Ｇ２及び金属錯体Ｒ２」に代えて、表１に記載の材料を用いた以外は、実施例Ｄ１と同様にして、発光素子Ｄ２及びＣＤ１を作製した。
発光素子Ｄ２及びＣＤ１に電圧を印加することによりＥＬ発光が観測された。３０００ｃｄ／ｍ2におけるＣＩＥ色度座標（ｘ，ｙ）、及び、ＬＴ９０の測定結果を表１に示す。【０３６９】
【表１】
2019065388.tif 000090
【０３７０】
＜実施例Ｄ３＞  発光素子Ｄ３の作製と評価
実施例Ｄ１と同様にして、発光素子Ｄ３を作製した。
発光素子Ｄ３に電圧を印加することによりＥＬ発光が観測された。３０００ｃｄ／ｍ2におけるＣＩＥ色度座標（ｘ，ｙ）、及び、初期輝度が３０００ｃｄ／ｍ2となるように電流値を設定後、定電流で駆動させ、輝度が初期輝度の５０％となるまでの時間（以下、「ＬＴ５０」と言う。）を測定した。結果を表２に示す。【０３７１】
＜実施例Ｄ４〜Ｄ２０及び比較例ＣＤ２＞  発光素子Ｄ４〜Ｄ２０及びＣＤ２の作製と評価
実施例Ｄ１の（発光層の形成）における「化合物ＨＭ−１、金属錯体Ｂ１、金属錯体Ｇ２及び金属錯体Ｒ２」に代えて、表２に記載の材料を用いた以外は、実施例Ｄ１と同様にして、発光素子Ｄ４〜Ｄ２０及びＣＤ２を作製した。
発光素子Ｄ４〜Ｄ２０及びＣＤ２に電圧を印加することによりＥＬ発光が観測された。３０００ｃｄ／ｍ2におけるＣＩＥ色度座標（ｘ，ｙ）、及び、ＬＴ５０の測定結果を表２に示す。【０３７２】
【表２】
2019065388.tif 000091
【０３７３】
＜実施例Ｄ２１〜Ｄ２４及び比較例ＣＤ３＞  発光素子Ｄ２１〜Ｄ２４及びＣＤ３の作製と評価
実施例Ｄ１の（発光層の形成）における「化合物ＨＭ−１、金属錯体Ｂ１、金属錯体Ｇ２及び金属錯体Ｒ２」に代えて、表３に記載の材料を用いた以外は、実施例Ｄ１と同様にして、発光素子Ｄ２１〜Ｄ２４及びＣＤ３を作製した。
発光素子Ｄ２１〜Ｄ２４及びＣＤ３に電圧を印加することによりＥＬ発光が観測された。３０００ｃｄ／ｍ2におけるＣＩＥ色度座標（ｘ，ｙ）、及び、初期輝度が３０００ｃｄ／ｍ2となるように電流値を設定後、定電流で駆動させ、輝度が初期輝度の９５％となるまでの時間（以下、「ＬＴ９５」と言う。）を測定した。結果を表３に示す。【０３７４】
【表３】
2019065388.tif 000092
【０３７５】
＜実施例Ｄ２５＞  発光素子Ｄ２５の作製と評価
（陽極及び正孔注入層の形成）
ガラス基板にスパッタ法により４５ｎｍの厚みでＩＴＯ膜を付けることにより陽極を形成した。該陽極上に、ポリチオフェン・スルホン酸系の正孔注入剤であるＡＱ−１２００（Ｐｌｅｘｔｒｏｎｉｃｓ社製）をスピンコート法により３５ｎｍの厚さで成膜し、大気雰囲気下において、ホットプレート上で１７０℃、１５分間加熱することにより正孔注入層を形成した。【０３７６】
（第２の発光層の形成）
キシレンに、高分子化合物ＨＴＬ−２を０．７質量％の濃度で溶解させた。得られたキシレン溶液を用いて、正孔注入層の上にスピンコート法により２０ｎｍの厚さで成膜し、窒素ガス雰囲気下において、ホットプレート上で１８０℃、６０分間加熱させることにより第２の発光層を形成した。【０３７７】
（第１の発光層の形成）
トルエンに、化合物ＨＭ−１、金属錯体Ｂ１及び金属錯体Ｇ２（化合物ＨＭ−１／金属錯体Ｂ１／金属錯体Ｇ２＝７４質量％／２５質量％／１質量％）を２質量％の濃度で溶解させた。得られたトルエン溶液を用いて、第２の発光層の上にスピンコート法により７５ｎｍの厚さで成膜し、窒素ガス雰囲気下において、１３０℃、１０分間加熱させることにより第１の発光層を形成した。【０３７８】
（電子輸送層の形成）
２，２，３，３，４，４，５，５−オクタフルオロ−１−ペンタノールに、高分子化合物ＥＴ１を０．２５質量％の濃度で溶解させた。得られた２，２，３，３，４，４，５，５−オクタフルオロ−１−ペンタノール溶液を用いて、第１の発光層の上にスピンコート法により１０ｎｍの厚さで成膜し、窒素ガス雰囲気下において、１３０℃、１０分間加熱させることにより電子輸送層を形成した。【０３７９】
（陰極の形成）
電子輸送層を形成した基板を蒸着機内において、１．０×１０-4Ｐａ以下にまで減圧した後、陰極として、電子輸送層の上にフッ化ナトリウムを約４ｎｍ、次いで、フッ化ナトリウム層の上にアルミニウムを約８０ｎｍ蒸着した。蒸着後、ガラス基板を用いて封止することにより、発光素子Ｄ２５を作製した。【０３８０】
（発光素子の評価）
発光素子Ｄ２５に電圧を印加することによりＥＬ発光が観測された。３０００ｃｄ／ｍ2におけるＣＩＥ色度座標（ｘ，ｙ）、及び、初期輝度が３０００ｃｄ／ｍ2となるように電流値を設定後、定電流で駆動させ、輝度が初期輝度の７０％となるまでの時間（以下、「ＬＴ７０」と言う。）を測定した。結果を表４に示す。【０３８１】
＜実施例Ｄ２６〜Ｄ３５及び比較例ＣＤ４＞  発光素子Ｄ２６〜Ｄ３５及びＣＤ４の作製と評価
実施例Ｄ２５の（第１の発光層の形成）における「化合物ＨＭ−１、金属錯体Ｂ１及び金属錯体Ｇ２（化合物ＨＭ−１／金属錯体Ｂ１／金属錯体Ｇ２＝７４質量％／２５質量％／１質量％）」に代えて、表４に記載の材料を用いた以外は、実施例Ｄ２５と同様にして、発光素子Ｄ２６〜Ｄ３５及びＣＤ４を作製した。
発光素子Ｄ２６〜Ｄ３５及びＣＤ４に電圧を印加することによりＥＬ発光が観測された。３０００ｃｄ／ｍ2におけるＣＩＥ色度座標（ｘ，ｙ）、及び、ＬＴ７０の測定結果を表４に示す。【０３８２】
【表４】
2019065388.tif 000093
【産業上の利用可能性】
【０３８３】
本発明によれば、輝度寿命が優れる発光素子の製造に有用な組成物を提供することができる。また、本発明によれば、この組成物を含有する発光素子を提供することができる。
【国際調査報告】
2019065388.tif 000113
2019065388.tif 000114
2019065388.tif 000115
2019065388.tif 000116